(57)【要約】  下記一般式（１２０）に示される金属チエタン化合物。（下記一般式（１２０）中、ＭはＢｉ、Ｓｂ、Ｔｉ、ＺｒおよびＴａからなる群から選択される一種、Ｘ1およびＸ2は各々独立に硫黄原子または酸素原子、Ｒ1は２価の有機基である。点線と実線で表されたＭ−Ｔの間の結合は単結合または二重結合を表す。ｍは０または１以上の整数、ｎはＭの価数、ｐは１以上ｎ以下の整数である。ｒ＝１のとき、ｑ＝０、Ｙは１価の無機または有機基である。ｒ＝１かつｎ−ｐ−ｑが２以上の場合、複数のＹは各々独立に１価の無機または有機基である。ｒ＝１かつｎ−ｐ−ｑが２以上の場合、複数のＹが互いに結合しＭを含む環を形成していてもよい。ｒ＝２のとき、ｎ−ｐ−ｑ＝１または２、Ｙは２価の基である。ｒ＝２かつｎ−ｐ−ｑ＝２の場合、２つのＹが２つのＭとともに環を形成していてもよい。ｒ＝２かつｑ＝２の場合、複数のＴは各々独立に無機または有機基である。）2008102545.tif 000083
2008102545.tif 000002
【特許請求の範囲】
【請求項１】
下記一般式（１２０）に示される金属チエタン化合物。
【化１】
2008102545.tif 000071
（上記一般式（１２０）中、Ｍは、Ｂｉ、Ｓｂ、Ｔｉ、ＺｒおよびＴａからなる群から選択される一種の金属原子である。Ｘ1およびＸ2は各々独立に硫黄原子または酸素原子である。Ｒ1は２価の有機基である。
点線と実線で表されたＭ−Ｔの間の結合は、単結合または二重結合を表す。点線と実線で表されたＭ−Ｔの間の結合が単結合の場合、Ｔは１価の無機または有機基であり、ｑは０または１以上ｎ−２以下の整数であり、ｒは１または２である。点線と実線で表されたＭ−Ｔの間の結合が二重結合の場合、Ｔは酸素原子または硫黄原子であり、ｑ＝１、ｒ＝１である。
ｍは０または１以上の整数である。
ｎはＭの価数であり、ｐは１以上ｎ以下の整数である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＭとともに環を形成していてもよい。ｒ＝２かつｑ＝２の場合、複数のＴは、各々独立に無機または有機基である。）
【請求項２】
下記一般式（１１０）に示される金属チエタン化合物。
【化２】
2008102545.tif 000072
（上記一般式（１１０）中、ＭはＢｉ、Ｓｂ、Ｔｉ、ＺｒおよびＴａからなる群から選択される一種の金属原子である。Ｘ1およびＸ2は各々独立に硫黄原子または酸素原子である。Ｒ1は２価の有機基である。
ｍは０または１以上の整数である。
ｎはＭの価数であり、ｐは１以上ｎ以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、金属原子Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つの金属原子Ｍとともに環を形成していてもよい。ｒ＝２かつｑ＝２の場合、複数のＴは、各々独立に無機または有機基である。）
【請求項３】
下記一般式（１００）に示される金属チエタン化合物。
【化３】
2008102545.tif 000073
（上記一般式（１００）中、Ｘ1およびＸ2は各々独立に硫黄原子または酸素原子である。Ｒ1は２価の有機基である。
ｍは０または１以上の整数である。
ｎは３または５である。ｎ＝３のとき、ｐは１以上３以下の整数である。ｎ＝５のとき、ｐは１以上５以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｓｂ原子を含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＳｂ原子とともに環を形成していてもよい。ｒ＝２かつｑ＝２の場合、複数のＴは、各々独立に無機または有機基である。）
【請求項４】
下記一般式（１）に示される金属チエタン化合物。
【化４】
2008102545.tif 000074
（上記一般式（１）中、Ｘ1およびＸ2は各々独立に硫黄原子または酸素原子である。Ｒ1は２価の有機基である。
ｍは０または１以上の整数である。ｎは３または５である。ｎ＝３のとき、ｐは１以上３以下の整数であり、ｎ＝５のとき、ｐは１以上５以下の整数である。
Ｙは１価の無機または有機基である。ｎ−ｐが２以上の場合、複数のＹは、各々独立に１価の無機または有機基である。ｎ−ｐが２以上の場合、複数のＹが互いに結合し、Ｓｂ原子を含む環を形成していてもよい。）
【請求項５】
請求項２乃至４いずれかに記載の金属チエタン化合物において、ｍ＝０である、金属チエタン化合物。
【請求項６】
請求項２乃至５いずれかに記載の金属チエタン化合物において、Ｘ1が硫黄原子である、金属チエタン化合物。
【請求項７】
請求項４に記載の金属チエタン化合物において、下記一般式（３）に示される、金属チエタン化合物。
【化５】
2008102545.tif 000075
（上記一般式（３）において、Ｙ、ｎおよびｐは、それぞれ、前記一般式（１）におけるＹ、ｎおよびｐと同じである。）
【請求項８】
請求項２乃至７いずれかに記載の金属チエタン化合物において、ｎ＝ｐ＝３である、金属チエタン化合物。
【請求項９】
請求項８に記載の金属チエタン化合物において、下記式（４）に示される、金属チエタン化合物。
【化６】
2008102545.tif 000076
【請求項１０】
請求項２乃至７いずれかに記載の金属チエタン化合物において、ｎ＝ｐ＝５である、金属チエタン化合物。
【請求項１１】
請求項１０に記載の金属チエタン化合物において、下記式（５）に示される、金属チエタン化合物。
【化７】
2008102545.tif 000077
【請求項１２】
請求項２乃至１１いずれかに記載の少なくとも一種の金属チエタン化合物を含む、重合性組成物。
【請求項１３】
請求項１２に記載の重合性組成物において、さらに、チオール化合物、エポキシ化合物、エピチオ化合物、分子構造中に金属原子を含まない非金属チエタン化合物のうち少なくとも一つを含む、重合性組成物。
【請求項１４】
請求項１３に記載の重合性組成物において、
前記チオール化合物が、３−メルカプトチエタン、１，２−エタンジチオール、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上であり、
前記エポキシ化合物が、ビス（２，３−エポキシプロピル）ジスルフィド、エチレングリコールジグリシジルエーテル、イソシアヌル酸トリグリシジルエーテル、ネオペンチルグリコールジグリシジルエーテル、１，４−シクロヘキサンジメタノールジグリシジルエーテル、トリメチロールプロパントリグリシジルエーテル、ビスフェノールＦジグリシジルエーテル、ビスフェノールＡジグリシジルエーテル、３，４−エポキシシクロヘキシルメチル−３'，４'−エポキシシクロヘキサンカルボキシレートからなる群から選択される一種以上であり、
前記エピチオ化合物が、ビス（２，３−エピチオプロピル）スルフィド、ビス（２，３−エピチオプロピル）ジスルフィドからなる群から選択される一種以上であり、
前記非金属チエタン化合物が、ビスチエタニルジスルフィド、ビスチエタニルテトラスルフィド、ビス（チエタニルチオ）メタン、３−（（（チエタニルチオ）メチルチオ）メチルチオ）チエタンからなる群から選択される一種以上である、重合性組成物。
【請求項１５】
請求項１２に記載の重合性組成物において、下記式（１３０）に示す非金属チエタン化合物をさらに含む、重合性組成物。
【化８】
2008102545.tif 000078
【請求項１６】
請求項１２に記載の重合性組成物において、
前記金属チエタン化合物が、下記式（４）に示す金属チエタン化合物であって、
【化９】
2008102545.tif 000079
下記式（１２）に示す化合物をさらに含む、重合性組成物。
【化１０】
2008102545.tif 000080
【請求項１７】
請求項１６に記載の重合性組成物において、さらに、チオール化合物、エポキシ化合物、エピチオ化合物、分子構造中に金属原子を含まない非金属チエタン化合物のうち少なくとも一つを含む、重合性組成物。
【請求項１８】
請求項１６に記載の重合性組成物において、下記式（１３０）で示される非金属チエタン化合物をさらに含む、重合性組成物。
【化１１】
2008102545.tif 000081
【請求項１９】
請求項１２乃至１８いずれかに記載の重合性組成物において、一般式（１１０）に示した金属チエタン化合物を含み、重合性化合物の総重量に対する前記一般式（１１０）で表される化合物の含有量が、５０重量％以上である、重合性組成物。
【請求項２０】
請求項１２乃至１９いずれかに記載の重合性組成物において、ブルーイング剤をさらに含む、重合成組成物。
【請求項２１】
請求項１２乃至２０いずれかに記載の重合性組成物を注型重合する工程を含む、樹脂の製造方法。
【請求項２２】
請求項１２乃至２０いずれかに記載の重合性組成物を重合して得られる樹脂。
【請求項２３】
請求項２２に記載の樹脂からなる光学部品。
【請求項２４】
請求項１２乃至２０いずれかに記載の重合性組成物の光学部品としての使用。
【請求項２５】
請求項１２乃至２０いずれかに記載の重合性組成物を重合させた樹脂の光学部品としての使用。
【請求項２６】
下記一般式（２０１）に示されるチエタン化合物。
【化１２】
2008102545.tif 000082
（上記一般式（２０１）中、Ｘ1は硫黄原子または酸素原子を表す。Ｚは硫黄原子または酸素原子を表す。ｐは１以上５以下の整数を表す。ｑは０以上２以下の整数である。ｒは０以上４以下の整数を表す。ｐ＋ｒ＋２ｑ＝５または３である。
ｒが２以上の整数の場合、複数のＹは、各々独立に無機または有機残基を表す。また、複数のＹが互いに結合し、Ｂｉ原子を含む環を形成していてもよい。）
【請求項２７】
請求項２６に記載のチエタン化合物において、前記一般式（２０１）において、ｑ＝０である、チエタン化合物。
【請求項２８】
請求項２６または２７に記載のチエタン化合物において、前記一般式（２０１）において、ｐ＝３、ｑ＝０、ｒ＝０である、チエタン化合物。
【請求項２９】
請求項２６に記載のチエタン化合物において、前記一般式（２０１）において、ｑ＝１であるチエタン化合物。
【請求項３０】
請求項２９に記載のチエタン化合物において、前記一般式（２０１）において、Ｚが酸素原子である、チエタン化合物。
【請求項３１】
請求項２６乃至３０いずれかに記載のチエタン化合物において、前記一般式（２０１）において、Ｘ1が硫黄原子である、チエタン化合物。
【請求項３２】
請求項２６乃至３１いずれかに記載のチエタン化合物を含む、重合性組成物。
【請求項３３】
請求項３２に記載の重合性組成物において、さらに、チオール化合物を含む、重合性組成物。
【請求項３４】
請求項３３に記載の重合性組成物において、前記チオール化合物が、３−メルカプトチエタン、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上である、重合性組成物。
【請求項３５】
請求項３２乃至３４いずれかに記載の重合性組成物において、重合性化合物の総重量に対する前記一般式（２０１）で表される化合物の含有量が、５０重量％以上である、重合性組成物。
【請求項３６】
請求項３２乃至３５いずれかに記載の重合性組成物を注型重合する工程を含む、樹脂の製造方法。
【請求項３７】
請求項３２乃至３５いずれかに記載の重合性組成物を重合して得られる樹脂。
【請求項３８】
請求項３７に記載の樹脂からなる光学部品。
【請求項３９】
請求項３２乃至３５いずれかに記載の重合性組成物の光学部品としての使用。
【請求項４０】
請求項３２乃至３５いずれかに記載の重合性組成物を重合させた樹脂の光学部品としての使用。
【発明の詳細な説明】
【技術分野】
【０００１】
本発明は、金属チエタン化合物、これを含む重合性組成物、樹脂およびその使用に関する。
【背景技術】
【０００２】
近年、無機ガラスに代わる透明性材料として、透明性有機高分子材料が使用されている。こうした材料をたとえば光学用樹脂に用いる場合、一般に、たとえば透明性、熱的特性、機械的特性などの一般的に求められる特性を有しつつ、かつ高屈折率とすることが求められる。【０００３】
このような樹脂に関する従来の技術として、特許文献１に記載のものがある。同文献には、金属含有チエタン化合物が記載されている。また、屈折率（ｎｄ）１．７を超える高屈折率の光学用樹脂が記載されている。
【特許文献１】国際公開第２００５／０９５４９０号パンフレット
【特許文献２】特開２００３−３２７５８３号公報
【特許文献３】特開平１０−１３０２５０号公報
【発明の開示】
【発明が解決しようとする課題】
【０００４】
本発明は、高屈折率の透明性樹脂を得る新規な化合物を提供する。
【課題を解決するための手段】
【０００５】
本発明は、
［１］下記一般式（１２０）に示される金属チエタン化合物。【０００６】
【化１】
2008102545.tif 000003
【０００７】
（上記一般式（１２０）中、Ｍは、Ｂｉ、Ｓｂ、Ｔｉ、ＺｒおよびＴａからなる群から選択される一種の金属原子である。Ｘ1およびＸ2は各々独立に硫黄原子または酸素原子である。Ｒ1は２価の有機基である。
点線と実線で表されたＭ−Ｔの間の結合は、単結合または二重結合を表す。点線と実線で表されたＭ−Ｔの間の結合が単結合の場合、Ｔは１価の無機または有機基であり、ｑは０または１以上ｎ−２以下の整数であり、ｒは１または２である。点線と実線で表されたＭ−Ｔの間の結合が二重結合の場合、Ｔは酸素原子または硫黄原子であり、ｑ＝１、ｒ＝１である。
ｍは０または１以上の整数である。
ｎはＭの価数であり、ｐは１以上ｎ以下の整数である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＭとともに環を形成していてもよい。ｒ＝２かつｑ＝２の場合、複数のＴは、各々独立に無機または有機基である。）
［２］下記一般式（１１０）に示される金属チエタン化合物；【０００８】
【化２】
2008102545.tif 000004
【０００９】
（上記一般式（１１０）中、ＭはＢｉ、Ｓｂ、Ｔｉ、ＺｒおよびＴａからなる群から選択される一種の金属原子である。Ｘ1およびＸ2は各々独立に硫黄原子または酸素原子である。Ｒ1は２価の有機基である。
ｍは０または１以上の整数である。
ｎはＭの価数であり、ｐは１以上ｎ以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、金属原子Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つの金属原子Ｍとともに環を形成していてもよい。ｒ＝２かつｑ＝２の場合、複数のＴは、各々独立に無機または有機基である。）
［３］下記一般式（１００）に示される金属チエタン化合物；【００１０】
【化３】
2008102545.tif 000005
【００１１】
（上記一般式（１００）中、Ｘ1およびＸ2は各々独立に硫黄原子または酸素原子である。Ｒ1は２価の有機基である。
ｍは０または１以上の整数である。
ｎは３または５である。ｎ＝３のとき、ｐは１以上３以下の整数である。ｎ＝５のとき、ｐは１以上５以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｓｂ原子を含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＳｂ原子とともに環を形成していてもよい。ｒ＝２かつｑ＝２の場合、複数のＴは、各々独立に無機または有機基である。）
［４］下記一般式（１）に示される金属チエタン化合物；【００１２】
【化４】
2008102545.tif 000006
【００１３】
（上記一般式（１）中、Ｘ1およびＸ2は各々独立に硫黄原子または酸素原子である。Ｒ1は２価の有機基である。
ｍは０または１以上の整数である。ｎは３または５である。ｎ＝３のとき、ｐは１以上３以下の整数であり、ｎ＝５のとき、ｐは１以上５以下の整数である。
Ｙは１価の無機または有機基である。ｎ−ｐが２以上の場合、複数のＹは、各々独立に１価の無機または有機基である。ｎ−ｐが２以上の場合、複数のＹが互いに結合し、Ｓｂ原子を含む環を形成していてもよい。）
［５］［２］乃至［４］いずれかに記載の金属チエタン化合物において、ｍ＝０である、金属チエタン化合物；
［６］［２］乃至［５］いずれかに記載の金属チエタン化合物において、Ｘ1が硫黄原子である、金属チエタン化合物；
［７］［４］に記載の金属チエタン化合物において、下記一般式（３）に示される、金属チエタン化合物；【００１４】
【化５】
2008102545.tif 000007
【００１５】
（上記一般式（３）において、Ｙ、ｎおよびｐは、それぞれ、前記一般式（１）におけるＹ、ｎおよびｐと同じである。）
［８］［２］乃至［７］いずれかに記載の金属チエタン化合物において、ｎ＝ｐ＝３である、金属チエタン化合物；
［９］［８］に記載の金属チエタン化合物において、下記式（４）に示される、金属チエタン化合物；【００１６】
【化６】
2008102545.tif 000008
【００１７】
［１０］［２］乃至［７］いずれかに記載の金属チエタン化合物において、ｎ＝ｐ＝５である、金属チエタン化合物；
［１１］［１０］に記載の金属チエタン化合物において、下記式（５）に示される、金属チエタン化合物；【００１８】
【化７】
2008102545.tif 000009
【００１９】
［１２］［２］乃至［１１］いずれかに記載の少なくとも一種の金属チエタン化合物を含む、重合性組成物；
［１３］［１２］に記載の重合性組成物において、さらに、チオール化合物、エポキシ化合物、エピチオ化合物、分子構造中に金属原子を含まない非金属チエタン化合物のうち少なくとも一つを含む、重合性組成物；
［１４］［１３］に記載の重合性組成物において、
前記チオール化合物が、３−メルカプトチエタン、１，２−エタンジチオール、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上であり、
前記エポキシ化合物が、ビス（２，３−エポキシプロピル）ジスルフィド、エチレングリコールジグリシジルエーテル、イソシアヌル酸トリグリシジルエーテル、ネオペンチルグリコールジグリシジルエーテル、１，４−シクロヘキサンジメタノールジグリシジルエーテル、トリメチロールプロパントリグリシジルエーテル、ビスフェノールＦジグリシジルエーテル、ビスフェノールＡジグリシジルエーテル、３，４−エポキシシクロヘキシルメチル−３'，４'−エポキシシクロヘキサンカルボキシレートからなる群から選択される一種以上であり、
前記エピチオ化合物が、ビス（２，３−エピチオプロピル）スルフィド、ビス（２，３−エピチオプロピル）ジスルフィドからなる群から選択される一種以上であり、
前記非金属チエタン化合物が、ビスチエタニルジスルフィド、ビスチエタニルテトラスルフィド、ビス（チエタニルチオ）メタン、３−（（（チエタニルチオ）メチルチオ）メチルチオ）チエタンからなる群から選択される一種以上である、重合性組成物；
［１５］［１２］に記載の重合性組成物において、下記式（１３０）に示す非金属チエタン化合物をさらに含む、重合性組成物；【００２０】
【化８】
2008102545.tif 000010
【００２１】
［１６］［１２］に記載の重合性組成物において、
前記金属チエタン化合物が、下記式（４）に示す金属チエタン化合物であって、【００２２】
【化９】
2008102545.tif 000011
【００２３】
下記式（１２）に示す化合物をさらに含む、重合性組成物；【００２４】
【化１０】
2008102545.tif 000012
【００２５】
［１７］［１６］に記載の重合性組成物において、さらに、チオール化合物、エポキシ化合物、エピチオ化合物、分子構造中に金属原子を含まない非金属チエタン化合物のうち少なくとも一つを含む、重合性組成物；
［１８］［１６］に記載の重合性組成物において、下記式（１３０）で示される非金属チエタン化合物をさらに含む、重合性組成物；【００２６】
【化１１】
2008102545.tif 000013
【００２７】
［１９］［１２］乃至［１８］いずれかに記載の重合性組成物において、一般式（１１０）に示した金属チエタン化合物を含み、重合性化合物の総重量に対する前記一般式（１１０）で表される化合物の含有量が、５０重量％以上である、重合性組成物；
［２０］［１２］乃至［１９］いずれかに記載の重合性組成物において、ブルーイング剤をさらに含む、重合成組成物；
［２１］［１２］乃至［２０］いずれかに記載の重合性組成物を注型重合する工程を含む、樹脂の製造方法；
［２２］［１２］乃至［２０］いずれかに記載の重合性組成物を重合して得られる樹脂；
［２３］［２２］に記載の樹脂からなる光学部品；
［２４］［１２］乃至［２０］いずれかに記載の重合性組成物の光学部品としての使用；
［２５］［１２］乃至［２０］いずれかに記載の重合性組成物を重合させた樹脂の光学部品としての使用；
［２６］下記一般式（２０１）に示されるチエタン化合物；【００２８】
【化１２】
2008102545.tif 000014
【００２９】
（上記一般式（２０１）中、Ｘ1は硫黄原子または酸素原子を表す。Ｚは硫黄原子または酸素原子を表す。ｐは１以上５以下の整数を表す。ｑは０以上２以下の整数である。ｒは０以上４以下の整数を表す。ｐ＋ｒ＋２ｑ＝５または３である。
ｒが２以上の整数の場合、複数のＹは、各々独立に無機または有機残基を表す。また、複数のＹが互いに結合し、Ｂｉ原子を含む環を形成していてもよい。）
［２７］［２６］に記載のチエタン化合物において、前記一般式（２０１）において、ｑ＝０である、チエタン化合物；
［２８］［２６］または［２７］に記載のチエタン化合物において、前記一般式（２０１）において、ｐ＝３、ｑ＝０、ｒ＝０である、チエタン化合物；
［２８］［２６］に記載のチエタン化合物において、前記一般式（２０１）において、ｑ＝１であるチエタン化合物；
［３０］［２９］に記載のチエタン化合物において、前記一般式（２０１）において、Ｚが酸素原子である、チエタン化合物；
［３１］［２６］乃至［３０］いずれかに記載のチエタン化合物において、前記一般式（２０１）において、Ｘ1が硫黄原子である、チエタン化合物；
［３２］［２６］乃至［３１］いずれかに記載のチエタン化合物を含む、重合性組成物；
［３３］［３２］に記載の重合性組成物において、さらに、チオール化合物を含む、重合性組成物；
［３４］［３３］に記載の重合性組成物において、前記チオール化合物が、３−メルカプトチエタン、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上である、重合性組成物；
［３５］［３２］乃至［３４］いずれかに記載の重合性組成物において、重合性化合物の総重量に対する前記一般式（２０１）で表される化合物の含有量が、５０重量％以上である、重合性組成物；
［３６］［３２］乃至［３５］いずれかに記載の重合性組成物を注型重合する工程を含む、樹脂の製造方法；
［３７］［３２］乃至［３５］いずれかに記載の重合性組成物を重合して得られる樹脂；
［３８］［３７］に記載の樹脂からなる光学部品；
［３９］［３２］乃至［３５］いずれかに記載の重合性組成物の光学部品としての使用；および
［４０］［３２］乃至［３５］いずれかに記載の重合性組成物を重合させた樹脂の光学部品としての使用である。
【発明の効果】
【００３０】
本発明によれば、構成元素として金属原子を含む新規なチエタン化合物が提供される。
【発明を実施するための最良の形態】
【００３１】
以下、本発明について、具体例を用いて説明するが、本発明は、これに限定されるものではない。また、本発明において、各成分または基について、例示されたものを単独で用いてもよいし、複数組み合わせて用いてもよい。【００３２】
はじめに、本発明の金属チエタン化合物について説明する。
本発明の金属チエタン化合物は、分子内にチエタン基および特定の金属原子を含有する化合物であり、下記一般式（１２０）で表される。【００３３】
【化１３】
2008102545.tif 000015
【００３４】
（上記一般式（１２０）中、Ｍは、Ｂｉ、Ｓｂ、Ｔｉ、ＺｒおよびＴａからなる群から選択される一種の金属原子である。Ｘ1およびＸ2は各々独立に硫黄原子または酸素原子である。Ｒ1は２価の有機基である。
点線と実線で表されたＭ−Ｔの間の結合は、単結合または二重結合を表す。点線と実線で表されたＭ−Ｔの間の結合が単結合の場合、Ｔは１価の無機または有機基であり、ｑは０または１以上ｎ−２以下の整数であり、ｒは１または２である。点線と実線で表されたＭ−Ｔの間の結合が二重結合の場合、Ｔは酸素原子または硫黄原子であり、ｑ＝１、ｒ＝１である。
ｍは０または１以上の整数である。
ｎはＭの価数であり、ｐは１以上ｎ以下の整数である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＭとともに環を形成していてもよい。ｒ＝２かつｑ＝２の場合、複数のＴは、各々独立に無機または有機基である。）【００３５】
上記一般式（１２０）に示した化合物として、具体的には、下記一般式（１１０）に示す化合物および下記一般式（２０１）に示す化合物（後述）が挙げられる。以下、それぞれについて詳細に説明する。
はじめに、下記一般式（１１０）に示す化合物について説明する。【００３６】
【化１４】
2008102545.tif 000016
【００３７】
（上記一般式（１１０）中、Ｍは金属原子である。Ｘ1およびＸ2は各々独立に硫黄原子または酸素原子である。Ｒ1は２価の有機基である。
ｍは０または１以上の整数である。
ｎはＭの価数であり、ｐは１以上ｎ以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、金属原子Ｍを含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つの金属原子Ｍとともに環を形成していてもよい。ｒ＝２かつｑ＝２の場合、複数のＴは、各々独立に無機または有機基である。）【００３８】
以下、本発明の金属チエタン化合物が上記一般式（１１０）に示した化合物である場合の具体的構成を、金属原子ＭがＳｂ原子である場合を主に例に挙げながら、さらに詳しく説明する。【００３９】
ＭがＳｂ原子のとき、本発明の金属チエタン化合物は、分子内にチエタン基およびＳｂ原子を含有する化合物であり、下記一般式（１００）で表される。【００４０】
【化１５】
2008102545.tif 000017
【００４１】
（上記一般式（１００）中、Ｘ1およびＸ2は各々独立に硫黄原子または酸素原子である。Ｒ1は２価の有機基である。
ｍは０または１以上の整数である。
ｎは３または５である。ｎ＝３のとき、ｐは１以上３以下の整数である。ｎ＝５のとき、ｐは１以上５以下の整数である。
ｑは０または１以上ｎ−２以下の整数である。
Ｙは１価または２価の基であり、Ｔは無機または有機基である。
ｒは１または２である。
ｒ＝１のとき、ｑ＝０であり、Ｙは１価の無機または有機基である。ｒ＝１かつｎ−ｐ−ｑが２以上の場合、複数のＹは、各々独立に１価の無機または有機基である。ｒ＝１かつｎ−ｐ−ｑが２以上の場合、複数のＹが互いに結合し、Ｓｂ原子を含む環を形成していてもよい。
ｒ＝２のとき、ｎ−ｐ−ｑ＝１または２であり、Ｙは２価の基である。ｒ＝２かつｎ−ｐ−ｑ＝２の場合、２つのＹが、２つのＳｂ原子とともに環を形成していてもよい。ｒ＝２かつｑ＝２の場合、複数のＴは、各々独立に無機または有機基である。）【００４２】
以下、上記一般式（１００）について具体的に説明する。
まず、上記一般式（１００）中、ｒ＝１の場合について説明する。ｒ＝１のとき、ｑ＝０であり、本発明の金属チエタン化合物は下記一般式（１）に示される化合物となる。【００４３】
【化１６】
2008102545.tif 000018
【００４４】
（上記一般式（１）中、Ｘ1およびＸ2は各々独立に硫黄原子または酸素原子である。Ｒ1は２価の有機基である。
ｍは０または１以上の整数である。ｎは３または５である。ｎ＝３のとき、ｐは１以上３以下の整数であり、ｎ＝５のとき、ｐは１以上５以下の整数である。
Ｙは１価の無機または有機基である。ｎ−ｐが２以上の場合、複数のＹは、各々独立に１価の無機または有機基である。ｎ−ｐが２以上の場合、複数のＹが互いに結合し、Ｓｂ原子を含む環を形成していてもよい。）【００４５】
以下、上記一般式（１）について具体的に説明する。
まず、上記一般式（１）において、Ｘ1およびＸ2は、各々独立に硫黄原子または酸素原子を表す。本発明の所望の効果である高屈折率であることを鑑みると、Ｘ1およびＸ2として、硫黄原子はより好ましい。【００４６】
上記一般式（１）において、Ｒ1は２価の有機基を表す。
かかる二価の有機基としては、鎖状または環状脂肪族基、芳香族基および芳香族−脂肪族基が挙げられ、好ましくは、炭素数１以上２０以下の鎖状脂肪族基、炭素数３以上２０以下の環状脂肪族基、炭素数５以上２０以下の芳香族基、炭素数６以上２０以下の芳香族−脂肪族基である。【００４７】
Ｒ1は、より具体的には、かかる二価の有機基が鎖状または環状脂肪族基、芳香族基または芳香族−脂肪族基であって、好ましくは、
メチレン基、エチレン基、１，２−ジクロロエチレン基、トリメチレン基、テトラメチレン基、ペンタメチレン基、シクロペンチレン基、ヘキサメチレン基、シクロヘキシレン基、ヘプタメチレン基、オクタメチレン基、ノナメチレン基、デカメチレン基、ウンデカメチレン基、ドデカメチレン基、トリデカメチレン基、テトラデカメチレン基、ペンタデカメチレン基等の炭素数１以上２０以下の置換または無置換の鎖状または環状脂肪族基；
フェニレン基、クロロフェニレン基、ナフチレン基、インデニレン基、アントラセニレン基、フルオレニレン基等の置換または無置換の炭素数５以上２０以下の芳香族基；または
−Ｃ6Ｈ4−ＣＨ2−基、−ＣＨ2−Ｃ6Ｈ4−ＣＨ2−基、−ＣＨ2−Ｃ6Ｈ3（Ｃｌ）−ＣＨ2−基、−Ｃ10Ｈ6−ＣＨ2−基、−ＣＨ2−Ｃ10Ｈ6−ＣＨ2−基、−ＣＨ2ＣＨ2−Ｃ6Ｈ4−ＣＨ2ＣＨ2−基等の置換または無置換の炭素数６以上２０以下の芳香族−脂肪族基である。【００４８】
Ｒ1は、より好ましくはメチレン基、エチレン基、１，２−ジクロロエチレン基、トリメチレン基、シクロペンチレン基、シクロヘキシレン基等の炭素数１以上６以下の置換または無置換の鎖状または環状脂肪族基；
フェニレン基、クロロフェニレン基、ナフチレン基、インデニレン基、アントラセニレン基、フルオレニレン基等の置換または無置換の炭素数５以上１５以下の芳香族基；または
−Ｃ6Ｈ4−ＣＨ2−基、−ＣＨ2−Ｃ6Ｈ4−ＣＨ2−基、−ＣＨ2−Ｃ6Ｈ3（Ｃｌ）−ＣＨ2−基、−Ｃ10Ｈ6−ＣＨ2−基、−ＣＨ2−Ｃ10Ｈ6−ＣＨ2−基、−ＣＨ2ＣＨ2−Ｃ6Ｈ4−ＣＨ2ＣＨ2−基等の置換または無置換の炭素数６以上１５以下の芳香族−脂肪族基である。【００４９】
かかる二価の有機基は、基中に炭素原子、水素原子以外のヘテロ原子を含有していてもよい。かかるヘテロ原子としては、酸素原子または硫黄原子が挙げられるが、本発明の所望の効果を考慮すると、硫黄原子であることが好ましい。【００５０】
上記一般式（１）において、ｍは０または１以上の整数を表す。かかるｍは、好ましくは、０以上４以下の整数であり、より好ましくは、０以上２以下の整数であり、さらに好ましくは、整数０または１である。
ｍ＝０のとき、上記一般式（１）は、下記一般式（２）となる。【００５１】
【化１７】
2008102545.tif 000019
【００５２】
（上記一般式（２）において、Ｘ1、Ｙ、ｎおよびｐは、それぞれ、上記一般式（１）におけるＸ1、Ｙ、ｎおよびｐと同じである。）【００５３】
また、上記一般式（１）中の、チエタニル基を含みＳｂ原子に結合する基において、より一層好ましくは、ｍ＝０であり、かつＸ1が硫黄原子である。このとき、上記一般式（１）は、下記一般式（３）で表される。【００５４】
【化１８】
2008102545.tif 000020
【００５５】
（上記一般式（３）において、Ｙ、ｎおよびｐは、それぞれ、上記一般式（１）におけるＹ、ｎおよびｐと同じである。）【００５６】
なお、上記一般式（３）において、好ましくはｎ＝ｐである。【００５７】
次に、上記一般式（１）におけるｎおよびｐについて説明する。
ｎは、Ｓｂ原子の価数つまり５または３である。後述する重合性組成物中の重合性化合物として用いたときの高屈折率化のために金属の含有率を高める観点では、ｎが３であることが好ましい。【００５８】
また、ｐは、Ｓｂ原子の価数以下の正の整数である。よって、Ｓｂ原子の価数ｎが３のとき、ｐは１以上３以下の正の整数であり、Ｓｂ原子の価数ｎが５のとき、ｐは１以上５以下の正の整数である。かかるｐは、好ましくは、ｎ、ｎ−１またはｎ−２であり、より好ましくは、ｎまたはｎ−１である。【００５９】
上記一般式（１）において、具体的にはｐ＝３であり、さらに具体的には、Ｘ1が硫黄原子であり、ｎ＝ｐ＝３である。このとき、上記一般式（１）に示される化合物は、下記式（４）に示される化合物となる。【００６０】
【化１９】
2008102545.tif 000021
【００６１】
また、上記一般式（１）において、具体的にはｐ＝５であり、さらに具体的には、Ｘ1が硫黄原子であり、ｎ＝ｐ＝５である。このとき、上記一般式（１）に示される化合物は、下記式（５）に示される化合物となる。【００６２】
【化２０】
2008102545.tif 000022
【００６３】
上記一般式（１）において、Ｙは、１価の無機または有機基を表す。以下、Ｙの具体例を説明する。【００６４】
まず、ｎ−ｐ＝１の場合、Ｙは１価の無機または有機基を表す。また、ｎ−ｐが２以上の整数の場合、複数のＹは、各々独立に１価の無機または有機基を表す。複数のＹは、同じ基であってもよいし、全部または一部が異なる基であってもよい。また、複数のＹが互いに結合し、Ｓｂ原子を含む環を形成していてもよい。【００６５】
Ｙは特に制限されるものではないが、たとえば、水素原子、ハロゲン原子、水酸基、チオール基、置換または無置換のアルキル基、置換または無置換のアリール基、置換または無置換のアラルキル基、置換または無置換のアルコキシ基、置換または無置換のアルキルチオ基、置換または無置換のアリールオキシ基、置換または無置換のアリールチオ基が挙げられる。【００６６】
これらのうち、ハロゲン原子、置換または無置換のアルキル基、置換または無置換のアリール基、置換または無置換のアラルキル基、置換または無置換のアルコキシ（アルキルオキシ）基、置換または無置換のアルキルチオ基、置換または無置換のアリールオキシ基、置換または無置換のアリールチオ基に関して以下説明する。
ハロゲン原子の具体例として、フッ素原子、塩素原子、臭素原子およびヨウ素原子が挙げられる。【００６７】
置換または無置換のアルキル基の具体例として、メチル基、エチル基、ｎ−プロピル基、ｎ−ブチル基、ｎ−ペンチル基、ｎ−ヘキシル基、等の総炭素数１以上１０以下の直鎖アルキル基；
イソプロピル基、イソブチル基、ｓｅｃ−ブチル基、イソペンチル基、ｓｅｃ−ペンチル基、１−メチルペンチル基、２−メチルペンチル基、３−メチルペンチル基、４−メチルペンチル基、１−エチルブチル基、２−エチルブチル基、１−メチルヘキシル基、２−メチルヘキシル基、３−メチルヘキシル基、４−メチルヘキシル基、５−メチルヘキシル基、１−エチルペンチル基、２−エチルペンチル基、３−エチルペンチル基、１−ｎ−プロピルブチル基、１−ｉｓｏ−プロピルブチル基、１−ｉｓｏ−プロピル−２−メチルプロピル基、１−メチルヘプチル基、２−メチルヘプチル基、３−メチルヘプチル基、４−メチルヘプチル基、５−メチルヘプチル基、６−メチルヘプチル基、１−エチルヘキシル基、２−エチルヘキシル基、３−エチルヘキシル基、４−エチルヘキシル基、１−ｎ−プロピルペンチル基、２−ｎ−プロピルペンチル基、１−ｉｓｏ−プロピルペンチル基、２−ｉｓｏ−プロピルペンチル基、１−ｎ−ブチルブチル基、１−ｉｓｏ−ブチルブチル基、１−ｓｅｃ−ブチルブチル基、１−ｔｅｒｔ−ブチルブチル基、２−ｔｅｒｔ−ブチルブチル基、ｔｅｒｔ−ブチル基、ｔｅｒｔ−ペンチル基、１，１−ジメチルブチル基、１，２−ジメチルブチル基、１，３−ジメチルブチル基、２，３−ジメチルブチル基、１−エチル−２−メチルプロピル基、１，１−ジメチルペンチル基、１，２−ジメチルペンチル基、１，３−ジメチルペンチル基、１，４−ジメチルペンチル基、２，２−ジメチルペンチル基、２，３−ジメチルペンチル基、２，４−ジメチルペンチル基、３，３−ジメチルペンチル基、３，４−ジメチルペンチル基、１−エチル−１−メチルブチル基、１−エチル−２−メチルブチル基、１−エチル−３−メチルブチル基、２−エチル−１−メチルブチル基、２−エチル−３−メチルブチル基、１，１−ジメチルヘキシル基、１，２−ジメチルヘキシル基、１，３−ジメチルヘキシル基、１，４−ジメチルヘキシル基、１，５−ジメチルヘキシル基、２，２−ジメチルヘキシル基、２，３−ジメチルヘキシル基、２，４−ジメチルヘキシル基、２，５−ジメチルヘキシル基、３，３−ジメチルヘキシル基、３，４−ジメチルヘキシル基、３，５−ジメチルヘキシル基、４，４−ジメチルヘキシル基、４，５−ジメチルヘキシル基、１−エチル−２−メチルペンチル基、１−エチル−３−メチルペンチル基、１−エチル−４−メチルペンチル基、２−エチル−１−メチルペンチル基、２−エチル−２−メチルペンチル基、２−エチル−３−メチルペンチル基、２−エチル−４−メチルペンチル基、３−エチル−１−メチルペンチル基、３−エチル−２−メチルペンチル基、３−エチル−３−メチルペンチル基、３−エチル−４−メチルペンチル基、１−ｎ−プロピル−１−メチルブチル基、１−ｎ−プロピル−２−メチルブチル基、１−ｎ−プロピル−３−メチルブチル基、１−ｉｓｏ−プロピル−１−メチルブチル基、１−ｉｓｏ−プロピル−２−メチルブチル基、１−ｉｓｏ−プロピル−３−メチルブチル基、１，１−ジエチルブチル基、１，２−ジエチルブチル基、１，１，２−トリメチルプロピル基、１，２，２−トリメチルプロピル基、１，１，２−トリメチルブチル基、１，１，３−トリメチルブチル基、１，２，３−トリメチルブチル基、１，２，２−トリメチルブチル基、１，３，３−トリメチルブチル基、２，３，３−トリメチルブチル基、１，１，２−トリメチルペンチル基、１，１，３−トリメチルペンチル基、１，１，４−トリメチルペンチル基、１，２，２−トリメチルペンチル基、１，２，３−トリメチルペンチル基、１，２，４−トリメチルペンチル基、１，３，４−トリメチルペンチル基、２，２，３−トリメチルペンチル基、２，２，４−トリメチルペンチル基、２，３，４−トリメチルペンチル基、１，３，３−トリメチルペンチル基、２，３，３−トリメチルペンチル基、３，３，４−トリメチルペンチル基、１，４，４−トリメチルペンチル基、２，４，４−トリメチルペンチル基、３，４，４−トリメチルペンチル基、１−エチル−１，２−ジメチルブチル基、１−エチル−１，３−ジメチルブチル基、１−エチル−２，３−ジメチルブチル基、２−エチル−１，１−ジメチルブチル基、２−エチル−１，２−ジメチルブチル基、２−エチル−１，３−ジメチルブチル基、２−エチル−２，３−ジメチルブチル基等の総炭素数３以上１０以下の分岐アルキル基；および
シクロペンチル基、シクロヘキシル基、メチルシクロペンチル基、メトキシシクロペンチル基、メトキシシクロヘキシル基、メチルシクロヘキシル基、１，２−ジメチルシクロヘキシル基、１，３−ジメチルシクロヘキシル基、１，４−ジメチルシクロヘキシル基、エチルシクロヘキシル基等の総炭素数５以上１０以下の飽和環状アルキル基が挙げられる。【００６８】
置換または無置換のアリール基の具体例として、フェニル基、ナフチル基、アンスラニル基、シクロペンタジエニル基等の総炭素数２０以下の芳香族炭化水素；
２−メチルフェニル基、３−メチルフェニル基、４−メチルフェニル基、２−エチルフェニル基、プロピルフェニル基、ブチルフェニル基、ヘキシルフェニル基、シクロヘキシルフェニル基、オクチルフェニル基、２−メチル−１−ナフチル基、３−メチル−１−ナフチル基、４−メチル−１−ナフチル基、５−メチル−１−ナフチル基、６−メチル−１−ナフチル基、７−メチル−１−ナフチル基、８−メチル−１−ナフチル基、１−メチル−２−ナフチル基、３−メチル−２−ナフチル基、４−メチル−２−ナフチル基、５−メチル−２−ナフチル基、６−メチル−２−ナフチル基、７−メチル−２−ナフチル基、８−メチル−２−ナフチル基、２−エチル−１−ナフチル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、２，３，４−トリメチルフェニル基、２，３，５−トリメチルフェニル基、２，３，６−トリメチルフェニル基、２，４，５−トリメチルフェニル基、２，４，６−トリメチルフェニル基、３，４，５−トリメチルフェニル基等の総炭素数２０以下のアルキル置換アリール基；
２−メトキシフェニル基、３−メトキシフェニル基、４−メトキシフェニル基、２−エトキシフェニル基、プロポキシフェニル基、ブトキシフェニル基、ヘキシルオキシフェニル基、シクロヘキシルオキシフェニル基、オクチルオキシフェニル基、２−メトキシ−１−ナフチル基、３−メトキシ−１−ナフチル基、４−メトキシ−１−ナフチル基、５−メトキシ−１−ナフチル基、６−メトキシ−１−ナフチル基、７−メトキシ−１−ナフチル基、８−メトキシ−１−ナフチル基、１−メトキシ−２−ナフチル基、３−メトキシ−２−ナフチル基、４−メトキシ−２−ナフチル基、５−メトキシ−２−ナフチル基、６−メトキシ−２−ナフチル基、７−メトキシ−２−ナフチル基、８−メトキシ−２−ナフチル基、２−エトキシ−１−ナフチル基等の炭素数１０以下の置換または無置換のアルキルオキシ基が置換した総炭素数２０以下のモノアルコキシアリール基；
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，６−ジメトキシフェニル基、４，５−ジメトキシ−１−ナフチル基、４，７−ジメトキシ−１−ナフチル基、４，８−ジメトキシ−１−ナフチル基、５，８−ジメトキシ−１−ナフチル基、５，８−ジメトキシ−２−ナフチル基等の炭素数１０以下の置換または無置換のアルキルオキシ基が置換した総炭素数２０以下のジアルコキシアリール基；
２，３，４−トリメトキシフェニル基、２，３，５−トリメトキシフェニル基、２，３，６−トリメトキシフェニル基、２，４，５−トリメトキシフェニル基、２，４，６−トリメトキシフェニル基、３，４，５−トリメトキシフェニル基等の炭素数１０以下の置換または無置換のアルキルオキシが置換した総炭素数２０以下のトリアルコキシアリール基；および
クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数２０以下のアリール基が挙げられる。【００６９】
置換または無置換のアラルキル基の具体例として、ベンジル基、フェネチル基、フェニルプロピル基、ナフチルエチル基等の総炭素数１２以下のアラルキル基が挙げられる。また、他に、置換または無置換のアリール基の具体例で挙げたアリール基を側鎖にもつメチル基、エチル基、プロピル基が挙げられる。【００７０】
置換または無置換のアルキルオキシ基の具体例として、メトキシ基、エトキシ基、ｎ−プロポキシ基、ｉｓｏ−プロポキシ基、ｎ−ブトキシ基、ｉｓｏ−ブトキシ基、ｔｅｒｔ−ブトキシ基、ｎ−ペンチルオキシ基、ｉｓｏ−ペンチルオキシ基、ｎ−ヘキシルオキシ基、ｉｓｏ−ヘキシルオキシ基、２−エチルヘキシルオキシ基、３，５，５−トリメチルヘキシルオキシ基、ｎ−ヘプチルオキシ基、ｎ−オクチルオキシ基、ｎ−ノニルオキシ基等の総炭素数１以上１０以下の直鎖または分岐のアルコキシ基；
シクロペンチルオキシ基、シクロヘキシルオキシ基等の総炭素数５以上１０以下のシクロアルコキシ基；
メトキシメトキシ基、エトキシメトキシ基、エトキシエトキシ基、ｎ−プロポキシメトキシ基、ｉｓｏ−プロポキシメトキシ基、ｎ−プロポキシエトキシ基、ｉｓｏ−プロポキシエトキシ基、ｎ−ブトキシエトキシ基、ｉｓｏ−ブトキシエトキシ基、ｔｅｒｔ−ブトキシエトキシ基、ｎ−ペンチルオキシエトキシ基、ｉｓｏ−ペンチルオキシエトキシ基、ｎ−ヘキシルオキシエトキシ基、ｉｓｏ−ヘキシルオキシエトキシ基、ｎ−ヘプチルオキシエトキシ基等の総炭素数２以上１０以下のアルコキシアルコキシ基；および
ベンジルオキシ基等のアラルキルオキシ基が挙げられる。【００７１】
置換または無置換のアルキルチオ基の具体例として、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、ｎ−ヘキシルチオ基、ｉｓｏ−ヘキシルチオ基、２−エチルヘキシルチオ基、３，５，５−トリメチルヘキシルチオ基、ｎ−ヘプチルチオ基、ｎ−オクチルチオ基、ｎ−ノニルチオ基等の総炭素数１以上１０以下の直鎖または分岐のアルキルチオ基；
シクロペンチルチオ基、シクロヘキシルチオ基等の総炭素数５以上１０以下のシクロアルキルチオ基；
メトキシエチルチオ基、エトキシエチルチオ基、ｎ−プロポキシエチルチオ基、ｉｓｏ−プロポキシエチルチオ基、ｎ−ブトキシエチルチオ基、ｉｓｏ−ブトキシエチルチオ基、ｔｅｒｔ−ブトキシエチルチオ基、ｎ−ペンチルオキシエチルチオ基、ｉｓｏ−ペンチルオキシエチルチオ基、ｎ−ヘキシルオキシエチルチオ基、ｉｓｏ−ヘキシルオキシエチルチオ基、ｎ−ヘプチルオキシエチルチオ基等の総炭素数２以上１０以下のアルコキシアルキルチオ基；
ベンジルチオ基などのアラルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基、ｎ−ペンチルチオエチルチオ基、ｉｓｏ−ペンチルチオエチルチオ基、ｎ−ヘキシルチオエチルチオ基、ｉｓｏ−ヘキシルチオエチルチオ基、ｎ−ヘプチルチオエチルチオ基等の総炭素数２以上１０以下のアルキルチオアルキルチオ基が挙げられる。【００７２】
置換または無置換のアリールオキシ基の具体例として、フェニルオキシ基、ナフチルオキシ基、アンスラニルオキシ基、２−メチルフェニルオキシ基、３−メチルフェニルオキシ基、４−メチルフェニルオキシ基、２−エチルフェニルオキシ基、プロピルフェニルオキシ基、ブチルフェニルオキシ基、ヘキシルフェニルオキシ基、シクロヘキシルフェニルオキシ基、オクチルフェニルオキシ基、２−メチル−１−ナフチルオキシ基、３−メチル−１−ナフチルオキシ基、４−メチル−１−ナフチルオキシ基、５−メチル−１−ナフチルオキシ基、６−メチル−１−ナフチルオキシ基、７−メチル−１−ナフチルオキシ基、８−メチル−１−ナフチルオキシ基、１−メチル−２−ナフチルオキシ基、３−メチル−２−ナフチルオキシ基、４−メチル−２−ナフチルオキシ基、５−メチル−２−ナフチルオキシ基、６−メチル−２−ナフチルオキシ基、７−メチル−２−ナフチルオキシ基、８−メチル−２−ナフチルオキシ基、２−エチル−１−ナフチルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基、２，３，４−トリメチルフェニルオキシ基、２，３，５−トリメチルフェニルオキシ基、２，３，６−トリメチルフェニルオキシ基、２，４，５−トリメチルフェニルオキシ基、２，４，６−トリメチルフェニルオキシ基、３，４，５−トリメチルフェニルオキシ基等の総炭素数２０以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基、ブトキシフェニルオキシ基、ヘキシルオキシフェニルオキシ基、シクロヘキシルオキシフェニルオキシ基、オクチルオキシフェニルオキシ基、２−メトキシ−１−ナフチルオキシ基、３−メトキシ−１−ナフチルオキシ基、４−メトキシ−１−ナフチルオキシ基、５−メトキシ−１−ナフチルオキシ基、６−メトキシ−１−ナフチルオキシ基、７−メトキシ−１−ナフチルオキシ基、８−メトキシ−１−ナフチルオキシ基、１−メトキシ−２−ナフチルオキシ基、３−メトキシ−２−ナフチルオキシ基、４−メトキシ−２−ナフチルオキシ基、５−メトキシ−２−ナフチルオキシ基、６−メトキシ−２−ナフチルオキシ基、７−メトキシ−２−ナフチルオキシ基、８−メトキシ−２−ナフチルオキシ基、２−エトキシ−１−ナフチルオキシ基等の炭素数１０以下の置換または無置換のアルキルオキシ基が置換した総炭素数２０以下のモノアルコキシアリールオキシ基；
２，３−ジメトキシフェニルオキシ基、２，４−ジメトキシフェニルオキシ基、２，５−ジメトキシフェニルオキシ基、２，６−ジメトキシフェニルオキシ基、３，４−ジメトキシフェニルオキシ基、３，５−ジメトキシフェニルオキシ基、３，６−ジメトキシフェニルオキシ基、４，５−ジメトキシ−１−ナフチルオキシ基、４，７−ジメトキシ−１−ナフチルオキシ基、４，８−ジメトキシ−１−ナフチルオキシ基、５，８−ジメトキシ−１−ナフチルオキシ基、５，８−ジメトキシ−２−ナフチルオキシ基等の炭素数１０以下の置換または無置換のアルキルオキシ基が置換した総炭素数２０以下のジアルコキシアリールオキシ基；
２，３，４−トリメトキシフェニルオキシ基、２，３，５−トリメトキシフェニルオキシ基、２，３，６−トリメトキシフェニルオキシ基、２，４，５−トリメトキシフェニルオキシ基、２，４，６−トリメトキシフェニルオキシ基、３，４，５−トリメトキシフェニルオキシ基等の炭素数１０以下の置換または無置換のアルキルオキシ基が置換した総炭素数２０以下のトリアルコキシアリールオキシ基；および
クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数２０以下のアリールオキシ基が挙げられる。【００７３】
置換または無置換のアリールチオ基の具体例として、フェニルチオ基、ナフチルチオ基、アンスラニルチオ基、２−メチルフェニルチオ基、３−メチルフェニルチオ基、４−メチルフェニルチオ基、２−エチルフェニルチオ基、プロピルフェニルチオ基、ブチルフェニルチオ基、ヘキシルフェニルチオ基、シクロヘキシルフェニルチオ基、オクチルフェニルチオ基、２−メチル−１−ナフチルチオ基、３−メチル−１−ナフチルチオ基、４−メチル−１−ナフチルチオ基、５−メチル−１−ナフチルチオ基、６−メチル−１−ナフチルチオ基、７−メチル−１−ナフチルチオ基、８−メチル−１−ナフチルチオ基、１−メチル−２−ナフチルチオ基、３−メチル−２−ナフチルチオ基、４−メチル−２−ナフチルチオ基、５−メチル−２−ナフチルチオ基、６−メチル−２−ナフチルチオ基、７−メチル−２−ナフチルチオ基、８−メチル−２−ナフチルチオ基、２−エチル−１−ナフチルチオ基、２，３−ジメチルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、３，４，５−トリメチルフェニルチオ基等の総炭素数２０以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基、ブトキシフェニルチオ基、ヘキシルオキシフェニルチオ基、シクロヘキシルオキシフェニルチオ基、オクチルオキシフェニルチオ基、２−メトキシ−１−ナフチルチオ基、３−メトキシ−１−ナフチルチオ基、４−メトキシ−１−ナフチルチオ基、５−メトキシ−１−ナフチルチオ基、６−メトキシ−１−ナフチルチオ基、７−メトキシ−１−ナフチルチオ基、８−メトキシ−１−ナフチルチオ基、１−メトキシ−２−ナフチルチオ基、３−メトキシ−２−ナフチルチオ基、４−メトキシ−２−ナフチルチオ基、５−メトキシ−２−ナフチルチオ基、６−メトキシ−２−ナフチルチオ基、７−メトキシ−２−ナフチルチオ基、８−メトキシ−２−ナフチルチオ基、２−エトキシ−１−ナフチルチオ基等の炭素数１０以下の置換または無置換のアルキルオキシ基が置換した総炭素数２０以下のモノアルコキシアリールチオ基；
２，３−ジメトキシフェニルチオ基、２，４−ジメトキシフェニルチオ基、２，５−ジメトキシフェニルチオ基、２，６−ジメトキシフェニルチオ基、３，４−ジメトキシフェニルチオ基、３，５−ジメトキシフェニルチオ基、３，６−ジメトキシフェニルチオ基、４，５−ジメトキシ−１−ナフチルチオ基、４，７−ジメトキシ−１−ナフチルチオ基、４，８−ジメトキシ−１−ナフチルチオ基、５，８−ジメトキシ−１−ナフチルチオ基、５，８−ジメトキシ−２−ナフチルチオ基等の炭素数１０以下の置換または無置換のアルキルオキシ基が置換した総炭素数２０以下のジアルコキシアリールチオ基；
２，３，４−トリメトキシフェニルチオ基、２，３，５−トリメトキシフェニルチオ基、２，３，６−トリメトキシフェニルチオ基、２，４，５−トリメトキシフェニルチオ基、２，４，６−トリメトキシフェニルチオ基、３，４，５−トリメトキシフェニルチオ基等の炭素数１０以下の置換または無置換のアルキルオキシ基が置換した総炭素数２０以下のトリアルコキシアリールチオ基；および
クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数２０以下のアリールチオ基等が挙げられる。Ｙはこれらに限定されるものではない。【００７４】
かかるＹにおいて、好ましい例を以下に示す。
好ましい例として、たとえば水素原子が挙げられる。【００７５】
また、Ｙの好ましい例のうち、ハロゲン原子として、塩素原子、臭素原子、ヨウ素原子が挙げられる。
置換または無置換のアルキル基として、メチル基、エチル基、ｎ−プロピル基、ｎ−ブチル基、ｎ−ペンチル基、ｎ−ヘキシル基、等の総炭素数１以上６以下の直鎖アルキル基；
イソプロピル基、イソブチル基、ｓｅｃ−ブチル基、イソペンチル基、ｓｅｃ−ペンチル基、１−メチルペンチル基、２−メチルペンチル基、３−メチルペンチル基、４−メチルペンチル基、１−エチルブチル基、２−エチルブチル基、ｔｅｒｔ−ブチル基、ｔｅｒｔ−ペンチル基、１，１−ジメチルブチル基、１，２−ジメチルブチル基、１，３−ジメチルブチル基、２，３−ジメチルブチル基、等の総炭素数３以上６以下の分岐アルキル基；および
シクロペンチル基、シクロヘキシル基、等の総炭素数５または６の飽和環状アルキル基が挙げられる。【００７６】
置換または無置換のアリール基として、フェニル基、ナフチル基、シクロペンタジエニル基等の総炭素数１２以下の芳香族炭化水素；
２−メチルフェニル基、３−メチルフェニル基、４−メチルフェニル基、２−エチルフェニル基、プロピルフェニル基、ブチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、２，３，４−トリメチルフェニル基、２，３，５−トリメチルフェニル基、２，３，６−トリメチルフェニル基、２，４，５−トリメチルフェニル基、２，４，６−トリメチルフェニル基、３，４，５−トリメチルフェニル基等の総炭素数１２以下のアルキル置換アリール基；
２−メトキシフェニル基、３−メトキシフェニル基、４−メトキシフェニル基、２−エトキシフェニル基、プロポキシフェニル基、ブトキシフェニル基、等の炭素数６以下の置換または無置換のアルキルオキシ基が置換した総炭素数１２以下のモノアルコキシアリール基；
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，６−ジメトキシフェニル基等の炭素数６以下の置換または無置換のアルキルオキシ基が置換した総炭素数１２以下のジアルコキシアリール基；および
クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数１２以下のアリール基が挙げられる。【００７７】
置換または無置換のアラルキル基として、ベンジル基、フェネチル基、フェニルプロピル基等の総炭素数１２以下のアラルキル基が挙げられる。【００７８】
置換または無置換のアルキルオキシ基として、メトキシ基、エトキシ基、ｎ−プロポキシ基、ｉｓｏ−プロポキシ基、ｎ−ブトキシ基、ｉｓｏ−ブトキシ基、ｔｅｒｔ−ブトキシ基、ｎ−ペンチルオキシ基、ｉｓｏ−ペンチルオキシ基、ｎ−ヘキシルオキシ基、ｉｓｏ−ヘキシルオキシ基等の総炭素数１以上６以下の直鎖または分岐のアルコキシ基；
シクロペンチルオキシ基、シクロヘキシルオキシ基等の総炭素数５または６のシクロアルコキシ基；および
メトキシメトキシ基、エトキシメトキシ基、エトキシエトキシ基、ｎ−プロポキシメトキシ基、ｉｓｏ−プロポキシメトキシ基、ｎ−プロポキシエトキシ基、ｉｓｏ−プロポキシエトキシ基、ｎ−ブトキシエトキシ基、ｉｓｏ−ブトキシエトキシ基、ｔｅｒｔ−ブトキシエトキシ基等の総炭素数２以上６以下のアルコキシアルコキシ基が挙げられる。【００７９】
置換または無置換のアルキルチオ基として、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、ｎ−ヘキシルチオ基、ｉｓｏ−ヘキシルチオ基等の総炭素数１以上６以下の直鎖または分岐のアルキルチオ基；
シクロペンチルチオ基、シクロヘキシルチオ基等の総炭素数５または６のシクロアルキルチオ基；
メトキシエチルチオ基、エトキシエチルチオ基、ｎ−プロポキシエチルチオ基、ｉｓｏ−プロポキシエチルチオ基、ｎ−ブトキシエチルチオ基、ｉｓｏ−ブトキシエチルチオ基、ｔｅｒｔ−ブトキシエチルチオ基等の総炭素数２以上６以下のアルコキシアルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基等の総炭素数２以上６以下のアルキルチオアルキルチオ基が挙げられる。【００８０】
置換または無置換のアリールオキシ基として、フェニルオキシ基、ナフチルオキシ基、２−メチルフェニルオキシ基、３−メチルフェニルオキシ基、４−メチルフェニルオキシ基、２−エチルフェニルオキシ基、プロピルフェニルオキシ基、ブチルフェニルオキシ基、ヘキシルフェニルオキシ基、シクロヘキシルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基、２，３，４−トリメチルフェニルオキシ基、２，３，５−トリメチルフェニルオキシ基、２，３，６−トリメチルフェニルオキシ基、２，４，５−トリメチルフェニルオキシ基、２，４，６−トリメチルフェニルオキシ基、３，４，５−トリメチルフェニルオキシ基等の総炭素数１２以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基、ブトキシフェニルオキシ基、ヘキシルオキシフェニルオキシ基、シクロヘキシルオキシフェニルオキシ基等の炭素数６以下の置換または無置換のアルキルオキシ基が置換した総炭素数１２以下のモノアルコキシアリールオキシ基；
２，３−ジメトキシフェニルオキシ基、２，４−ジメトキシフェニルオキシ基、２，５−ジメトキシフェニルオキシ基、２，６−ジメトキシフェニルオキシ基、３，４−ジメトキシフェニルオキシ基、３，５−ジメトキシフェニルオキシ基、３，６−ジメトキシフェニルオキシ基等の炭素数６以下の置換または無置換のアルキルオキシ基が置換した総炭素数１２以下のジアルコキシアリールオキシ基；および
クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数１２以下のアリールオキシ基が挙げられる。【００８１】
置換または無置換のアリールチオ基として、フェニルチオ基、ナフチルチオ基、２−メチルフェニルチオ基、３−メチルフェニルチオ基、４−メチルフェニルチオ基、２−エチルフェニルチオ基、プロピルフェニルチオ基、ブチルフェニルチオ基、ヘキシルフェニルチオ基、シクロヘキシルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、３，４，５−トリメチルフェニルチオ基等の総炭素数１２以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基、ブトキシフェニルチオ基、ヘキシルオキシフェニルチオ基、シクロヘキシルオキシフェニルチオ基等の炭素数６以下の置換または無置換のアルキルオキシ基が置換した総炭素数１２以下のモノアルコキシアリールチオ基；
２，３−ジメトキシフェニルチオ基、２，４−ジメトキシフェニルチオ基、２，５−ジメトキシフェニルチオ基、２，６−ジメトキシフェニルチオ基、３，４−ジメトキシフェニルチオ基、３，５−ジメトキシフェニルチオ基、３，６−ジメトキシフェニルチオ基、４，５−ジメトキシ−１−ナフチルチオ基、４，７−ジメトキシ−１−ナフチルチオ基、４，８−ジメトキシ−１−ナフチルチオ基、５，８−ジメトキシ−１−ナフチルチオ基、５，８−ジメトキシ−２−ナフチルチオ基等の炭素数６以下の置換または無置換のアルキルオキシ基が置換した総炭素数１２以下のジアルコキシアリールチオ基；
クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数１２以下のアリールチオ基が挙げられる。【００８２】
Ｙのより好ましい例を以下に示す。
Ｙのより好ましい例として、たとえば水素原子が挙げられる。
また、ハロゲン原子として、塩素原子および臭素原子が挙げられる。【００８３】
置換または無置換のアルキル基として、メチル基、エチル基、ｉｓｏ−プロピル基等の総炭素数１以上３以下の直鎖または分岐アルキル基が挙げられる。【００８４】
置換または無置換のアリール基として、フェニル基、ナフチル基、シクロペンタジエニル基等の総炭素数１２以下の芳香族炭化水素；
２−メチルフェニル基、３−メチルフェニル基、４−メチルフェニル基、２−エチルフェニル基、プロピルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基等の総炭素数９以下のアルキル置換アリール基；
２−メトキシフェニル基、３−メトキシフェニル基、４−メトキシフェニル基、２−エトキシフェニル基、プロポキシフェニル基等の炭素数３以下の置換または無置換のアルキルオキシ基が置換した総炭素数９以下のモノアルコキシアリール基；および
クロロフェニル基、ジクロロフェニル基、トリクロロフェニル基、ブロモフェニル基、ジブロモフェニル基、クロロナフチル基、ブロモナフチル基等のハロゲン原子が置換した総炭素数１２以下のアリール基が挙げられる。【００８５】
置換または無置換のアラルキル基として、ベンジル基、フェネチル基、フェニルプロピル基等の総炭素数９以下のアラルキル基が挙げられる。【００８６】
置換または無置換のアルキルオキシ基として、メトキシ基、エトキシ基、ｉｓｏ−プロポキシ基等の総炭素数１以上３以下の直鎖または分岐のアルコキシ基；および
シクロペンチルオキシ基、シクロヘキシルオキシ基等の総炭素数５または６のシクロアルコキシ基が挙げられる。【００８７】
置換または無置換のアルキルチオ基として、メチルチオ基、エチルチオ基、ｎ−プロピルチオ基、ｉｓｏ−プロピルチオ基等の総炭素数１以上３以下の直鎖または分岐のアルキルチオ基；
シクロペンチルチオ基、シクロヘキシルチオ基等の総炭素数５または６のシクロアルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基等の総炭素数２以上６以下のアルキルチオアルキルチオ基が挙げられる。【００８８】
置換または無置換のアリールオキシ基として、フェニルオキシ基、ナフチルオキシ基、２−メチルフェニルオキシ基、３−メチルフェニルオキシ基、４−メチルフェニルオキシ基、２−エチルフェニルオキシ基、プロピルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基等の総炭素数９以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基等の炭素数３以下の置換または無置換のアルキルオキシ基が置換した総炭素数９以下のモノアルコキシアリールオキシ基；および
クロロフェニルオキシ基、ジクロロフェニルオキシ基、トリクロロフェニルオキシ基、ブロモフェニルオキシ基、ジブロモフェニルオキシ基、クロロナフチルオキシ基、ブロモナフチルオキシ基等のハロゲン原子が置換した総炭素数１２以下のアリールオキシ基が挙げられる。【００８９】
置換または無置換のアリールチオ基として、フェニルチオ基、２−メチルフェニルチオ基、３−メチルフェニルチオ基、４−メチルフェニルチオ基、２−エチルフェニルチオ基、プロピルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基等の総炭素数９以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基等の炭素数３以下の置換または無置換のアルキルオキシ基が置換した総炭素数９以下のモノアルコキシアリールチオ基；および
クロロフェニルチオ基、ジクロロフェニルチオ基、トリクロロフェニルチオ基、ブロモフェニルチオ基、ジブロモフェニルチオ基、クロロナフチルチオ基、ブロモナフチルチオ基等のハロゲン原子が置換した総炭素数１２以下のアリールチオ基が挙げられる。【００９０】
Ｙが環を形成しない場合、Ｙとして、さらに具体的には、メチル基、エチル基、プロピル基、イソプロピル基等の炭素数１以上３以下のアルキル基；
メチルチオ基、エチルチオ基、ｎ−プロピルチオ基、ｉｓｏ−プロピルチオ基等のＳｂ原子に直接結合する硫黄原子を含み総炭素数１以上３以下の直鎖または分岐のアルキルチオ基；および
２−（３−チエタニルチオ）エチルチオ等のチエタニルチオアルキルチオ基が挙げられる。なお、Ｙがチエタニルチオアルキルチオ基である場合、Ｙは、上記一般式（１）においてＳｂと結合する［］内の基とは異なる基である。このようなＹを有する化合物として、たとえば（３−チエタニルチオ）ビス［２−（３−チエタニルチオ）エチルチオ］アンチモン（ＩＩＩ）が挙げられる。また、Ｙがチエタニルチオアルキルチオ基である場合、上記一般式（１２０）および（１１０）においても、Ｍと結合する［］内の基とは異なる基である。【００９１】
Ｙがアルキル基であるとき、上記一般式（１）において、Ｙは、好ましくはメチル基である。【００９２】
また、Ｙがアルキル基であり、ｎ−ｐが２以上の整数の場合、Ｙは互いに結合し、Ｓｂ原子を介して環状構造となっても構わない。つまり、複数のＹが結合してＳｂ原子を含む環を形成していてもよい。
環を形成している場合、環を形成するアルキル鎖としては、メチレン基、エチレン基、プロピレン基、つまり炭素数１以上３以下のアルキレン基が挙げられる。環を形成するアルキル鎖は、好ましくは、エチレン基である。なお、Ｓｂ原子を含む環は、具体的には、４員環から６員環であり、環を構成する原子としては、ＳｂおよびＣ（炭素）の他に、後述のようにたとえばＳを含んでもよい。【００９３】
また、ＹがＳｂ原子に直接結合する硫黄原子を含むチオアルキル基であるとき、上記一般式（１）に示される化合物の例として、下記一般式（６）に示される化合物が挙げられる。【００９４】
【化２１】
2008102545.tif 000023
【００９５】
（上記一般式（６）中、Ｘ1およびｎは、それぞれ、上記一般式（１）におけるＸ1およびｎと同じである。ｐは２以上（ｎ−１）以下の整数である。
ｎ−ｐが１の場合、Ｒ2は、置換基を有してもよい炭素数１以上３以下の直鎖状もしくは分岐鎖を有するアルキル基を表す。
ｎ−ｐが２以上の場合、複数のＲ2は、各々独立に、置換基を有してもよい炭素数１以上３以下の直鎖状もしくは分岐鎖を有するアルキル基または単結合を表す。また、複数のＲ2が互いに結合してＳｂ原子を含む環を形成してもよく、この場合、環を形成するアルキル鎖は炭素数１以上３以下であり、環を構成する部分には、硫黄原子を含まない。）【００９６】
上記一般式（６）においても、樹脂の屈折率を向上させる観点では、Ｘ1が硫黄原子であることが好ましい。このとき、上記一般式（６）は、下記一般式（７）となる。【００９７】
【化２２】
2008102545.tif 000024
【００９８】
（上記一般式（７）中、ｐ、ｎおよびＲ2は、それぞれ、上記一般式（６）におけるｐ、ｎおよびＲ2と同じである。）【００９９】
上記一般式（６）および（７）において、ｎはＳｂ原子の価数である。また、上記一般式（６）および（７）において、ｐは、（Ｓｂ原子の価数−１）以下の正の整数である。つまり、ｐは２以上（ｎ−１）以下の整数である。【０１００】
上記一般式（６）および（７）において、Ｒ2は、置換基を有してもよい炭素数１以上３以下の直鎖状もしくは分岐鎖を有するアルキル基を表す。
ｎ−ｐが２以上の場合、Ｒ2は、各々独立に置換基を有してもよい炭素数１以上３以下の直鎖状もしくは分岐鎖を有するアルキル基を表す。複数のＲ2は、同じ基であってもよいし、全部または一部が異なる基であってもよい。また、複数のＲ2が互いに結合し、原子団−Ｓ−Ｓｂ−Ｓ−を含む環を形成してもよい。この場合、環を形成するアルキル鎖は炭素数１以上３以下であり、硫黄原子は、Ｓｂ原子に直接結合しているもののみである。つまり、Ｒ2のうち、環を構成する部分には硫黄原子を含まない。【０１０１】
上記一般式（６）および（７）で表される化合物の中でも好ましい例の一つとして、以下の態様が挙げられる。すなわち、Ｒ2が環を形成しない場合、Ｒ2として、具体的には、メチル基、エチル基、プロピル基、イソプロピル基、つまり炭素数１以上３以下のアルキル基が挙げられる。【０１０２】
また、上記一般式（６）および（７）で表される化合物の別の好ましい例として、ｎ−ｐ＝２であり、二つの−Ｓ−Ｒ2基が、Ｓに隣接するＳｂ原子とともに原子団−Ｓ−Ｓｂ−Ｓ−を含む環を形成しており、環を形成するアルキル鎖が、メチレン基、エチレン基、プロピレン基、つまり炭素数１以上３以下のアルキレン基であるものが挙げられる。Ｓｂ原子を含む環は、具体的には、４員環から６員環である。なお、Ｓｂ原子を含む環が４員環のとき、二つのＲ2のうちの一つは、具体的には単結合である。【０１０３】
さらに具体的には、環を形成しない場合、Ｒ2はメチル基であり、また環を形成する場合は環を形成するアルキル鎖はエチレン基である。【０１０４】
次に、上記一般式（１００）中、ｒ＝２の場合について、ｒ＝１の場合と異なる点を中心に説明する。以下で特に説明しない基や記号については、ｒ＝１の場合に一般式（１）を参照して前述した場合と同様である。【０１０５】
ｒ＝２のとき、ｎ−ｐ−ｑ＝１または２であり、Ｙは両端がそれぞれ異なるＳｂ原子に結合する２価の基である。
Ｙは有機基であることが好ましく、その具体例として、Ｒ1として例示した２価の有機基が挙げられる。また、Ｙとして、他に、−Ｓ−Ｒ3−Ｓ−基が挙げられる。上記基中、Ｒ3は、メチレン基または炭素数２以上５以下のアルキレン基である。なお、ｒ＝２かつｎ−ｐ−ｑ＝２の場合、２つのＹは、同じ基あってもよいし、異なっていてもよい。また、ｒ＝２かつｎ−ｐ−ｑ＝２の場合、２つのＳｂ原子とともに環を形成していてもよい。【０１０６】
ｒ＝２のとき、上記一般式（１００）において、Ｔは、無機または有機基を表す。ｒ＝２かつｑ＝２の場合、複数のＴは、各々独立に無機または有機基を表す。複数のＴは同じ基であってもよいし、異なる基であってもよい。
Ｔは、有機基であることが好ましく、その具体例としては、ｒ＝１の場合にＹとして例示した１価の基が挙げられる。【０１０７】
なお、ｒ＝２の場合にも、ｍ＝０であることが好ましい。このとき、上記一般式（１００）は、下記一般式（１０１）に示される。【０１０８】
【化２３】
2008102545.tif 000025
【０１０９】
（上記一般式（１０１）において、Ｘ1、Ｙ、Ｔ、ｎ、ｐ、ｑおよびｒは、それぞれ、上記一般式（１００）におけるＸ1、Ｙ、Ｔ、ｎ、ｐ、ｑおよびｒと同じである。）【０１１０】
また、ｒ＝２の場合にも、ｍ＝０であり、Ｘ1が硫黄原子であることがさらに好ましい。このとき、上記一般式（１００）は、下記一般式（１０２）に示される。【０１１１】
【化２４】
2008102545.tif 000026
【０１１２】
（上記一般式（１０２）において、Ｙ、Ｔ、ｎ、ｐ、ｑおよびｒは、それぞれ、上記一般式（１００）におけるＹ、Ｔ、ｎ、ｐ、ｑおよびｒと同じである。）【０１１３】
上記一般式（１００）に示した化合物の具体例としては、以下の化合物が挙げられる。
まず、上記一般式（１００）において、ｒ＝１の場合、上記式（４）および（５）に示した化合物が挙げられる他、以下の化合物が例示される。【０１１４】
【化２５】
2008102545.tif 000027
【０１１５】
また、ｒ＝２の場合、以下の化合物が例示される。【０１１６】
【化２６】
2008102545.tif 000028
【０１１７】
以上、ＭがＳｂ原子である場合を例に説明したが、上記一般式（１１０）および（１２０）においても、各置換基等は、ＭがＳｂ原子である場合に準じて選択される。
また、上記一般式（１０１）および（１０２）は、上記一般式（１１０）に対応して、以下のように一般化することができる。【０１１８】
【化２７】
2008102545.tif 000029
【０１１９】
【化２８】
2008102545.tif 000030
【０１２０】
上記一般式（１１１）で示される化合物として、たとえば以下のものが挙げられる。【０１２１】
【化２９】
2008102545.tif 000031
【０１２２】
なお、上記一般式（１１０）〜（１１２）および（１２０）において、金属原子Ｍの価数ｎは、具体的には、２以上５以下である。
ｎ＝２のとき、金属原子Ｍの例として、たとえばＴｉ（チタン）が挙げられる。
ｎ＝３のとき、Ｍの例としてＴｉ、Ｔａ（タンタル）、Ｓｂ（アンチモン）およびＢｉ（ビスマス）が挙げられ、ＳｂおよびＢｉが好ましい。
ｎ＝４のとき、Ｍの例としてＴｉ、Ｚｒ（ジルコニウム）およびＴａが挙げられＴｉおよびＺｒが好ましい。
また、ｎ＝５のとき、Ｍの例として、ＴａおよびＳｂが挙げられる。【０１２３】
ｎ＝２〜５のとき、本発明における金属チエタン化合物の具体例として、以下のものが挙げられる。【０１２４】
【化３０】
2008102545.tif 000032
【０１２５】
なお、本発明における金属チエタン化合物の別の態様として、金属原子Ｍに配位子が配位しているものもある。つまり、上記一般式（１１０）および（１２０）に示した金属チエタン化合物は、さらに配位結合によって金属原子と結合する配位性化合物を含んでもよい。【０１２６】
配位性化合物は、分子内に１つ以上の金属に配位する配位性官能基を含有する。また、配位性化合物は、たとえば上記一般式（１１０）または（１２０）で表される化合物に配位するものであればいかなる構造を有する化合物でも使用できるが、好ましくは窒素、酸素、リン、硫黄原子等のヘテロ原子で金属に配位する化合物である。【０１２７】
窒素原子で配位する配位子の具体的化合物例としてはアンモニア、メチルアミン、エチルアミン、プロピルアミン、イソプロピルアミン、ジメチルアミン、ジエチルアミン、ジ−プロピルアミン、ジ−イソプロピルアミン、トリメチルアミン、トリエチルアミン、エチレンジアミン、プロピレンジアミン、ジメチルエチレンジアミン、テトラメチルエチレンジアミン、ヒドラジン、メチルヒドラジン、ジメチルヒドラジン、アニリン、フェニルヒドラジン、ｏ−フェニレンジアミン、ヒドロキシルアミン、システアミン、アミノエタノール、グリシン等のアンモニアおよびアミン化合物；
ピリジン、２，２'−ビピリジン、１，１０−フェナントロリン等のピリジン化合物；
ピリダジン、ピリミジン、プリン、ピラジン、１，８−ナフチリジン、ピラゾ−ル、イミダゾ−ル等の窒素複素環化合物；
ジメチルホルムアミド、ジメチルイミダゾリジノン等のアミド化合物；
アセトニトリル、プロピオニトリル等のニトリル化合物等を挙げることができる。【０１２８】
リン原子で配位する配位子の具体的化合物例としてはトリフェニルホスフィン、トリメチルホスフィン、トリエチルホスフィン、１，２−ビス（ジメチルホスフィノ）エタン、ビス（ジメチルホスフィノ）メタン等のホスフィン化合物等を挙げることができる。【０１２９】
酸素原子で配位する配位子の具体的化合物例としては、水、メタノール、エタノール、プロパノール、イソプロパノール、エチレングリコール、プロピレングリコール、１，３−プロパンジオール等の水およびアルコール化合物；
テトラヒドロフラン、１，４−ジオキサン、ジメトキシエタン、エチレングリコールモノメチルエーテル等のエーテル化合物；
アセトン、メチルエチルケトン等のケトン化合物；酢酸エチル、酢酸メチル、ギ酸メチル、ギ酸エチル等のエステル化合物；
ジメチルスルホキシド、スルホラン等のスルホキシド化合物およびスルホン化合物等を挙げることができる。【０１３０】
硫黄原子で配位する配位子の具体的化合物例としては、ジメチルスルフィド、ジエチルスルフィド、テトラヒドロチオフェン等のスルフィド化合物等を挙げることができるが、例示化合物のみに限定されるものではない。【０１３１】
これら例示した配位性化合物のうち、好ましくはアンモニア、エチレンジアミン、テトラメチルエチレンジアミン、ヒドロキシルアミン等のアンモニアおよびアミン化合物；
ピリジン、２，２'−ビピリジン等のピリジン化合物；
テトラヒドロフラン、ジメトキシエタン等のエーテル化合物等が挙げられる。
より好ましくはアンモニアおよびエチレンジアミンである。【０１３２】
次に、上記一般式（１２０）においてＭがＢｉである例を説明する。このとき、本発明のチエタン化合物は、分子内にチエタン基およびＢｉ原子を含有する化合物であり、具体的には下記一般式（２０１）で表される。【０１３３】
【化３１】
2008102545.tif 000033
【０１３４】
（上記一般式（２０１）中、Ｘ1は硫黄原子または酸素原子を表す。Ｚは硫黄原子または酸素原子を表す。ｐは１以上５以下の整数を表す。ｑは０以上２以下の整数である。ｒは０以上４以下の整数を表す。ｐ＋ｒ＋２ｑ＝５または３である。
ｒが２以上の整数の場合、複数のＹは、各々独立に無機または有機（残）基を表す。また、複数のＹが互いに結合し、Ｂｉ原子を含む環を形成していてもよい。）【０１３５】
上記一般式（２０１）において、Ｘ1は、硫黄原子または酸素原子である。上記一般式（２０１）に示したチエタン化合物を含む重合性組成物を重合して得られる樹脂の屈折率をさらに向上させる観点では、Ｘ1が硫黄原子であることが好ましい。【０１３６】
上記一般式（２０１）において、ｐは、Ｂｉの価数以下の正の整数であり、Ｂｉの価数は、３または５である。つまり、ｐは１以上５以下の整数である。
また、ｑは０以上２以下の整数であり、さらに具体的には０または１である。なお、ｑ＝２の場合、２つのＺは同じであってもよいし、異なっていてもよい。
ｒは０以上４以下の整数である。【０１３７】
ｐ＋ｒ＋２ｑは、Ｂｉの価数つまり５または３である。後述する重合性組成物中の重合性化合物として用いたときの重合に関与する官能基数を多くする観点では、ｐ＋ｒ＋２ｑが５であることが好ましい。【０１３８】
また、上記一般式（２０１）において、具体的にはｐ＝３であり、さらに具体的には、Ｘ1が硫黄原子であり、ｐ＝３、ｑ＝０、ｒ＝０である。このとき、上記一般式（２０１）に示される化合物は、下記式に示される化合物となる。【０１３９】
【化３２】
2008102545.tif 000034
【０１４０】
上記一般式（２０１）において、Ｙは、各々独立に無機または有機基を表す。以下、Ｙの具体例を説明する。【０１４１】
まず、ｒ＝１の場合、Ｙは無機または有機基を表す。また、ｒが２以上の整数の場合、複数のＹは、各々独立に無機または有機基を表す。複数のＹは、同じ基であってもよいし、全部または一部が異なる基であってもよい。また、複数のＹが互いに結合し、Ｂｉ原子を含む環を形成していてもよい。【０１４２】
Ｙは特に制限されるものではないが、たとえば、水素原子、ハロゲン原子、水酸基、チオール基、置換または無置換のアルキル基、置換または無置換のアリール基、置換または無置換のアラルキル基、置換または無置換のアルコキシ基、置換または無置換のアルキルチオ基、置換または無置換のアリールオキシ基、置換または無置換のアリールチオ基が挙げられる。【０１４３】
これらのうち、ハロゲン原子、置換または無置換のアルキル基、置換または無置換のアリール基、置換または無置換のアラルキル基、置換または無置換のアルコキシ（アルキルオキシ）基、置換または無置換のアルキルチオ基、置換または無置換のアリールオキシ基、置換または無置換のアリールチオ基に関して以下説明する。
ハロゲン原子の具体例として、フッ素原子、塩素原子、臭素原子およびヨウ素原子が挙げられる。【０１４４】
置換または無置換のアルキル基の具体例として、メチル基、エチル基、ｎ−プロピル基、ｎ−ブチル基、ｎ−ペンチル基、ｎ−ヘキシル基、等の総炭素数１以上１０以下の直鎖アルキル基；
イソプロピル基、イソブチル基、ｓｅｃ−ブチル基、イソペンチル基、ｓｅｃ−ペンチル基、１−メチルペンチル基、２−メチルペンチル基、３−メチルペンチル基、４−メチルペンチル基、１−エチルブチル基、２−エチルブチル基、１−メチルヘキシル基、２−メチルヘキシル基、３−メチルヘキシル基、４−メチルヘキシル基、５−メチルヘキシル基、１−エチルペンチル基、２−エチルペンチル基、３−エチルペンチル基、１−ｎ−プロピルブチル基、１−ｉｓｏ−プロピルブチル基、１−ｉｓｏ−プロピル−２−メチルプロピル基、１−メチルヘプチル基、２−メチルヘプチル基、３−メチルヘプチル基、４−メチルヘプチル基、５−メチルヘプチル基、６−メチルヘプチル基、１−エチルヘキシル基、２−エチルヘキシル基、３−エチルヘキシル基、４−エチルヘキシル基、１−ｎ−プロピルペンチル基、２−ｎ−プロピルペンチル基、１−ｉｓｏ−プロピルペンチル基、２−ｉｓｏ−プロピルペンチル基、１−ｎ−ブチルブチル基、１−ｉｓｏ−ブチルブチル基、１−ｓｅｃ−ブチルブチル基、１−ｔｅｒｔ−ブチルブチル基、２−ｔｅｒｔ−ブチルブチル基、ｔｅｒｔ−ブチル基、ｔｅｒｔ−ペンチル基、１，１−ジメチルブチル基、１，２−ジメチルブチル基、１，３−ジメチルブチル基、２，３−ジメチルブチル基、１−エチル−２−メチルプロピル基、１，１−ジメチルペンチル基、１，２−ジメチルペンチル基、１，３−ジメチルペンチル基、１，４−ジメチルペンチル基、２，２−ジメチルペンチル基、２，３−ジメチルペンチル基、２，４−ジメチルペンチル基、３，３−ジメチルペンチル基、３，４−ジメチルペンチル基、１−エチル−１−メチルブチル基、１−エチル−２−メチルブチル基、１−エチル−３−メチルブチル基、２−エチル−１−メチルブチル基、２−エチル−３−メチルブチル基、１，１−ジメチルヘキシル基、１，２−ジメチルヘキシル基、１，３−ジメチルヘキシル基、１，４−ジメチルヘキシル基、１，５−ジメチルヘキシル基、２，２−ジメチルヘキシル基、２，３−ジメチルヘキシル基、２，４−ジメチルヘキシル基、２，５−ジメチルヘキシル基、３，３−ジメチルヘキシル基、３，４−ジメチルヘキシル基、３，５−ジメチルヘキシル基、４，４−ジメチルヘキシル基、４，５−ジメチルヘキシル基、１−エチル−２−メチルペンチル基、１−エチル−３−メチルペンチル基、１−エチル−４−メチルペンチル基、２−エチル−１−メチルペンチル基、２−エチル−２−メチルペンチル基、２−エチル−３−メチルペンチル基、２−エチル−４−メチルペンチル基、３−エチル−１−メチルペンチル基、３−エチル−２−メチルペンチル基、３−エチル−３−メチルペンチル基、３−エチル−４−メチルペンチル基、１−ｎ−プロピル−１−メチルブチル基、１−ｎ−プロピル−２−メチルブチル基、１−ｎ−プロピル−３−メチルブチル基、１−ｉｓｏ−プロピル−１−メチルブチル基、１−ｉｓｏ−プロピル−２−メチルブチル基、１−ｉｓｏ−プロピル−３−メチルブチル基、１，１−ジエチルブチル基、１，２−ジエチルブチル基、１，１，２−トリメチルプロピル基、１，２，２−トリメチルプロピル基、１，１，２−トリメチルブチル基、１，１，３−トリメチルブチル基、１，２，３−トリメチルブチル基、１，２，２−トリメチルブチル基、１，３，３−トリメチルブチル基、２，３，３−トリメチルブチル基、１，１，２−トリメチルペンチル基、１，１，３−トリメチルペンチル基、１，１，４−トリメチルペンチル基、１，２，２−トリメチルペンチル基、１，２，３−トリメチルペンチル基、１，２，４−トリメチルペンチル基、１，３，４−トリメチルペンチル基、２，２，３−トリメチルペンチル基、２，２，４−トリメチルペンチル基、２，３，４−トリメチルペンチル基、１，３，３−トリメチルペンチル基、２，３，３−トリメチルペンチル基、３，３，４−トリメチルペンチル基、１，４，４−トリメチルペンチル基、２，４，４−トリメチルペンチル基、３，４，４−トリメチルペンチル基、１−エチル−１，２−ジメチルブチル基、１−エチル−１，３−ジメチルブチル基、１−エチル−２，３−ジメチルブチル基、２−エチル−１，１−ジメチルブチル基、２−エチル−１，２−ジメチルブチル基、２−エチル−１，３−ジメチルブチル基、２−エチル−２，３−ジメチルブチル基等の総炭素数３以上１０以下の分岐アルキル基；および
シクロペンチル基、シクロヘキシル基、メチルシクロペンチル基、メトキシシクロペンチル基、メトキシシクロヘキシル基、メチルシクロヘキシル基、１，２−ジメチルシクロヘキシル基、１，３−ジメチルシクロヘキシル基、１，４−ジメチルシクロヘキシル基、エチルシクロヘキシル基等の総炭素数５以上１０以下の飽和環状アルキル基が挙げられる。【０１４５】
置換または無置換のアリール基の具体例として、フェニル基、ナフチル基、アンスラニル基、シクロペンタジエニル基等の総炭素数２０以下の芳香族炭化水素；
２−メチルフェニル基、３−メチルフェニル基、４−メチルフェニル基、２−エチルフェニル基、プロピルフェニル基、ブチルフェニル基、ヘキシルフェニル基、シクロヘキシルフェニル基、オクチルフェニル基、２−メチル−１−ナフチル基、３−メチル−１−ナフチル基、４−メチル−１−ナフチル基、５−メチル−１−ナフチル基、６−メチル−１−ナフチル基、７−メチル−１−ナフチル基、８−メチル−１−ナフチル基、１−メチル−２−ナフチル基、３−メチル−２−ナフチル基、４−メチル−２−ナフチル基、５−メチル−２−ナフチル基、６−メチル−２−ナフチル基、７−メチル−２−ナフチル基、８−メチル−２−ナフチル基、２−エチル−１−ナフチル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、２，３，４−トリメチルフェニル基、２，３，５−トリメチルフェニル基、２，３，６−トリメチルフェニル基、２，４，５−トリメチルフェニル基、２，４，６−トリメチルフェニル基、３，４，５−トリメチルフェニル基等の総炭素数２０以下のアルキル置換アリール基；
２−メトキシフェニル基、３−メトキシフェニル基、４−メトキシフェニル基、２−エトキシフェニル基、プロポキシフェニル基、ブトキシフェニル基、ヘキシルオキシフェニル基、シクロヘキシルオキシフェニル基、オクチルオキシフェニル基、２−メトキシ−１−ナフチル基、３−メトキシ−１−ナフチル基、４−メトキシ−１−ナフチル基、５−メトキシ−１−ナフチル基、６−メトキシ−１−ナフチル基、７−メトキシ−１−ナフチル基、８−メトキシ−１−ナフチル基、１−メトキシ−２−ナフチル基、３−メトキシ−２−ナフチル基、４−メトキシ−２−ナフチル基、５−メトキシ−２−ナフチル基、６−メトキシ−２−ナフチル基、７−メトキシ−２−ナフチル基、８−メトキシ−２−ナフチル基、２−エトキシ−１−ナフチル基等の炭素数１０以下の置換または無置換のアルキルオキシ基が置換した総炭素数２０以下のモノアルコキシアリール基；
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，６−ジメトキシフェニル基、４，５−ジメトキシ−１−ナフチル基、４，７−ジメトキシ−１−ナフチル基、４，８−ジメトキシ−１−ナフチル基、５，８−ジメトキシ−１−ナフチル基、５，８−ジメトキシ−２−ナフチル基等の炭素数１０以下の置換または無置換のアルキルオキシ基が置換した総炭素数２０以下のジアルコキシアリール基；
２，３，４−トリメトキシフェニル基、２，３，５−トリメトキシフェニル基、２，３，６−トリメトキシフェニル基、２，４，５−トリメトキシフェニル基、２，４，６−トリメトキシフェニル基、３，４，５−トリメトキシフェニル基等の炭素数１０以下の置換または無置換のアルキルオキシが置換した総炭素数２０以下のトリアルコキシアリール基；および
クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数２０以下のアリール基が挙げられる。【０１４６】
置換または無置換のアラルキル基の具体例として、ベンジル基、フェネチル基、フェニルプロピル基、ナフチルエチル基、また、置換または無置換のアリール基の具体例で挙げたアリール基を側鎖にもつメチル基、エチル基、プロピル基が挙げられる。【０１４７】
置換または無置換のアルキルオキシ基の具体例として、メトキシ基、エトキシ基、ｎ−プロポキシ基、ｉｓｏ−プロポキシ基、ｎ−ブトキシ基、ｉｓｏ−ブトキシ基、ｔｅｒｔ−ブトキシ基、ｎ−ペンチルオキシ基、ｉｓｏ−ペンチルオキシ基、ｎ−ヘキシルオキシ基、ｉｓｏ−ヘキシルオキシ基、２−エチルヘキシルオキシ基、３，５，５−トリメチルヘキシルオキシ基、ｎ−ヘプチルオキシ基、ｎ−オクチルオキシ基、ｎ−ノニルオキシ基等の総炭素数１以上１０以下の直鎖または分岐のアルコキシ基；
シクロペンチルオキシ基、シクロヘキシルオキシ基等総炭素数５以上１０以下のシクロアルコキシ基；
メトキシメトキシ基、エトキシメトキシ基、エトキシエトキシ基、ｎ−プロポキシメトキシ基、ｉｓｏ−プロポキシメトキシ基、ｎ−プロポキシエトキシ基、ｉｓｏ−プロポキシエトキシ基、ｎ−ブトキシエトキシ基、ｉｓｏ−ブトキシエトキシ基、ｔｅｒｔ−ブトキシエトキシ基、ｎ−ペンチルオキシエトキシ基、ｉｓｏ−ペンチルオキシエトキシ基、ｎ−ヘキシルオキシエトキシ基、ｉｓｏ−ヘキシルオキシエトキシ基、ｎ−ヘプチルオキシエトキシ基等の総炭素数２以上１０以下アルコキシアルコキシ基；および
ベンジルオキシ基等のアラルキルオキシ基が挙げられる。【０１４８】
置換または無置換のアルキルチオ基の具体例として、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、ｎ−ヘキシルチオ基、ｉｓｏ−ヘキシルチオ基、２−エチルヘキシルチオ基、３，５，５−トリメチルヘキシルチオ基、ｎ−ヘプチルチオ基、ｎ−オクチルチオ基、ｎ−ノニルチオ基等の総炭素数１以上１０以下の直鎖または分岐のアルキルチオ基；
シクロペンチルチオ基、シクロヘキシルチオ基等総炭素数５以上１０以下のシクロアルキルチオ基；
メトキシエチルチオ基、エトキシエチルチオ基、ｎ−プロポキシエチルチオ基、ｉｓｏ−プロポキシエチルチオ基、ｎ−ブトキシエチルチオ基、ｉｓｏ−ブトキシエチルチオ基、ｔｅｒｔ−ブトキシエチルチオ基、ｎ−ペンチルオキシエチルチオ基、ｉｓｏ−ペンチルオキシエチルチオ基、ｎ−ヘキシルオキシエチルチオ基、ｉｓｏ−ヘキシルオキシエチルチオ基、ｎ−ヘプチルオキシエチルチオ基等の総炭素数２以上１０以下のアルコキシアルキルチオ基；
ベンジルチオ基などのアラルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基、ｎ−ペンチルチオエチルチオ基、ｉｓｏ−ペンチルチオエチルチオ基、ｎ−ヘキシルチオエチルチオ基、ｉｓｏ−ヘキシルチオエチルチオ基、ｎ−ヘプチルチオエチルチオ基等の総炭素数２以上１０以下のアルキルチオアルキルチオ基が挙げられる。【０１４９】
置換または無置換のアリールオキシ基の具体例として、フェニルオキシ基、ナフチルオキシ基、アンスラニルオキシ基、２−メチルフェニルオキシ基、３−メチルフェニルオキシ基、４−メチルフェニルオキシ基、２−エチルフェニルオキシ基、プロピルフェニルオキシ基、ブチルフェニルオキシ基、ヘキシルフェニルオキシ基、シクロヘキシルフェニルオキシ基、オクチルフェニルオキシ基、２−メチル−１−ナフチルオキシ基、３−メチル−１−ナフチルオキシ基、４−メチル−１−ナフチルオキシ基、５−メチル−１−ナフチルオキシ基、６−メチル−１−ナフチルオキシ基、７−メチル−１−ナフチルオキシ基、８−メチル−１−ナフチルオキシ基、１−メチル−２−ナフチルオキシ基、３−メチル−２−ナフチルオキシ基、４−メチル−２−ナフチルオキシ基、５−メチル−２−ナフチルオキシ基、６−メチル−２−ナフチルオキシ基、７−メチル−２−ナフチルオキシ基、８−メチル−２−ナフチルオキシ基、２−エチル−１−ナフチルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基、２，３，４−トリメチルフェニルオキシ基、２，３，５−トリメチルフェニルオキシ基、２，３，６−トリメチルフェニルオキシ基、２，４，５−トリメチルフェニルオキシ基、２，４，６−トリメチルフェニルオキシ基、３，４，５−トリメチルフェニルオキシ基等の総炭素数２０以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基、ブトキシフェニルオキシ基、ヘキシルオキシフェニルオキシ基、シクロヘキシルオキシフェニルオキシ基、オクチルオキシフェニルオキシ基、２−メトキシ−１−ナフチルオキシ基、３−メトキシ−１−ナフチルオキシ基、４−メトキシ−１−ナフチルオキシ基、５−メトキシ−１−ナフチルオキシ基、６−メトキシ−１−ナフチルオキシ基、７−メトキシ−１−ナフチルオキシ基、８−メトキシ−１−ナフチルオキシ基、１−メトキシ−２−ナフチルオキシ基、３−メトキシ−２−ナフチルオキシ基、４−メトキシ−２−ナフチルオキシ基、５−メトキシ−２−ナフチルオキシ基、６−メトキシ−２−ナフチルオキシ基、７−メトキシ−２−ナフチルオキシ基、８−メトキシ−２−ナフチルオキシ基、２−エトキシ−１−ナフチルオキシ基等の炭素数１０以下の置換または無置換のアルキルオキシ基が置換した総炭素数２０以下のモノアルコキシアリールオキシ基；
２，３−ジメトキシフェニルオキシ基、２，４−ジメトキシフェニルオキシ基、２，５−ジメトキシフェニルオキシ基、２，６−ジメトキシフェニルオキシ基、３，４−ジメトキシフェニルオキシ基、３，５−ジメトキシフェニルオキシ基、３，６−ジメトキシフェニルオキシ基、４，５−ジメトキシ−１−ナフチルオキシ基、４，７−ジメトキシ−１−ナフチルオキシ基、４，８−ジメトキシ−１−ナフチルオキシ基、５，８−ジメトキシ−１−ナフチルオキシ基、５，８−ジメトキシ−２−ナフチルオキシ基等の炭素数１０以下の置換または無置換のアルキルオキシ基が置換した総炭素数２０以下のジアルコキシアリールオキシ基；
２，３，４−トリメトキシフェニルオキシ基、２，３，５−トリメトキシフェニルオキシ基、２，３，６−トリメトキシフェニルオキシ基、２，４，５−トリメトキシフェニルオキシ基、２，４，６−トリメトキシフェニルオキシ基、３，４，５−トリメトキシフェニルオキシ基等の炭素数１０以下の置換または無置換のアルキルオキシ基が置換した総炭素数２０以下のトリアルコキシアリールオキシ基；および
クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数２０以下のアリールオキシ基が挙げられる。【０１５０】
置換または無置換のアリールチオ基の具体例として、フェニルチオ基、ナフチルチオ基、アンスラニルチオ基、２−メチルフェニルチオ基、３−メチルフェニルチオ基、４−メチルフェニルチオ基、２−エチルフェニルチオ基、プロピルフェニルチオ基、ブチルフェニルチオ基、ヘキシルフェニルチオ基、シクロヘキシルフェニルチオ基、オクチルフェニルチオ基、２−メチル−１−ナフチルチオ基、３−メチル−１−ナフチルチオ基、４−メチル−１−ナフチルチオ基、５−メチル−１−ナフチルチオ基、６−メチル−１−ナフチルチオ基、７−メチル−１−ナフチルチオ基、８−メチル−１−ナフチルチオ基、１−メチル−２−ナフチルチオ基、３−メチル−２−ナフチルチオ基、４−メチル−２−ナフチルチオ基、５−メチル−２−ナフチルチオ基、６−メチル−２−ナフチルチオ基、７−メチル−２−ナフチルチオ基、８−メチル−２−ナフチルチオ基、２−エチル−１−ナフチルチオ基、２，３−ジメチルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、３，４，５−トリメチルフェニルチオ基等の総炭素数２０以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基、ブトキシフェニルチオ基、ヘキシルオキシフェニルチオ基、シクロヘキシルオキシフェニルチオ基、オクチルオキシフェニルチオ基、２−メトキシ−１−ナフチルチオ基、３−メトキシ−１−ナフチルチオ基、４−メトキシ−１−ナフチルチオ基、５−メトキシ−１−ナフチルチオ基、６−メトキシ−１−ナフチルチオ基、７−メトキシ−１−ナフチルチオ基、８−メトキシ−１−ナフチルチオ基、１−メトキシ−２−ナフチルチオ基、３−メトキシ−２−ナフチルチオ基、４−メトキシ−２−ナフチルチオ基、５−メトキシ−２−ナフチルチオ基、６−メトキシ−２−ナフチルチオ基、７−メトキシ−２−ナフチルチオ基、８−メトキシ−２−ナフチルチオ基、２−エトキシ−１−ナフチルチオ基等の炭素数１０以下の置換または無置換のアルキルオキシ基が置換した総炭素数２０以下のモノアルコキシアリールチオ基；
２，３−ジメトキシフェニルチオ基、２，４−ジメトキシフェニルチオ基、２，５−ジメトキシフェニルチオ基、２，６−ジメトキシフェニルチオ基、３，４−ジメトキシフェニルチオ基、３，５−ジメトキシフェニルチオ基、３，６−ジメトキシフェニルチオ基、４，５−ジメトキシ−１−ナフチルチオ基、４，７−ジメトキシ−１−ナフチルチオ基、４，８−ジメトキシ−１−ナフチルチオ基、５，８−ジメトキシ−１−ナフチルチオ基、５，８−ジメトキシ−２−ナフチルチオ基等の炭素数１０以下の置換または無置換のアルキルオキシ基が置換した総炭素数２０以下のジアルコキシアリールチオ基；
２，３，４−トリメトキシフェニルチオ基、２，３，５−トリメトキシフェニルチオ基、２，３，６−トリメトキシフェニルチオ基、２，４，５−トリメトキシフェニルチオ基、２，４，６−トリメトキシフェニルチオ基、３，４，５−トリメトキシフェニルチオ基等の炭素数１０以下の置換または無置換のアルキルオキシ基が置換した総炭素数２０以下のトリアルコキシアリールチオ基；および
クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数２０以下のアリールチオ基等が挙げられる。Ｙはこれらに限定されるものではない。【０１５１】
かかるＹにおいて、好ましい例を以下に示す。
好ましい例として、たとえば水素原子が挙げられる。【０１５２】
また、Ｙの好ましい例のうち、ハロゲン原子として、塩素原子、臭素原子、ヨウ素原子が挙げられる。
置換または無置換のアルキル基として、メチル基、エチル基、ｎ−プロピル基、ｎ−ブチル基、ｎ−ペンチル基、ｎ−ヘキシル基、等の総炭素数１以上６以下の直鎖アルキル基；
イソプロピル基、イソブチル基、ｓｅｃ−ブチル基、イソペンチル基、ｓｅｃ−ペンチル基、１−メチルペンチル基、２−メチルペンチル基、３−メチルペンチル基、４−メチルペンチル基、１−エチルブチル基、２−エチルブチル基、ｔｅｒｔ−ブチル基、ｔｅｒｔ−ペンチル基、１，１−ジメチルブチル基、１，２−ジメチルブチル基、１，３−ジメチルブチル基、２，３−ジメチルブチル基、等の総炭素数３以上６以下の分岐アルキル基；および
シクロペンチル基、シクロヘキシル基、等の総炭素数５以上６以下の飽和環状アルキル基が挙げられる。【０１５３】
置換または無置換のアリール基として、フェニル基、ナフチル基、シクロペンタジエニル基等の総炭素数１２以下の芳香族炭化水素；
２−メチルフェニル基、３−メチルフェニル基、４−メチルフェニル基、２−エチルフェニル基、プロピルフェニル基、ブチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、２，３，４−トリメチルフェニル基、２，３，５−トリメチルフェニル基、２，３，６−トリメチルフェニル基、２，４，５−トリメチルフェニル基、２，４，６−トリメチルフェニル基、３，４，５−トリメチルフェニル基等の総炭素数１２以下のアルキル置換アリール基；
２−メトキシフェニル基、３−メトキシフェニル基、４−メトキシフェニル基、２−エトキシフェニル基、プロポキシフェニル基、ブトキシフェニル基、等の炭素数６以下の置換または無置換のアルキルオキシ基が置換した総炭素数１２以下のモノアルコキシアリール基；
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，６−ジメトキシフェニル基等の炭素数６以下の置換または無置換のアルキルオキシ基が置換した総炭素数１２以下のジアルコキシアリール基；および
クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数１２以下のアリール基が挙げられる。【０１５４】
置換または無置換のアラルキル基として、ベンジル基、フェネチル基、フェニルプロピル基等の総炭素数１２以下のアラルキル基が挙げられる。【０１５５】
置換または無置換のアルキルオキシ基として、メトキシ基、エトキシ基、ｎ−プロポキシ基、ｉｓｏ−プロポキシ基、ｎ−ブトキシ基、ｉｓｏ−ブトキシ基、ｔｅｒｔ−ブトキシ基、ｎ−ペンチルオキシ基、ｉｓｏ−ペンチルオキシ基、ｎ−ヘキシルオキシ基、ｉｓｏ−ヘキシルオキシ基等の総炭素数１以上６以下の直鎖または分岐のアルコキシ基；
シクロペンチルオキシ基、シクロヘキシルオキシ基等総炭素数５または６のシクロアルコキシ基；および
メトキシメトキシ基、エトキシメトキシ基、エトキシエトキシ基、ｎ−プロポキシメトキシ基、ｉｓｏ−プロポキシメトキシ基、ｎ−プロポキシエトキシ基、ｉｓｏ−プロポキシエトキシ基、ｎ−ブトキシエトキシ基、ｉｓｏ−ブトキシエトキシ基、ｔｅｒｔ−ブトキシエトキシ基等の総炭素数２以上６以下アルコキシアルコキシ基が挙げられる。【０１５６】
置換または無置換のアルキルチオ基として、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、ｎ−ヘキシルチオ基、ｉｓｏ−ヘキシルチオ基等の総炭素数１以上６以下の直鎖または分岐のアルキルチオ基；
シクロペンチルチオ基、シクロヘキシルチオ基等総炭素数５または６のシクロアルキルチオ基；
メトキシエチルチオ基、エトキシエチルチオ基、ｎ−プロポキシエチルチオ基、ｉｓｏ−プロポキシエチルチオ基、ｎ−ブトキシエチルチオ基、ｉｓｏ−ブトキシエチルチオ基、ｔｅｒｔ−ブトキシエチルチオ基等の総炭素数２以上６以下のアルコキシアルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基等の総炭素数２以上６以下のアルキルチオアルキルチオ基が挙げられる。【０１５７】
置換または無置換のアリールオキシ基として、フェニルオキシ基、ナフチルオキシ基、２−メチルフェニルオキシ基、３−メチルフェニルオキシ基、４−メチルフェニルオキシ基、２−エチルフェニルオキシ基、プロピルフェニルオキシ基、ブチルフェニルオキシ基、ヘキシルフェニルオキシ基、シクロヘキシルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基、２，３，４−トリメチルフェニルオキシ基、２，３，５−トリメチルフェニルオキシ基、２，３，６−トリメチルフェニルオキシ基、２，４，５−トリメチルフェニルオキシ基、２，４，６−トリメチルフェニルオキシ基、３，４，５−トリメチルフェニルオキシ基等の総炭素数１２以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基、ブトキシフェニルオキシ基、ヘキシルオキシフェニルオキシ基、シクロヘキシルオキシフェニルオキシ基等の炭素数６以下の置換または無置換のアルキルオキシ基が置換した総炭素数１２以下のモノアルコキシアリールオキシ基；
２，３−ジメトキシフェニルオキシ基、２，４−ジメトキシフェニルオキシ基、２，５−ジメトキシフェニルオキシ基、２，６−ジメトキシフェニルオキシ基、３，４−ジメトキシフェニルオキシ基、３，５−ジメトキシフェニルオキシ基、３，６−ジメトキシフェニルオキシ基等の炭素数６以下の置換または無置換のアルキルオキシ基が置換した総炭素数１２以下のジアルコキシアリールオキシ基；および
クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数１２以下のアリールオキシ基が挙げられる。【０１５８】
置換または無置換のアリールチオ基として、フェニルチオ基、ナフチルチオ基、２−メチルフェニルチオ基、３−メチルフェニルチオ基、４−メチルフェニルチオ基、２−エチルフェニルチオ基、プロピルフェニルチオ基、ブチルフェニルチオ基、ヘキシルフェニルチオ基、シクロヘキシルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、３，４，５−トリメチルフェニルチオ基等の総炭素数１２以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基、ブトキシフェニルチオ基、ヘキシルオキシフェニルチオ基、シクロヘキシルオキシフェニルチオ基等の炭素数６以下の置換または無置換のアルキルオキシ基が置換した総炭素数１２以下のモノアルコキシアリールチオ基；
２，３−ジメトキシフェニルチオ基、２，４−ジメトキシフェニルチオ基、２，５−ジメトキシフェニルチオ基、２，６−ジメトキシフェニルチオ基、３，４−ジメトキシフェニルチオ基、３，５−ジメトキシフェニルチオ基、３，６−ジメトキシフェニルチオ基、４，５−ジメトキシ−１−ナフチルチオ基、４，７−ジメトキシ−１−ナフチルチオ基、４，８−ジメトキシ−１−ナフチルチオ基、５，８−ジメトキシ−１−ナフチルチオ基、５，８−ジメトキシ−２−ナフチルチオ基等の炭素数６以下の置換または無置換のアルキルオキシ基が置換した総炭素数１２以下のジアルコキシアリールチオ基；
クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数１２以下のアリールチオ基が挙げられる。【０１５９】
Ｙのより好ましい例を以下に示す。
Ｙの好ましい例として、たとえば水素原子が挙げられる。
また、ハロゲン原子として、塩素原子および臭素原子が挙げられる。【０１６０】
置換または無置換のアルキル基として、メチル基、エチル基、ｉｓｏ−プロピル基等の総炭素数１以上３以下の直鎖または分岐アルキル基が挙げられる。【０１６１】
置換または無置換のアリール基として、フェニル基、ナフチル基、シクロペンタジエニル基等の総炭素数１２以下の芳香族炭化水素；
２−メチルフェニル基、３−メチルフェニル基、４−メチルフェニル基、２−エチルフェニル基、プロピルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基等の総炭素数９以下のアルキル置換アリール基；
２−メトキシフェニル基、３−メトキシフェニル基、４−メトキシフェニル基、２−エトキシフェニル基、プロポキシフェニル基等の炭素数３以下の置換または無置換のアルキルオキシ基が置換した総炭素数９以下のモノアルコキシアリール基；および
クロロフェニル基、ジクロロフェニル基、トリクロロフェニル基、ブロモフェニル基、ジブロモフェニル基、クロロナフチル基、ブロモナフチル基等のハロゲン原子が置換した総炭素数１２以下のアリール基が挙げられる。【０１６２】
置換または無置換のアラルキル基として、ベンジル基、フェネチル基、フェニルプロピル基等の総炭素数９以下のアラルキル基が挙げられる。【０１６３】
置換または無置換のアルキルオキシ基として、メトキシ基、エトキシ基、ｉｓｏ−プロポキシ基等の総炭素数１以上３以下の直鎖または分岐のアルコキシ基；および
シクロペンチルオキシ基、シクロヘキシルオキシ基等総炭素数５または６のシクロアルコキシ基が挙げられる。【０１６４】
置換または無置換のアルキルチオ基として、メチルチオ基、エチルチオ基、ｎ−プロピルチオ基、ｉｓｏ−プロピルチオ基等の総炭素数１以上３以下の直鎖または分岐のアルキルチオ基；
シクロペンチルチオ基、シクロヘキシルチオ基等総炭素数５または６のシクロアルキルチオ基；および
メチルチオエチルチオ基、エチルチオエチルチオ基、ｎ−プロピルチオエチルチオ基、ｉｓｏ−プロピルチオエチルチオ基、ｎ−ブチルチオエチルチオ基、ｉｓｏ−ブチルチオエチルチオ基、ｔｅｒｔ−ブチルチオエチルチオ基等の総炭素数２以上６以下のアルキルチオアルキルチオ基が挙げられる。【０１６５】
置換または無置換のアリールオキシ基として、フェニルオキシ基、ナフチルオキシ基、２−メチルフェニルオキシ基、３−メチルフェニルオキシ基、４−メチルフェニルオキシ基、２−エチルフェニルオキシ基、プロピルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、３，６−ジメチルフェニルオキシ基等の総炭素数９以下の無置換またはアルキル置換アリールオキシ基；
２−メトキシフェニルオキシ基、３−メトキシフェニルオキシ基、４−メトキシフェニルオキシ基、２−エトキシフェニルオキシ基、プロポキシフェニルオキシ基等の炭素数３以下の置換または無置換のアルキルオキシ基が置換した総炭素数９以下のモノアルコキシアリールオキシ基；および
クロロフェニルオキシ基、ジクロロフェニルオキシ基、トリクロロフェニルオキシ基、ブロモフェニルオキシ基、ジブロモフェニルオキシ基、クロロナフチルオキシ基、ブロモナフチルオキシ基等のハロゲン原子が置換した総炭素数１２以下のアリールオキシ基が挙げられる。【０１６６】
置換または無置換のアリールチオ基として、フェニルチオ基、２−メチルフェニルチオ基、３−メチルフェニルチオ基、４−メチルフェニルチオ基、２−エチルフェニルチオ基、プロピルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、３，６−ジメチルフェニルチオ基等の総炭素数９以下の無置換またはアルキル置換アリールチオ基；
２−メトキシフェニルチオ基、３−メトキシフェニルチオ基、４−メトキシフェニルチオ基、２−エトキシフェニルチオ基、プロポキシフェニルチオ基等の炭素数３以下の置換または無置換のアルキルオキシ基が置換した総炭素数９以下のモノアルコキシアリールチオ基；および
クロロフェニルチオ基、ジクロロフェニルチオ基、トリクロロフェニルチオ基、ブロモフェニルチオ基、ジブロモフェニルチオ基、クロロナフチルチオ基、ブロモナフチルチオ基等のハロゲン原子が置換した総炭素数１２以下のアリールチオ基が挙げられる。【０１６７】
Ｙが環を形成しない場合、Ｙとして、具体的には、メチル基、エチル基、プロピル基、イソプロピル基、つまり炭素数１以上３以下のアルキル基が挙げられる。
また環を形成した場合、環を形成するアルキル鎖としては、メチレン基、エチレン基、プロピレン基、つまり炭素数１以上３以下のアルキレン基が挙げられる。Ｂｉを含む環は、具体的には、４員環から６員環である。【０１６８】
さらに具体的には、環を形成しない場合、Ｙはメチル基であり、また環を形成する場合は環を形成するアルキル鎖はエチレン基である。【０１６９】
次に、Ｚについて説明する。Ｚは酸素原子または硫黄原子である。なお、ｑ＝２のとき、二つのＺは、各々独立に、酸素原子または硫黄原子である。【０１７０】
たとえばｑ＝１の場合、さらに具体的には、Ｚが酸素原子である。
このうち、Ｂｉが３価のとき、上記一般式（２０１）に示される化合物は、以下に示される化合物となる。【０１７１】
【化３３】
2008102545.tif 000035
【０１７２】
また、Ｂｉが５価のとき、上記一般式（２０１）に示される化合物は、以下に示される化合物となる。【０１７３】
【化３４】
2008102545.tif 000036
【０１７４】
次に、本発明における金属チエタン化合物の製造方法について、上記一般式（１００）および一般式（２０１）に示した金属チエタン化合物の製造方法を例に説明する。
まず、上記一般式（１００）においてｒ＝１の場合について説明する。このとき、上記一般式（１００）は、上記一般式（１）となる。
上記一般式（１）に示した金属チエタン化合物は、代表的には、下記一般式（８）で示されるＳｂ原子を含むハロゲン化物と、下記一般式（９）で表されるチエタン基を有するヒドロキシ化合物またはチオール化合物との反応により製造される。【０１７５】
【化３５】
2008102545.tif 000037
【０１７６】
（上記一般式（８）中、ｎ、ｐおよびＹは、それぞれ、上記一般式（１）におけるｎ、ｐおよびＹに同じであり、Ｗはハロゲン原子を表す。）【０１７７】
【化３６】
2008102545.tif 000038
【０１７８】
（上記一般式（９）中、Ｘ1、Ｘ2、Ｒ1およびｍは、それぞれ、上記一般式（１）におけるＸ1、Ｘ2、Ｒ1およびｍに同じである。）【０１７９】
また、上記一般式（６）で表される化合物についても、上記一般式（１）で表される化合物の製造方法に準じた方法で製造できる。
たとえば、下記一般式（１０）で示されるハロゲン化物と、上記一般式（９）で表されるチエタン基を有するヒドロキシ化合物またはチオール化合物との反応により製造される。【０１８０】
【化３７】
2008102545.tif 000039
【０１８１】
（上記一般式（１０）中、ｐ、ｎおよびＲ2は、それぞれ、上記一般式（６）におけるｐ、ｎおよびＲ2に同じであり、Ｗはハロゲン原子を表す。）【０１８２】
また、上記一般式（１０）においてｎ＝ｐであるハロゲン化物と、上記一般式（９）で表されるチエタン基を有するヒドロキシ化合物またはチオール化合物と、下記一般式（１１）で示されるチオール化合物とを一括混合し、同時に反応させても製造される。
Ｒ2−ＳＨ  （１１）
（上記一般式（１１）中、Ｒ2は、上記一般式（６）におけるＲ2に同じである。）【０１８３】
また、上記一般式（１０）においてｎ＝ｐであるハロゲン化物と上記一般式（９）で表されるチエタン基を有するヒドロキシ化合物またはチオール化合物とをあらかじめ反応させて得られた化合物と、上記一般式（１１）で表されるチオール化合物とを反応することによっても製造される。【０１８４】
なお、上記一般式（１）に示した金属チエタン化合物は、金属ハロゲン化物を用いる方法以外の方法によっても製造できる。たとえば、金属酸化物または金属アミド化物を原料に用いて、上記一般式（９）で表される化合物を反応させることによっても上記一般式（１）に示した金属チエタン化合物を製造できる。【０１８５】
上記一般式（８）、（１０）および（１１）に示した化合物は、工業用原料または研究用試薬として入手可能である。
また、上記一般式（９）で表される化合物は公知化合物であって、たとえば、特許文献２（特開２００３−３２７５８３号公報）に記載の方法に準じて製造される。【０１８６】
上記一般式（８）で示されるＳｂを含むハロゲン化物と、上記一般式（９）で表されるチエタン基を有するヒドロキシ化合物またはチオール化合物との反応は無溶媒で行ってもよく、あるいは、反応に不活性な溶媒の存在下に行ってもよい。【０１８７】
かかる溶媒としては、反応に不活性な溶媒であれば特に限定するものではなく、石油エーテル、ヘキサン、ベンゼン、トルエン、キシレン、メシチレンなどの炭化水素系溶媒；
ジエチルエーテル、テトラヒドロフラン、ジエチレングリコールジメチルエーテルなどのエーテル系溶媒；
アセトン、メチルエチルケトン、メチルイソブチルケトンなどのケトン系溶媒；
酢酸エチル、酢酸ブチル、酢酸アミルなどのエステル系溶媒；
塩化メチレン、クロロホルム、クロルベンゼン、ジクロルベンゼンなどの含塩素系溶媒；
Ｎ，Ｎ−ジメチルホルムアミド、Ｎ，Ｎ−ジメチルアセトアミド、Ｎ，Ｎ−ジメチルイミダゾリジノン、ジメチルスルホキシドなどの非プロトン性極性溶媒；
テトラヒドロチオフェン、チオフェン、スルホラン、トリメチレンスルフィド、ジエチルスルフィド、ジ−ｎ−プロピルスルフィド、ジ−ｔ−ブチルスルフィド、３−メルカプトチエタン、ビス（２−メルカプトエチル）スルフィドなどの含硫系溶媒；および
水などが例示される。【０１８８】
上記一般式（８）に示した化合物と上記一般式（９）に示した化合物の反応温度は、特に制限するものではないが、通常、−７８℃以上２００℃以下の範囲であり、好ましくは、−７８℃以上１００℃以下である。【０１８９】
また、反応時間は反応温度により影響されるが、通常、数分から１００時間である。【０１９０】
上記一般式（８）に示した化合物と上記一般式（９）に示した化合物の反応における、上記一般式（８）で表される化合物と上記一般式（９）で表される化合物の使用量は、特に限定するものではないが、通常、上記一般式（８）で表される化合物中に含有されるハロゲン原子１モルに対して、上記一般式（９）で表される化合物の使用量は、０．０１モル以上１００モル以下である。好ましくは、０．１モル以上５０モル以下であり、より好ましくは、０．５モル以上２０モル以下である。【０１９１】
上記一般式（８）に示した化合物と上記一般式（９）に示した化合物の反応を実施するに際し、反応を効率よく行うために、生成するハロゲン化水素の捕捉剤として塩基性化合物を用いることは好ましい。
かかる塩基性化合物として、たとえば、水酸化ナトリウム、水酸化カリウム、水酸化リチウム、炭酸ナトリウム、炭酸カリウム、炭酸リチウム、重炭酸ナトリウム、重炭酸カリウム、重炭酸リチウム、水酸化マグネシウム、水酸化カルシウムなどの無機塩基；および
ピリジン、トリエチルアミン、ジメチルアニリン、ジエチルアニリン、１，８−ジアザビシクロ［５，４，０］−７−ウンデセンなどの有機塩基が例示される。【０１９２】
また、上記一般式（１００）において、ｒ＝２の場合にも、ｒ＝１の場合について前述した方法に準じて得ることができる。【０１９３】
また、上記一般式（１２０）において点線と実線で表されたＭ−Ｔの間の結合が二重結合、ｎ−ｐ−ｑ＝０、Ｚが酸素原子、ＭがＳｂである化合物は、たとえば上記一般式（９）に示した化合物および水の混合液に、水酸化ナトリウム水溶液を添加してアルカリ性に調整した後、オキシ塩化アンチモンを添加して反応させることに得られる。たとえば、（３−チエタニルチオ）オキシアンチモン（ＩＩＩ）を合成する場合、上記一般式（９）に示した化合物として３−メルカプトチエタンを用いればよい。【０１９４】
以上、金属原子ＭがＳｂ原子である場合を例に挙げて説明したが、本発明において、他の金属原子を含む金属チエタン化合物についても、上述した方法に準じて製造することができる。【０１９５】
また、たとえば、ＭがＢｉである場合、以下のようにしてもよい。以下、上記一般式（２０１）に示したチエタン化合物の製造方法を例に説明する。
上記一般式（２０１）に示したチエタン化合物は、代表的には、下記一般式（２０２）で示されるＢｉのハロゲン化物と、下記一般式（２０３）で表されるチエタン基を有するヒドロキシ化合物またはチオール化合物との反応により製造される。【０１９６】
【化３８】
2008102545.tif 000040
【０１９７】
（上記一般式（２０２）中、ｐ、ｑ、ｒ、ＹおよびＺは、それぞれ、上記一般式（２０１）におけるｐ、ｑ、ｒ、ＹおよびＺに同じであり、Ｗはハロゲン原子を表す。）【０１９８】
【化３９】
2008102545.tif 000041
【０１９９】
（上記一般式（２０３）中、Ｘ1は、上記一般式（２０１）におけるＸ1に同じである。）【０２００】
上記一般式（２０２）に示した化合物は、工業用原料または研究用試薬として入手可能である。
また、上記一般式（２０３）で表される化合物は公知化合物であって、たとえば、特許文献２（特開２００３−３２７５８３号公報）に記載の方法に準じて製造される。【０２０１】
上記一般式（２０２）で示されるＢｉのハロゲン化物と、上記一般式（２０３）で表されるチエタン基を有するヒドロキシ化合物またはチオール化合物との反応は無溶媒で行ってもよく、あるいは、反応に不活性な溶媒の存在下に行ってもよい。【０２０２】
かかる溶媒としては、反応に不活性な溶媒であれば特に限定するものではなく、石油エーテル、ヘキサン、ベンゼン、トルエン、キシレン、メシチレンなどの炭化水素系溶媒；
ジエチルエーテル、テトラヒドロフラン、ジエチレングリコールジメチルエーテルなどのエーテル系溶媒；
アセトン、メチルエチルケトン、メチルイソブチルケトンなどのケトン系溶媒；
酢酸エチル、酢酸ブチル、酢酸アミルなどのエステル系溶媒；
塩化メチレン、クロロホルム、クロルベンゼン、ジクロルベンゼンなどの含塩素系溶媒；
Ｎ，Ｎ−ジメチルホルムアミド、Ｎ，Ｎ−ジメチルアセトアミド、Ｎ，Ｎ−ジメチルイミダゾリジノン、ジメチルスルホキシドなどの非プロトン性極性溶媒；
テトラヒドロチオフェン、チオフェン、スルホラン、トリメチレンスルフィド、ジエチルスルフィド、ジ−ｎ−プロピルスルフィド、ジ−ｔ−ブチルスルフィド、３−メルカプトチエタン、ビス（２−メルカプトエチル）スルフィドなどの含硫系溶媒；および
水などが例示される。【０２０３】
上記一般式（２０２）に示した化合物と上記一般式（２０３）に示した化合物の反応温度は、特に制限するものではないが、通常、−７８℃以上２００℃以下の範囲であり、好ましくは、−７８℃以上１００℃以下である。【０２０４】
また、反応時間は反応温度により影響されるが、通常、数分から１００時間である。【０２０５】
上記一般式（２０２）に示した化合物と上記一般式（２０３）に示した化合物の反応における、上記一般式（２０２）で表される化合物と上記一般式（２０３）で表される化合物の使用量は、特に限定するものではないが、通常、上記一般式（２０２）で表される化合物中に含有されるハロゲン原子１モルに対して、上記一般式（２０３）で表される化合物の使用量は、０．０１モル以上１００モル以下である。好ましくは、０．１モル以上５０モル以下であり、より好ましくは、０．５モル以上２０モル以下である。【０２０６】
上記一般式（２０２）に示した化合物と上記一般式（２０３）に示した化合物の反応を実施するに際し、反応を効率よく行うために、生成するハロゲン化水素の捕捉剤として塩基性化合物を用いることは好ましい。
かかる塩基性化合物として、たとえば、水酸化ナトリウム、水酸化カリウム、水酸化リチウム、炭酸ナトリウム、炭酸カリウム、炭酸リチウム、重炭酸ナトリウム、重炭酸カリウム、重炭酸リチウム、水酸化マグネシウム、水酸化カルシウムなどの無機塩基；および
ピリジン、トリエチルアミン、ジメチルアニリン、ジエチルアニリン、１，８−ジアザビシクロ［５，４，０］−７−ウンデセンなどの有機塩基が例示される。【０２０７】
また、上記一般式（２０１）においてｑ＝１、ｒ＝０、Ｚが酸素原子である化合物は、たとえば上記一般式（２０３）に示した化合物および水の混合液に、水酸化ナトリウム水溶液を添加してアルカリ性に調整した後、オキシ塩化ビスマスを添加して反応させることに得られる。たとえば、（３−チエタニルチオ）オキシビスマス（ＩＩＩ）を合成する場合、上記一般式（２０３）に示した化合物として３−メルカプトチエタンを用いればよい。【０２０８】
次に、本発明の重合性組成物について説明する。
本発明の重合性組成物は、本発明における少なくとも一種の金属チエタン化合物を含む。この重合性組成物は、具体的には、上記一般式（１２０）に示した金属チエタン化合物を含む。より具体的には、本発明の重合性組成物は、上記一般式（１１０）または上記一般式（２０１）に示した金属チエタン化合物を含み、さらに具体的には、上記一般式（１００）に示した金属チエタン化合物を含む。この重合性組成物は、たとえば光学部品の材料として用いられる。
以下、本発明の重合性組成物が、上記一般式（１１０）または上記一般式（２０１）に示した金属チエタン化合物を含む場合を例に、説明する。【０２０９】
本発明の重合性組成物は、上記一般式（１１０）に示した金属チエタン化合物として、一種類の化合物を含んでいてもよいし、異なる複数の化合物を含んでいてもよい。たとえば、金属チエタン化合物として、金属原子Ｍが異なる複数の化合物を含んでいてもよい。【０２１０】
また、本発明の重合性組成物は、上記一般式（１１０）に示した金属チエタン化合物と他の金属チエタン化合物とを含んでもよい。このとき、重合性組成物は、本発明における金属チエタン化合物として上記一般式（１１０）においてＭがＳｂの化合物を含み、さらに、他の金属チエタン化合物として、上記一般式（１１０）においてＭがＺｎまたはＳｎである化合物を含むことが好ましい。【０２１１】
また、後述するように、本発明の重合性組成物は、金属原子Ｍが異なる複数の化合物と、分子構造中に金属原子を含まないチエタン化合物（非金属チエタン化合物）を含んでもよい。
また、本発明の重合性組成物は、上記一般式（１００）に示した金属チエタン化合物として、一種類の化合物を含んでいてもよいし、異なる複数の化合物を含んでいてもよい。
また、本発明の重合性組成物は、上記一般式（２０１）に示したチエタン化合物として、一種類の化合物を含んでいてもよいし、異なる複数の化合物を含んでいてもよい。【０２１２】
また、上記一般式（１１０）および上記一般式（２０１）に示した金属チエタン化合物は、いずれも重合性化合物である。このため、本発明の重合性組成物中の重合性化合物が、上記一般式（１１０）に示した金属チエタン化合物から構成されていてもよい。たとえば、本発明の重合性組成物中の重合性化合物が、上記一般式（１００）に示した金属チエタン化合物から構成されていてもよい。また、本発明の重合性組成物中の重合性化合物が、上記一般式（２０１）に示したチエタン化合物から構成されていてもよい。【０２１３】
また、本発明の重合性組成物中の重合性化合物が上記一般式（１１０）に示した金属チエタン化合物を含むとき、上記一般式（１１０）に示した金属チエタン化合物に加えて、他の重合性化合物を含んでいてもよい。たとえば、本発明の重合性組成物中の重合性化合物が、上記一般式（１００）に示した金属チエタン化合物に加えて、他の重合性化合物を含んでいてもよい。【０２１４】
本発明の重合性組成物中に含まれる重合性化合物の総重量に占める、上記一般式（１００）で表される化合物の含有量は、特に限定するものではないが、通常、１０重量％以上であり、高屈折率化の観点から、好ましくは、３０重量％以上であり、より好ましくは、５０重量％以上であり、さらに好ましくは、７０重量％以上である。【０２１５】
また、上記一般式（１１０）（たとえば、上記一般式（１００））で表される化合物以外の成分は、重合性組成物を用いた樹脂の屈折率を下げる要因となる場合が多いため、屈折率の高い樹脂を得る観点から、重合性化合物の総重量に占める一般式（１１０）（たとえば、上記一般式（１００））で表される化合物の含有量を５０重量％以上とすることが好ましい。【０２１６】
また、本発明の重合性組成物中の重合性化合物が上記一般式（２０１）に示したチエタン化合物を含むとき、上記一般式（２０１）に示したチエタン化合物に加えて、他の重合性化合物を含んでいてもよい。
他の重合性化合物としては、公知の各種重合性モノマーまたは重合性オリゴマーが挙げられ、たとえば、（メタ）アクリル酸エステル化合物、ビニル化合物、エポキシ化合物、エピスルフィド化合物、オキセタン化合物、チエタン化合物などが挙げられる。【０２１７】
本発明の重合性組成物中に含まれる重合性化合物の総重量に占める、上記一般式（２０１）で表される化合物の含有量は、特に限定するものではないが、通常、１０重量％以上であり、高屈折率化の観点から、好ましくは、３０重量％以上であり、より好ましくは、５０重量％以上であり、さらに好ましくは、７０重量％以上である。【０２１８】
また、一般式（２０１）で表される化合物以外の成分は、重合性組成物を用いた樹脂の屈折率を下げる要因となる場合が多いため、屈折率の高い樹脂を得る観点から、重合性化合物の総重量に占める上記一般式（２０１）で表される化合物の含有量を５０重量％以上とすることが好ましい。【０２１９】
また、本発明の重合性組成物は、他の重合性化合物のうち、チオール化合物、エポキシ化合物、エピチオ化合物、本発明における金属チエタン化合物以外のチエタン化合物のうち少なくとも一つを含んでもよい。本発明における金属チエタン化合物以外のチエタン化合物は、具体的には、分子構造中に金属原子を含まない非金属チエタン化合物、上記一般式（１２０）においてＭがＢｉ、Ｓｂ、Ｔｉ、ＺｒおよびＴａ以外の金属である化合物である。
以下、チオール化合物、エポキシ化合物、エピチオ化合物、および非金属チエタン化合物について、それぞれ具体例を挙げて説明する。なお、以下の説明において、本発明における重合性組成物の成分が複数の官能基を有するときの官能基の優先順位は、以下の通りとする。
（ｉ）チオール基
（ｉｉ）エポキシ基
（ｉｉｉ）エピチオ基
（ｉｖ）チエタニル基
たとえば、以下において、チオール基とチエタニル基とを有する化合物については、チオール化合物の項で説明する。【０２２０】
重合性組成物が、上記一般式（１１０）（たとえば、上記一般式（１００））で表される化合物とチオール化合物、エポキシ化合物、エピチオ化合物またはチエタン化合物を含む構成とすれば、得られる樹脂の機械物性および色相をより一層向上させることができる場合がある。【０２２１】
はじめに、チオール化合物について説明する。
重合性組成物に使用されるチオール化合物は、分子内に１つ以上チオール基（ＳＨ基）を含有する化合物である。
重合性組成物が上記一般式（１１０）に示した化合物を含むとき、チオール化合物として、たとえば上記一般式（１１０）（さらに具体的には、上記一般式（１００））で表される化合物と相溶するものであればいかなる構造を有する化合物でも使用できる。
また、重合性組成物が上記一般式（２０１）に示した化合物を含むとき、チオール化合物として、たとえば上記一般式（２０１）で表される化合物と相溶するものであればいかなる構造を有する化合物でも使用できる。【０２２２】
チオール化合物として、具体的には、１価のチオール化合物としては、メチルメルカプタン、エチルメルカプタン、プロピルメルカプタン、ブチルメルカプタン、オクチルメルカプタン、ドデシルメルカプタン、ｔｅｒｔ−ドデシルメルカプタン、ヘキサデシルメルカプタン、オクタデシルメルカプタン、シクロヘキシルメルカプタン、ベンジルメルカプタン、エチルフェニルメルカプタン、２−メルカプトメチル−１，３−ジチオラン、２−メルカプトメチル−１，４−ジチアン、１−メルカプト−２，３−エピチオプロパン、１−メルカプトメチルチオ−２，３−エピチオプロパン、１−メルカプトエチルチオ−２，３−エピチオプロパン、３−メルカプトチエタン、２−メルカプトチエタン、３−メルカプトメチルチオチエタン、２−メルカプトメチルチオチエタン、３−メルカプトエチルチオチエタン、２−メルカプトエチルチオチエタン等の脂肪族メルカプタン化合物、チオフェノール、メルカプトトルエン等の芳香族メルカプタン化合物、ならびに２−メルカプトエタノール、３−メルカプト−１，２−プロパンジオール等のメルカプト基以外にヒドロキシ基を含有する化合物が挙げられる。【０２２３】
また、多価チオール（ポリチオール）化合物としては、１，１−メタンジチオール、１，２−エタンジチオール、１，１−プロパンジチオール、１，２−プロパンジチオール、１，３−プロパンジチオール、２，２−プロパンジチオール、１，６−ヘキサンジチオール、１，２，３−プロパントリチオール、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、１，１−ビス（メルカプトメチル）シクロヘキサン、チオリンゴ酸ビス（２−メルカプトエチルエステル）、２，３−ジメルカプト−１−プロパノール（２−メルカプトアセテート）、２，３−ジメルカプト−１−プロパノール（３−メルカプトプロピオネート）、ジエチレングリコールビス（２−メルカプトアセテート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、エチレングリコールビス（２−メルカプトアセテート）、エチレングリコールビス（３−メルカプトプロピオネート）、トリメチロールプロパンビス（２−メルカプトアセテート）、トリメチロールプロパンビス（３−メルカプトプロピオネート）、ペンタエリスリトールテトラキス（２−メルカプトアセテート）、ペンタエリスリトールテトラキス（３−メルカプトプロピオネート）、テトラキス（メルカプトメチル）メタン、１，１，１，１−テトラキス（メルカプトメチル）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、２，５−トルエンジチオール、３，４−トルエンジチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン等の芳香族ポリチオール化合物；
１，２−ビス（メルカプトエチルチオ）ベンゼン、１，３−ビス（メルカプトエチルチオ）ベンゼン、１，４−ビス（メルカプトエチルチオ）ベンゼン、１，２，３−トリス（メルカプトメチルチオ）ベンゼン、１，２，４−トリス（メルカプトメチルチオ）ベンゼン、１，３，５−トリス（メルカプトメチルチオ）ベンゼン、１，２，３−トリス（メルカプトエチルチオ）ベンゼン、１，２，４−トリス（メルカプトエチルチオ）ベンゼン、１，３，５−トリス（メルカプトエチルチオ）ベンゼン等、およびこれらの核アルキル化物等のメルカプト基以外に硫黄原子を含有する芳香族ポリチオール化合物；
ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピル）エタン、１，３−ビス（メルカプトメチルチオ）プロパン、１，３−ビス（２−メルカプトエチルチオ）プロパン、１，３−ビス（３−メルカプトプロピルチオ）プロパン、１，２，３−トリス（メルカプトメチルチオ）プロパン、１，２，３−トリス（２−メルカプトエチルチオ）プロパン、１，２，３−トリス（３−メルカプトプロピルチオ）プロパン、１，２−ビス［（２−メルカプトエチル）チオ］−３−メルカプトプロパン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、ビス（１，３−ジメルカプトプロピル）スルフィド、２，５−ジメルカプト−１，４−ジチアン、２，５−ビス（メルカプトメチル）−１，４−ジチアン、２，５−ジメルカプトメチル−２，５−ジメチル−１，４−ジチアン、ビス（メルカプトメチル）ジスルフィド、ビス（メルカプトエチル）ジスルフィド、ビス（メルカプトプロピル）ジスルフィド、４−メルカプトメチル−１，８−ジメルカプト−３，６−ジチアオクタン等のメルカプト基以外に硫黄原子を含有する脂肪族ポリチオール化合物、ならびにこれらのチオグリコール酸およびメルカプトプロピオン酸のエステル；
ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシプロピルスルフィドビス（２−メルカプトアセテート）、ヒドロキシプロピルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピオネート）、ヒドロキシプロピルジスルフィドビス（２−メルカプトアセテート）、ヒドロキシプロピルジスルフィドビス（３−メルカプトプロピオネート）、２−メルカプトエチルエーテルビス（２−メルカプトアセテート）、２−メルカプトエチルエーテルビス（３−メルカプトプロピオネート）、１，４−ジチアン−２，５−ジオールビス（２−メルカプトアセテート）、１，４−ジチアン−２，５−ジオールビス（３−メルカプトプロピオネート）、チオジグリコール酸ビス（２−メルカプトエチルエステル）、チオジプロピオン酸ビス（２−メルカプトエチルエステル）、４，４−チオジブチル酸ビス（２−メルカプトエチルエステル）、ジチオジグリコール酸ビス（２−メルカプトエチルエステル）、ジチオジプロピオン酸ビス（２−メルカプトエチルエステル）、４，４−ジチオジブチル酸ビス（２−メルカプトエチルエステル）、チオジグリコール酸ビス（２，３−ジメルカプトプロピルエステル）、チオジプロピオン酸ビス(２，３−ジメルカプトプロピルエステル)、ジチオグリコール酸ビス（２，３−ジメルカプトプロピルエステル）、ジチオジプロピオン酸ビス（２，３−ジメルカプトプロピルエステル）等のメルカプト基以外に硫黄原子とエステル結合を含有する脂肪族ポリチオール化合物；
３，４−チオフェンジチオール、２，５−ジメルカプト−１，３，４−チアジアゾール等のメルカプト基以外に硫黄原子を含有する複素環化合物；
グリセリンジ（メルカプトアセテート）、１−ヒドロキシ−４−メルカプトシクロヘキサン、２，４−ジメルカプトフェノール、２−メルカプトハイドロキノン、４−メルカプトフェノール、３，４−ジメルカプト−２−プロパノール、１，３−ジメルカプト−２−プロパノール、２，３−ジメルカプト−１−プロパノール、１，２−ジメルカプト−１，３−ブタンジオール、ペンタエリスリトールトリス（３−メルカプトプロピオネート）、ペンタエリスリトールモノ（３−メルカプトプロピオネート）、ペンタエリスリトールビス（３−メルカプトプロピオネート）、ペンタエリスリトールトリス（チオグリコレート）、ジペンタエリスリトールペンタキス（３−メルカプトプロピオネート）、ヒドロキシメチル−トリス（メルカプトエチルチオメチル）メタン、１−ヒドロキシエチルチオ−３−メルカプトエチルチオベンゼン等のメルカプト基以外にヒドロキシ基を含有する化合物；
１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアシクロヘキサン、１，１，５，５−テトラキス（メルカプトメチルチオ）−３−チアペンタン、１，１，６，６−テトラキス（メルカプトメチルチオ）−３，４−ジチアヘキサン、２，２−ビス（メルカプトメチルチオ）エタンチオール、２−（４，５−ジメルカプト−２−チアペンチル）−１，３−ジチアシクロペンタン、２，２−ビス（メルカプトメチル）−１，３−ジチアシクロペンタン、２，５−ビス（４，４−ビス（メルカプトメチルチオ）−２−チアブチル）−１，４−ジチアン、２，２−ビス（メルカプトメチルチオ）−１，３−プロパンジチオール、３−メルカプトメチルチオ−１，７−ジメルカプト−２，６−ジチアヘプタン、３，６−ビス（メルカプトメチルチオ）−１，９−ジメルカプト−２，５，８−トリチアノナン、４，６−ビス（メルカプトメチルチオ）−１，９−ジメルカプト−２，５，８−トリチアノナン、３−メルカプトメチルチオ−１，６−ジメルカプト−２，５−ジチアヘキサン、２−（２，２−ビス（メルカプトメチルチオ）エチル）−１，３−ジチエタン、１，１，９，９−テトラキス（メルカプトメチルチオ）−５−（３，３−ビス（メルカプトメチルチオ）−１−チアプロピル）３，７−ジチアノナン、トリス（２，２−ビス（メルカプトメチルチオ）エチル）メタン、トリス（４，４−ビス（メルカプトメチルチオ）−２−チアブチル）メタン、テトラキス（２，２−ビス（メルカプトメチルチオ）エチル）メタン、テトラキス（４，４−ビス（メルカプトメチルチオ）−２−チアブチル）メタン、３，５，９，１１−テトラキス（メルカプトメチルチオ）−１，１３−ジメルカプト−２，６，８，１２−テトラチアトリデカン、３，５，９，１１，１５，１７−ヘキサキス（メルカプトメチルチオ）−１，１９−ジメルカプト−２，６，８，１２，１４，１８−ヘキサチアノナデカン、９−（２，２−ビス（メルカプトメチルチオ）エチル）−３，５，１３，１５−テトラキス（メルカプトメチルチオ）−１，１７−ジメルカプト−２，６，８，１０，１２，１６−ヘキサチアヘプタデカン、３，４，８，９−テトラキス（メルカプトメチルチオ）−１，１１−ジメルカプト−２，５，７，１０−テトラチアウンデカン、３，４，８，９，１３，１４−ヘキサキス（メルカプトメチルチオ）−１，１６−ジメルカプト−２，５，７，１０，１２，１５−ヘキサチアヘキサデカン、８−｛ビス（メルカプトメチルチオ）メチル｝−３，４，１２，１３−テトラキス（メルカプトメチルチオ）−１，１５−ジメルカプト−２，５，７，９，１１，１４−ヘキサチアペンタデカン、４，６−ビス｛３，５−ビス（メルカプトメチルチオ）−７−メルカプト−２，６−ジチアヘプチルチオ｝−１，３−ジチアン、４−｛３，５−ビス（メルカプトメチルチオ）−７−メルカプト−２，６−ジチアヘプチルチオ｝−６−メルカプトメチルチオ−１，３−ジチアン、１，１−ビス｛４−（６−メルカプトメチルチオ）−１，３−ジチアニルチオ｝−３，３−ビス（メルカプトメチルチオ）プロパン、１，３−ビス｛４−（６−メルカプトメチルチオ）−１，３−ジチアニルチオ｝−１，３−ビス（メルカプトメチルチオ）プロパン、１−｛４−（６−メルカプトメチルチオ）−１，３−ジチアニルチオ｝−３−｛２，２−ビス（メルカプトメチルチオ）エチル｝−７，９−ビス（メルカプトメチルチオ）−２，４，６，１０−テトラチアウンデカン、１−｛４−（６−メルカプトメチルチオ）−１，３−ジチアニルチオ｝−３−｛２−（１，３−ジチエタニル）｝メチル−７，９−ビス（メルカプトメチルチオ）−２，４，６，１０−テトラチアウンデカン、１，５−ビス｛４−（６−メルカプトメチルチオ）−１，３−ジチアニルチオ｝−３−｛２−（１，３−ジチエタニル）｝メチル−２，４−ジチアペンタン、４，６−ビス［３−｛２−（１，３−ジチエタニル）｝メチル−５−メルカプト−２，４−ジチアペンチルチオ］−１，３−ジチアン、４，６−ビス｛４−（６−メルカプトメチルチオ）−１，３−ジチアニルチオ｝−１，３−ジチアン、４−｛４−（６−メルカプトメチルチオ）−１，３−ジチアニルチオ｝−６−｛４−（６−メルカプトメチルチオ）−１，３−ジチアニルチオ｝−１，３−ジチアン、３−｛２−（１，３−ジチエタニル）｝メチル−７，９−ビス（メルカプトメチルチオ）−１，１１−ジメルカプト−２，４，６，１０−テトラチアウンデカン、９−｛２−（１，３−ジチエタニル）｝メチル−３，５，１３，１５−テトラキス（メルカプトメチルチオ）−１，１７−ジメルカプト−２，６，８，１０，１２，１６−ヘキサチアヘプタデカン、３−｛２−（１，３−ジチエタニル）｝メチル−７，９，１３，１５−テトラキス（メルカプトメチルチオ）−１，１７−ジメルカプト−２，４，６，１０，１２，１６−ヘキサチアヘプタデカン、３，７−ビス｛２−（１，３−ジチエタニル）｝メチル−１，９−ジメルカプト−２，４，６，８−テトラチアノナン、４−｛３，４，８，９−テトラキス（メルカプトメチルチオ）−１１−メルカプト−２，５，７，１０−テトラチアウンデシル｝−５−メルカプトメチルチオ−１，３−ジチオラン、４，５−ビス｛３，４−ビス（メルカプトメチルチオ）−６−メルカプト−２，５−ジチアヘキシルチオ｝−１，３−ジチオラン、４−｛３，４−ビス（メルカプトメチルチオ）−６−メルカプト−２，５−ジチアヘキシルチオ｝−５−メルカプトメチルチオ−１，３−ジチオラン、４−｛３−ビス（メルカプトメチルチオ）メチル−５，６−ビス（メルカプトメチルチオ）−８−メルカプト−２，４，７−トリチアオクチル｝−５−メルカプトメチルチオ−１，３−ジチオラン、２−［ビス｛３，４−ビス（メルカプトメチルチオ）−６−メルカプト−２，５−ジチアヘキシルチオ｝メチル］−１，３−ジチエタン、２−｛３，４−ビス（メルカプトメチルチオ）−６−メルカプト−２，５−ジチアヘキシルチオ｝メルカプトメチルチオメチル−１，３−ジチエタン、２−｛３，４，８，９−テトラキス（メルカプトメチルチオ）−１１−メルカプト−２，５，７，１０−テトラチアウンデシルチオ｝メルカプトメチルチオメチル−１，３−ジチエタン、２−｛３−ビス（メルカプトメチルチオ）メチル−５，６−ビス（メルカプトメチルチオ）−８−メルカプト−２，４，７−トリチアオクチル｝メルカプトメチルチオメチル−１，３−ジチエタン、４，５−ビス［１−｛２−（１，３−ジチエタニル）｝−３−メルカプト−２−チアプロピルチオ］−１，３−ジチオラン、４−［１−｛２−（１，３−ジチエタニル）｝−３−メルカプト−２−チアプロピルチオ］−５−｛１，２−ビス（メルカプトメチルチオ）−４−メルカプト−３−チアブチルチオ｝−１，３−ジチオラン、２−［ビス｛４−（５−メルカプトメチルチオ−１，３−ジチオラニル）チオ｝］メチル−１、３−ジチエタン、４−｛４−（５−メルカプトメチルチオ−１，３−ジチオラニル）チオ｝−５−［１−｛２−（１，３−ジチエタニル）｝−３−メルカプト−２−チアプロピルチオ］−１，３−ジチオラン、さらにこれらのオリゴマー等のジチオアセタールもしくはジチオケタール骨格を有する化合物；
トリス（メルカプトメチルチオ）メタン、トリス（メルカプトエチルチオ）メタン、１，１，５，５−テトラキス（メルカプトメチルチオ）−２，４−ジチアペンタン、ビス［４，４−ビス（メルカプトメチルチオ）−１，３−ジチアブチル］（メルカプトメチルチオ）メタン、トリス［４，４−ビス（メルカプトメチルチオ）−１，３−ジチアブチル］メタン、２，４，６−トリス（メルカプトメチルチオ）−１，３，５−トリチアシクロヘキサン、２，４−ビス（メルカプトメチルチオ）−１，３，５−トリチアシクロヘキサン、１，１，３，３−テトラキス（メルカプトメチルチオ）−２−チアプロパン、ビス（メルカプトメチル）メチルチオ−１，３，５−トリチアシクロヘキサン、トリス［（４−メルカプトメチル−２，５−ジチアシクロヘキシル−１−イル）メチルチオ］メタン、２，４−ビス（メルカプトメチルチオ）−１，３−ジチアシクロペンタン、２−メルカプトエチルチオ−４−メルカプトメチル−１，３−ジチアシクロペンタン、２−（２，３−ジメルカプトプロピルチオ）−１，３−ジチアシクロペンタン、４−メルカプトメチル−２−（２，３−ジメルカプトプロピルチオ）−１，３−ジチアシクロペンタン、４−メルカプトメチル−２−（１，３−ジメルカプト−２−プロピルチオ）−１，３−ジチアシクロペンタン、トリス［２，２−ビス（メルカプトメチルチオ）−１−チアエチル］メタン、トリス［３，３−ビス（メルカプトメチルチオ）−２−チアプロピル］メタン、トリス［４，４−ビス（メルカプトメチルチオ）−３−チアブチル］メタン、２，４，６−トリス［３，３−ビス（メルカプトメチルチオ）−２−チアプロピル］−１，３，５−トリチアシクロヘキサン、テトラキス［３，３−ビス（メルカプトメチルチオ）−２−チアプロピル］メタン等、さらにこれらのオリゴマー等のオルトトリチオ蟻酸エステル骨格を有する化合物；および
３，３'−ジ（メルカプトメチルチオ）−１，５−ジメルカプト−２，４−ジチアペンタン、２，２'−ジ（メルカプトメチルチオ）−１，３−ジチアシクロペンタン、２，７−ジ（メルカプトメチル）−１，４，５，９−テトラチアスピロ［４，４］ノナン、３，９−ジメルカプト−１，５，７，１１−テトラチアスピロ［５，５］ウンデカン、さらにこれらのオリゴマー等のオルトテトラチオ炭酸エステル骨格を有する化合物等が挙げられるが、これらの例示化合物のみに限定されるものではない。これら例示化合物は、単独でも２種類以上混合して使用してもよい。【０２２４】
これらチオール化合物のうち、得られる樹脂の光学物性、特にアッベ数を考慮すれば、芳香族系よりも脂肪族系のチオール化合物を選択する方が好ましい。さらに、光学物性、特に屈折率の要求を考慮すれば、スルフィド結合および／またはジスルフィド結合等のチオール基以外に硫黄原子を有する化合物を選択すると、より一層好ましい。得られる樹脂の耐熱性を考慮し３次元架橋性を上げる観点では、エピチオ基やチエタニル基などの重合性基を有するチオール化合物や、チオール基を３つ以上有する化合物を１種以上選択すると特に好ましい。【０２２５】
以上の観点で好ましいチオールとしては、３−メルカプトチエタン、１−メルカプト−２，３−エピチオプロパン、１−メルカプトメチルチオ−２，３−エピチオプロパン、１−メルカプトエチルチオ−２，３−エピチオプロパン、３−メルカプトチエタン、２−メルカプトチエタン、３−メルカプトメチルチオチエタン、２−メルカプトメチルチオチエタン、３−メルカプトエチルチオチエタン、２−メルカプトエチルチオチエタン、２，５−ビス（メルカプトメチル）−１，４−ジチアン、４−メルカプトメチル−１，８−ジメルカプト−３，６−ジチアオクタン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、１，１，１，１−テトラキス（メルカプトメチル）メタン、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、２−（２，２−ビス（メルカプトメチルチオ）エチル）−１，３−ジチエタンである。【０２２６】
さらに好ましくは、３−メルカプトチエタン、４−メルカプトメチル−１，８−ジメルカプト−３，６−ジチアオクタン、２，５−ビス（メルカプトメチル）−１，４−ジチアン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、１，１，１，１−テトラキス（メルカプトメチル）メタン、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、２−（２，２−ビス（メルカプトメチルチオ）エチル）−１，３−ジチエタンである。また、２価のチオール化合物を選択する場合は、重合性基を有するチオール化合物および／または３価以上のチオール化合物と混合して使用することが好ましい。【０２２７】
重合性組成物が上記一般式（１１０）に示した化合物を含むとき、チオール化合物は、さらに具体的には、３−メルカプトチエタン、１，２−エタンジチオール、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上である。【０２２８】
これらチオール化合物の使用量としては、上記一般式（１１０）（たとえば、上記一般式（１００））で表される化合物とチオール化合物の合計を１００重量部としたとき、チオール化合物の使用量が少なすぎると、色相の改善および機械強度の向上の効果が小さく好ましくない場合がある。また、上記一般式（１１０）（たとえば、上記一般式（１００））で表される化合物とチオール化合物の合計を１００重量部としたとき、チオール化合物の使用量が多すぎると、耐熱性の低下が著しく好ましくない場合がある。【０２２９】
従って、チオール化合物の使用量は、上記一般式（１１０）（たとえば、上記一般式（１００））で表される化合物とチオール化合物の合計を１００重量部としたとき、１重量部以上５０重量部以下使用することが好ましい。より好ましくはチオール化合物の使用量は上記一般式（１１０）（たとえば、上記一般式（１００））で表される化合物とチオール化合物の合計を１００重量部としたとき、１重量部以上２５重量部以下である。【０２３０】
また、重合性組成物が上記一般式（２０１）に示した化合物を含むとき、チオール化合物は、さらに具体的には、３−メルカプトチエタン、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上である。【０２３１】
これらチオール化合物の使用量としては、上記一般式（２０１）で表される化合物とチオール化合物の合計を１００重量部としたとき、チオール化合物の使用量が少なすぎると、色相の改善および機械強度の向上の効果が小さく好ましくない場合がある。また、上記一般式（２０１）で表される化合物とチオール化合物の合計を１００重量部としたとき、チオール化合物の使用量が多すぎると、耐熱性の低下が著しく好ましくない場合がある。【０２３２】
従って、チオール化合物の使用量は、上記一般式（２０１）で表される化合物とチオール化合物の合計を１００重量部としたとき、１重量部以上５０重量部以下使用することが好ましい。より好ましくはチオール化合物の使用量は上記一般式（２０１）で表される化合物とチオール化合物の合計を１００重量部としたとき、１重量部以上２５重量部以下である。【０２３３】
重合性組成物が、上記一般式（２０１）で表される化合物とチオール化合物を含む構成とすれば、得られる樹脂の機械物性および色相をより一層向上させることができる。【０２３４】
また、重合性組成物中に、チオール化合物に加えてさらにイソシアネート化合物を配合してもよい。イソシアネート化合物を加えることにより機械物性等がさらに改良される場合がある。【０２３５】
ここで用いられるイソシアネート化合物は、特に限定されないが、複数のイソシアナト基を有するポリイソシアナート化合物が好ましく、さらに好ましくはジイソシアナート化合物である。具体的にはヘキサメチレンジイソシアネート、ビス（イソシアナトメチル）シクロヘキサン、キシレンジイソシアネート、ジシクロヘキシルメタンジイソシアネート、トルエンジイソシアネート、２，５−ビス（イソシアナトメチル）ビシクロ−［２，２，１］−へプタン、２，６−ビス（イソシアナトメチル）ビシクロ−［２，２，１］−へプタン、イソホロンジイソシアネート等が好適な例として挙げられる。
また、あらかじめチオール化合物とイソシアナート化合物を反応させて得られる反応物を重合生成物中に加えてもよい。【０２３６】
次に、エポキシ化合物およびエピチオ化合物について説明する。
本発明の重合性組成物は、エポキシ化合物および／またはエピチオ化合物を含んでもよい。このとき、上記一般式（１１０）で表される化合物においてｍ＝０であり、Ｘ1が硫黄原子であってもよい。また、上記一般式（１００）で表される化合物においてｍ＝０であり、Ｘ1が硫黄原子であってもよい。【０２３７】
エポキシ化合物およびエピチオ化合物は、それぞれ、分子内に１つ以上のエポキシ基およびエピチオ基を含有する。また、エポキシ化合物およびエピチオ化合物は、たとえば上記一般式（１１０）（具体的には、上記一般式（１００））で表される化合物と相溶するものであればいかなる構造を有する化合物でも使用できるが、好ましくはエポキシ基および／またはエピチオ基を合計２つ以上含有する化合物である。【０２３８】
具体的には、エポキシ化合物として、ビスフェノールＡ、ビスフェノールＦ等の多価フェノール化合物と、エピハロヒドリン化合物との縮合反応により得られるフェノール系エポキシ化合物（たとえば、ビスフェノールＡグリシジルエーテル、ビスフェノールＦグリシジルエーテル）；
水添ビスフェノールＡ、水添ビスフェノールＦ、シクロヘキサンジメタノール等の多価アルコール化合物と、エピハロヒドリン化合物との縮合により得られるアルコール系エポキシ化合物（たとえば、水添ビスフェノールＡグリシジルエーテル、水添ビスフェノールＦグリシジルエーテル）、およびエチレングリコールジグリシジルエーテル、ネオペンチルグリコールジグリシジルエーテル、１，４−シクロヘキサンジメタノールジグリシジルエーテル、トリメチロールプロパントリグリシジルエーテル等のその他のアルコール系エポキシ化合物；
３，４−エポキシシクロヘキシルメチル−３'，４'−エポキシシクロヘキサンカルボキシレートや１，２−ヘキサヒドロフタル酸ジグリシジルエステル等のグリシジルエステル系エポキシ化合物；および
一級および二級アミン化合物とエピハロヒドリン化合物との縮合により得られるアミン系エポキシ化合物（たとえば、イソシアヌル酸トリグリシジルエーテル）等が挙げられる。また、その他、４−ビニル−１−シクロヘキサンジエポキシドなどのビニルシクロヘキセンジエポキシド等の脂肪族多価エポキシ化合物等を挙げることができる。【０２３９】
スルフィド基含有エポキシ化合物とエーテル基含有エポキシ化合物の具体的化合物例としては、ビス（２，３−エポキシプロピル）スルフィド、ビス（２，３−エポキシプロピル）ジスルフィド、ビス（２，３−エポキシプロピルチオ）メタン、１，２−ビス（２，３−エポキシプロピルチオ）エタン、１，２−ビス（２，３−エポキシプロピルチオ）プロパン、１，３−ビス（２，３−エポキシプロピルチオ）プロパン、１，３−ビス（２，３−エポキシプロピルチオ）−２−メチルプロパン、１，４−ビス（２，３−エポキシプロピルチオ）ブタン、１，４−ビス（２，３−エポキシプロピルチオ）−２−メチルブタン、１，３−ビス（２，３−エポキシプロピルチオ）ブタン、１，５−ビス（２，３−エポキシプロピルチオ）ペンタン、１，５−ビス（２，３−エポキシプロピルチオ）−２−メチルペンタン、１，５−ビス（２，３−エポキシプロピルチオ）−３−チアペンタン、１，６−ビス（２，３−エポキシプロピルチオ）ヘキサン、１，６−ビス（２，３−エポキシプロピルチオ）−２−メチルヘキサン、３，８−ビス（２，３−エポキシプロピルチオ）−３，６−ジチアオクタン、１，２，３−トリス（２，３−エポキシプロピルチオ）プロパン、２，２−ビス（２，３−エポキシプロピルチオ）−１，３−ビス（２，３−エポキシプロピルチオメチル）プロパン、２，２−ビス（２，３−エポキシプロピルチオメチル）−１−（２，３−エポキシプロピルチオ）ブタン、１，５−ビス（２，３−エポキシプロピルチオ）−２−（２，３−エポキシプロピルチオメチル）−３−チアペンタン、１，５−ビス（２，３−エポキシプロピルチオ）−２，４−ビス（２，３−エポキシプロピルチオメチル）−３−チアペンタン、１−（２，３−エポキシプロピルチオ）−２，２−ビス（２，３−エポキシプロピルチオメチル）−４−チアヘキサン、１，５，６−トリス（２，３−エポキシプロピルチオ）−４−（２，３−エポキシプロピルチオメチル）−３−チアヘキサン、１，８−ビス（２，３−エポキシプロピルチオ）−４−（２，３−エポキシプロピルチオメチル）−３，６−ジチアオクタン、１，８−ビス（２，３−エポキシプロピルチオ）−４，５−ビス（２，３−エポキシプロピルチオメチル）−３，６−ジチアオクタン、１，８−ビス（２，３−エポキシプロピルチオ）−４，４−ビス（２，３−エポキシプロピルチオメチル）−３，６−ジチアオクタン、１，８−ビス（２，３−エポキシプロピルチオ）−２，５−ビス（２，３−エポキシプロピルチオメチル）−３，６−ジチアオクタン、１，８−ビス（２，３−エポキシプロピルチオ）−２，４，５−トリス（２，３−エポキシプロピルチオメチル）−３，６−ジチアオクタン、１，１，１−トリス［［２−（２，３−エポキシプロピルチオ）エチル］チオメチル］−２−（２，３−エポキシプロピルチオ）エタン、１，１，２，２−テトラキス［［２−（２，３−エポキシプロピルチオ）エチル］チオメチル］エタン、１，１１−ビス（２，３−エポキシプロピルチオ）−４，８−ビス（２，３−エポキシプロピルチオメチル）−３，６，９−トリチアウンデカン、１，１１−ビス（２，３−エポキシプロピルチオ）−４，７−ビス（２，３−エポキシプロピルチオメチル）−３，６，９−トリチアウンデカン、１，１１−ビス（２，３−エポキシプロピルチオ）−５，７−ビス（２，３−エポキシプロピルチオメチル）−３，６，９−トリチアウンデカン等の鎖状脂肪族の２，３−エポキシプロピルチオ化合物；
１，３−ビス（２，３−エポキシプロピルチオ）シクロヘキサン、１，４−ビス（２，３−エポキシプロピルチオ）シクロヘキサン、１，３−ビス（２，３−エポキシプロピルチオメチル）シクロヘキサン、１，４−ビス（２，３−エポキシプロピルチオメチル）シクロヘキサン、２，５−ビス（２，３−エポキシプロピルチオメチル）−１，４−ジチアン、２，５−ビス［［２−（２，３−エポキシプロピルチオ）エチル］チオメチル］−１，４−ジチアン、２，５−ビス（２，３−エポキシプロピルチオメチル）−２，５−ジメチル−１，４−ジチアン、３−（２，３−エポキシプロピルチオ）チエタン等の環状脂肪族の２，３−エポキシプロピルチオ化合物；
１，２−ビス（２，３−エポキシプロピルチオ）ベンゼン、１，３−ビス（２，３−エポキシプロピルチオ）ベンゼン、１，４−ビス（２，３−エポキシプロピルチオ）ベンゼン、１，２−ビス（２，３−エポキシプロピルチオメチル）ベンゼン、１，３−ビス（２，３−エポキシプロピルチオメチル）ベンゼン、１，４−ビス（２，３−エポキシプロピルチオメチル）ベンゼン、ビス［４−（２，３−エポキシプロピルチオ）フェニル］メタン、２，２−ビス［４−（２，３−エポキシプロピルチオ）フェニル］プロパン、ビス［４−（２，３−エポキシプロピルチオ）フェニル］スルフィド、ビス［４−（２，３−エポキシプロピルチオ）フェニル］スルホン、４，４'−ビス（２，３−エポキシプロピルチオ）ビフェニル等の芳香族２，３−エポキシプロピルチオ化合物；
エチレンオキシド、プロピレンオキシド、グリシドール、エピクロルヒドリン等の単官能エポキシ化合物；
ビス（２，３−エポキシプロピル）エーテル、ビス（２，３−エポキシプロピルオキシ）メタン、１，２−ビス（２，３−エポキシプロピルオキシ）エタン、１，２−ビス（２，３−エポキシプロピルオキシ）プロパン、１，３−ビス（２，３−エポキシプロピルオキシ）プロパン、１，３−ビス（２，３−エポキシプロピルオキシ）−２−メチルプロパン、１，４−ビス（２，３−エポキシプロピルオキシ）ブタン、１，４−ビス（２，３−エポキシプロピルオキシ）−２−メチルブタン、１，３−ビス（２，３−エポキシプロピルオキシ）ブタン、１，５−ビス（２，３−エポキシプロピルオキシ）ペンタン、１，５−ビス（２，３−エポキシプロピルオキシ）−２−メチルペンタン、１，５−ビス（２，３−エポキシプロピルオキシ）−３−チアペンタン、１，６−ビス（２，３−エポキシプロピルオキシ）ヘキサン、１，６−ビス（２，３−エポキシプロピルオキシ）−２−メチルヘキサン、３，８−ビス（２，３−エポキシプロピルオキシ）−３，６−ジチアオクタン、１，２，３−トリス（２，３−エポキシプロピルオキシ）プロパン、２，２−ビス（２，３−エポキシプロピルオキシ）−１，３−ビス（２，３−エポキシプロピルオキシメチル）プロパン、２，２−ビス（２，３−エポキシプロピルオキシメチル）−１−（２，３−エポキシプロピルオキシ）ブタン、１，５−ビス（２，３−エポキシプロピルオキシ）−２−（２，３−エポキシプロピルオキシメチル）−３−チアペンタン、１，５−ビス（２，３−エポキシプロピルオキシ）−２，４−ビス（２，３−エポキシプロピルオキシメチル）−３−チアペンタン、１−（２，３−エポキシプロピルオキシ）−２，２−ビス（２，３−エポキシプロピルオキシメチル）−４−チアヘキサン、１，５，６−トリス（２，３−エポキシプロピルオキシ）−４−（２，３−エポキシプロピルオキシメチル）−３−チアヘキサン、１，８−ビス（２，３−エポキシプロピルオキシ）−４−（２，３−エポキシプロピルオキシメチル）−３，６−ジチアオクタン、１，８−ビス（２，３−エポキシプロピルオキシ）−４，５−ビス（２，３−エポキシプロピルオキシメチル）−３，６−ジチアオクタン、１，８−ビス（２，３−エポキシプロピルオキシ）−４，４−ビス（２，３−エポキシプロピルオキシメチル）−３，６−ジチアオクタン、１，８−ビス（２，３−エポキシプロピルオキシ）−２，５−ビス（２，３−エポキシプロピルオキシメチル）−３，６−ジチアオクタン、１，８−ビス（２，３−エポキシプロピルオキシ）−２，４，５−トリス（２，３−エポキシプロピルオキシメチル）−３，６−ジチアオクタン、１，１，１−トリス［［２−（２，３−エポキシプロピルオキシ）エチル］チオメチル］−２−（２，３−エポキシプロピルオキシ）エタン、１，１，２，２−テトラキス［［２−（２，３−エポキシプロピルオキシ）エチル］チオメチル］エタン、１，１１−ビス（２，３−エポキシプロピルオキシ）−４，８−ビス（２，３−エポキシプロピルオキシメチル）−３，６，９−トリチアウンデカン、１，１１−ビス（２，３−エポキシプロピルオキシ）−４，７−ビス（２，３−エポキシプロピルオキシメチル）−３，６，９−トリチアウンデカン、１，１１−ビス（２，３−エポキシプロピルオキシ）−５，７−ビス（２，３−エポキシプロピルオキシメチル）−３，６，９−トリチアウンデカン等の鎖状脂肪族の２，３−エポキシプロピルオキシ化合物；
１，３−ビス（２，３−エポキシプロピルオキシ）シクロヘキサン、１，４−ビス（２，３−エポキシプロピルオキシ）シクロヘキサン、１，３−ビス（２，３−エポキシプロピルオキシメチル）シクロヘキサン、１，４−ビス（２，３−エポキシプロピルオキシメチル）シクロヘキサン、２，５−ビス（２，３−エポキシプロピルオキシメチル）−１，４−ジチアン、２，５−ビス［［２−（２，３−エポキシプロピルオキシ）エチル］チオメチル］−１，４−ジチアン、２，５−ビス（２，３−エポキシプロピルオキシメチル）−２，５−ジメチル−１，４−ジチアン等の環状脂肪族の２，３−エポキシプロピルオキシ化合物；および、
１，２−ビス（２，３−エポキシプロピルオキシ）ベンゼン、１，３−ビス（２，３−エポキシプロピルオキシ）ベンゼン、１，４−ビス（２，３−エポキシプロピルオキシ）ベンゼン、１，２−ビス（２，３−エポキシプロピルオキシメチル）ベンゼン、１，３−ビス（２，３−エポキシプロピルオキシメチル）ベンゼン、１，４−ビス（２，３−エポキシプロピルオキシメチル）ベンゼン、ビス［４−（２，３−エポキシプロピルオキシ）フェニル］メタン、２，２−ビス［４−（２，３−エポキシプロピルオキシ）フェニル］プロパン、ビス［４−（２，３−エポキシプロピルオキシ）フェニル］スルフィド、ビス［４−（２，３−エポキシプロピルオキシ）フェニル］スルホン、４，４'−ビス（２，３−エポキシプロピルオキシ）ビフェニル等の芳香族２，３−エポキシプロピルオキシ化合物等を挙げることができるが、例示化合物のみに限定されるものではない。【０２４０】
これら例示したエポキシ化合物のうち、好ましくは、ビス（２，３−エポキシプロピル）ジスルフィド、４−ビニル−１−シクロヘキサンジエポキシド、ビスフェノールＡグリシジルエーテル、ビスフェノールＦグリシジルエーテル等のフェノール系エポキシ化合物；
水添ビスフェノールＡグリシジルエーテル、水添ビスフェノールＦグリシジルエーテル、エチレングリコールジグリシジルエーテル、ネオペンチルグリコールジグリシジルエーテル、１，４−シクロヘキサンジメタノールジグリシジルエーテル、トリメチロールプロパントリグリシジルエーテル等のアルコール系エポキシ化合物；
３，４−エポキシシクロヘキシルメチル−３'，４'−エポキシシクロヘキサンカルボキシレートや１，２−ヘキサヒドロフタル酸ジグリシジルエステル等のグリシジルエステル系エポキシ化合物；
イソシアヌル酸トリグリシジルエーテル等のアミン系エポキシ化合物等が挙げられる。また、その他、ビニルシクロヘキセンジエポキシド等の脂肪族多価エポキシ化合物等が挙げられる。
エポキシ化合物は、より好ましくは、ビス（２，３−エポキシプロピル）ジスルフィド、１，４−シクロヘキサンジメタノールジグリシジルエーテル、ビスフェノールＡグリシジルエーテル、ビスフェノールＦグリシジルエーテル、エチレングリコールジグリシジルエーテル、ネオペンチルグリコールジグリシジルエーテル、トリメチロールプロパントリグリシジルエーテル、イソシアヌル酸トリグリシジルエーテルである。さらに好ましくは、１，４−シクロヘキサンジメタノールジグリシジルエーテルおよびビスフェノールＦグリシジルエーテルである。【０２４１】
エピチオ化合物として、具体的には、ビス（１，２−エピチオエチル）スルフィド、ビス（１，２−エピチオエチル）ジスルフィド、ビス（エピチオエチルチオ）メタン、ビス（エピチオエチルチオ）ベンゼン、ビス［４−（エピチオエチルチオ）フェニル］スルフィド、ビス［４−（エピチオエチルチオ）フェニル］メタン等のエピチオエチルチオ化合物；
ビス（２，３−エピチオプロピル）スルフィド、ビス（２，３−エピチオプロピル）ジスルフィド、ビス（２，３−エピチオプロピルチオ）メタン、１，２−ビス（２，３−エピチオプロピルチオ）エタン、１，２−ビス（２，３−エピチオプロピルチオ）プロパン、１，３−ビス（２，３−エピチオプロピルチオ）プロパン、１，３−ビス（２，３−エピチオプロピルチオ）−２−メチルプロパン、１，４−ビス（２，３−エピチオプロピルチオ）ブタン、１，４−ビス（２，３−エピチオプロピルチオ）−２−メチルブタン、１，３−ビス（２，３−エピチオプロピルチオ）ブタン、１，５−ビス（２，３−エピチオプロピルチオ）ペンタン、１，５−ビス（２，３−エピチオプロピルチオ）−２−メチルペンタン、１，５−ビス（２，３−エピチオプロピルチオ）−３−チアペンタン、１，６−ビス（２，３−エピチオプロピルチオ）ヘキサン、１，６−ビス（２，３−エピチオプロピルチオ）−２−メチルヘキサン、３，８−ビス（２，３−エピチオプロピルチオ）−３，６−ジチアオクタン、１，２，３−トリス（２，３−エピチオプロピルチオ）プロパン、２，２−ビス（２，３−エピチオプロピルチオ）−１，３−ビス（２，３−エピチオプロピルチオメチル）プロパン、２，２−ビス（２，３−エピチオプロピルチオメチル）−１−（２，３−エピチオプロピルチオ）ブタン、１，５−ビス（２，３−エピチオプロピルチオ）−２−（２，３−エピチオプロピルチオメチル）−３−チアペンタン、１，５−ビス（２，３−エピチオプロピルチオ）−２，４−ビス（２，３−エピチオプロピルチオメチル）−３−チアペンタン、１−（２，３−エピチオプロピルチオ）−２，２−ビス（２，３−エピチオプロピルチオメチル）−４−チアヘキサン、１，５，６−トリス（２，３−エピチオプロピルチオ）−４−（２，３−エピチオプロピルチオメチル）−３−チアヘキサン、１，８−ビス（２，３−エピチオプロピルチオ）−４−（２，３−エピチオプロピルチオメチル）−３，６−ジチアオクタン、１，８−ビス（２，３−エピチオプロピルチオ）−４，５−ビス（２，３−エピチオプロピルチオメチル）−３，６−ジチアオクタン、１，８−ビス（２，３−エピチオプロピルチオ）−４，４−ビス（２，３−エピチオプロピルチオメチル）−３，６−ジチアオクタン、１，８−ビス（２，３−エピチオプロピルチオ）−２，５−ビス（２，３−エピチオプロピルチオメチル）−３，６−ジチアオクタン、１，８−ビス（２，３−エピチオプロピルチオ）−２，４，５−トリス（２，３−エピチオプロピルチオメチル）−３，６−ジチアオクタン、１，１，１−トリス［［２−（２，３−エピチオプロピルチオ）エチル］チオメチル］−２−（２，３−エピチオプロピルチオ）エタン、１，１，２，２−テトラキス［［２−（２，３−エピチオプロピルチオ）エチル］チオメチル］エタン、１，１１−ビス（２，３−エピチオプロピルチオ）−４，８−ビス（２，３−エピチオプロピルチオメチル）−３，６，９−トリチアウンデカン、１，１１−ビス（２，３−エピチオプロピルチオ）−４，７−ビス（２，３−エピチオプロピルチオメチル）−３，６，９−トリチアウンデカン、１，１１−ビス（２，３−エピチオプロピルチオ）−５，７−ビス（２，３−エピチオプロピルチオメチル）−３，６，９−トリチアウンデカン等の鎖状脂肪族の２，３−エピチオプロピルチオ化合物；
１，３−ビス（２，３−エピチオプロピルチオ）シクロヘキサン、１，４−ビス（２，３−エピチオプロピルチオ）シクロヘキサン、１，３−ビス（２，３−エピチオプロピルチオメチル）シクロヘキサン、１，４−ビス（２，３−エピチオプロピルチオメチル）シクロヘキサン、２，５−ビス（２，３−エピチオプロピルチオメチル）−１，４−ジチアン、２，５−ビス［［２−（２，３−エピチオプロピルチオ）エチル］チオメチル］−１，４−ジチアン、２，５−ビス（２，３−エピチオプロピルチオメチル）−２，５−ジメチル−１，４−ジチアン等の環状脂肪族の２，３−エピチオプロピルチオ化合物；
１，２−ビス（２，３−エピチオプロピルチオ）ベンゼン、１，３−ビス（２，３−エピチオプロピルチオ）ベンゼン、１，４−ビス（２，３−エピチオプロピルチオ）ベンゼン、１，２−ビス（２，３−エピチオプロピルチオメチル）ベンゼン、１，３−ビス（２，３−エピチオプロピルチオメチル）ベンゼン、１，４−ビス（２，３−エピチオプロピルチオメチル）ベンゼン、ビス［４−（２，３−エピチオプロピルチオ）フェニル］メタン、２，２−ビス［４−（２，３−エピチオプロピルチオ）フェニル］プロパン、ビス［４−（２，３−エピチオプロピルチオ）フェニル］スルフィド、ビス［４−（２，３−エピチオプロピルチオ）フェニル］スルホン、４，４'−ビス（２，３−エピチオプロピルチオ）ビフェニル等の芳香族２，３−エピチオプロピルチオ化合物；
エチレンスルフィド、プロピレンスルフィド、メルカプトプロピレンスルフィド、メルカプトブテンスルフィド、エピチオクロルヒドリン等のエピチオ基を１つ有する化合物；
ビス（２，３−エピチオプロピル）エーテル、ビス（２，３−エピチオプロピルオキシ）メタン、１，２−ビス（２，３−エピチオプロピルオキシ）エタン、１，２−ビス（２，３−エピチオプロピルオキシ）プロパン、１，３−ビス（２，３−エピチオプロピルオキシ）プロパン、１，３−ビス（２，３−エピチオプロピルオキシ）−２−メチルプロパン、１，４−ビス（２，３−エピチオプロピルオキシ）ブタン、１，４−ビス（２，３−エピチオプロピルオキシ）−２−メチルブタン、１，３−ビス（２，３−エピチオプロピルオキシ）ブタン、１，５−ビス（２，３−エピチオプロピルオキシ）ペンタン、１，５−ビス（２，３−エピチオプロピルオキシ）−２−メチルペンタン、１，５−ビス（２，３−エピチオプロピルオキシ）−３−チアペンタン、１，６−ビス（２，３−エピチオプロピルオキシ）ヘキサン、１，６−ビス（２，３−エピチオプロピルオキシ）−２−メチルヘキサン、３，８−ビス（２，３−エピチオプロピルオキシ）−３，６−ジチアオクタン、１，２，３−トリス（２，３−エピチオプロピルオキシ）プロパン、２，２−ビス（２，３−エピチオプロピルオキシ）−１，３−ビス（２，３−エピチオプロピルオキシメチル）プロパン、２，２−ビス（２，３−エピチオプロピルオキシメチル）−１−（２，３−エピチオプロピルオキシ）ブタン、１，５−ビス（２，３−エピチオプロピルオキシ）−２−（２，３−エピチオプロピルオキシメチル）−３−チアペンタン、１，５−ビス（２，３−エピチオプロピルオキシ）−２，４−ビス（２，３−エピチオプロピルオキシメチル）−３−チアペンタン、１−（２，３−エピチオプロピルオキシ）−２，２−ビス（２，３−エピチオプロピルオキシメチル）−４−チアヘキサン、１，５，６−トリス（２，３−エピチオプロピルオキシ）−４−（２，３−エピチオプロピルオキシメチル）−３−チアヘキサン、１，８−ビス（２，３−エピチオプロピルオキシ）−４−（２，３−エピチオプロピルオキシメチル）−３，６−ジチアオクタン、１，８−ビス（２，３−エピチオプロピルオキシ）−４，５−ビス（２，３−エピチオプロピルオキシメチル）−３，６−ジチアオクタン、１，８−ビス（２，３−エピチオプロピルオキシ）−４，４−ビス（２，３−エピチオプロピルオキシメチル）−３，６−ジチアオクタン、１，８−ビス（２，３−エピチオプロピルオキシ）−２，５−ビス（２，３−エピチオプロピルオキシメチル）−３，６−ジチアオクタン、１，８−ビス（２，３−エピチオプロピルオキシ）−２，４，５−トリス（２，３−エピチオプロピルオキシメチル）−３，６−ジチアオクタン、１，１，１−トリス［［２−（２，３−エピチオプロピルオキシ）エチル］チオメチル］−２−（２，３−エピチオプロピルオキシ）エタン、１，１，２，２−テトラキス［［２−（２，３−エピチオプロピルオキシ）エチル］チオメチル］エタン、１，１１−ビス（２，３−エピチオプロピルオキシ）−４，８−ビス（２，３−エピチオプロピルオキシメチル）−３，６，９−トリチアウンデカン、１，１１−ビス（２，３−エピチオプロピルオキシ）−４，７−ビス（２，３−エピチオプロピルオキシメチル）−３，６，９−トリチアウンデカン、１，１１−ビス（２，３−エピチオプロピルオキシ）−５，７−ビス（２，３−エピチオプロピルオキシメチル）−３，６，９−トリチアウンデカン等の鎖状脂肪族の２，３−エピチオプロピルオキシ化合物；
１，３−ビス（２，３−エピチオプロピルオキシ）シクロヘキサン、１，４−ビス（２，３−エピチオプロピルオキシ）シクロヘキサン、１，３−ビス（２，３−エピチオプロピルオキシメチル）シクロヘキサン、１，４−ビス（２，３−エピチオプロピルオキシメチル）シクロヘキサン、２，５−ビス（２，３−エピチオプロピルオキシメチル）−１，４−ジチアン、２，５−ビス［［２−（２，３−エピチオプロピルオキシ）エチル］チオメチル］−１，４−ジチアン、２，５−ビス（２，３−エピチオプロピルオキシメチル）−２，５−ジメチル−１，４−ジチアン等の環状脂肪族の２，３−エピチオプロピルオキシ化合物；および、
１，２−ビス（２，３−エピチオプロピルオキシ）ベンゼン、１，３−ビス（２，３−エピチオプロピルオキシ）ベンゼン、１，４−ビス（２，３−エピチオプロピルオキシ）ベンゼン、１，２−ビス（２，３−エピチオプロピルオキシメチル）ベンゼン、１，３−ビス（２，３−エピチオプロピルオキシメチル）ベンゼン、１，４−ビス（２，３−エピチオプロピルオキシメチル）ベンゼン、ビス［４−（２，３−エピチオプロピルオキシ）フェニル］メタン、２，２−ビス［４−（２，３−エピチオプロピルオキシ）フェニル］プロパン、ビス［４−（２，３−エピチオプロピルオキシ）フェニル］スルフィド、ビス［４−（２，３−エピチオプロピルオキシ）フェニル］スルホン、４，４'−ビス（２，３−エピチオプロピルオキシ）ビフェニル等の芳香族２，３−エピチオプロピルオキシ化合物等を挙げることができるが、例示化合物のみに限定されるものではない。【０２４２】
これら例示化合物のうち好ましい化合物としては、ビス（１，２−エピチオエチル）スルフィド、ビス（１，２−エピチオエチル）ジスルフィド、ビス（２，３−エピチオプロピル）スルフィド、ビス（２，３−エピチオプロピルチオ）メタンおよびビス（２，３−エピチオプロピル）ジスルフィドであり、より好ましい化合物としてはビス（１，２−エピチオエチル）スルフィド、ビス（１，２−エピチオエチル）ジスルフィド、ビス（２，３−エピチオプロピル）スルフィドおよびビス（２，３−エピチオプロピル）ジスルフィドである。また、より一層好ましい化合物は、ビス（２，３−エピチオプロピル）スルフィドおよびビス（２，３−エピチオプロピル）ジスルフィドである。【０２４３】
エポキシ化合物および／またはエピチオ化合物の使用量としては、使用する化合物の構造や使用量により異なるが、得られる樹脂の屈折率を考慮すれば、本発明の重合性組成物全体に対して、２５重量％以下含有すると好ましい。２３重量％以下であればより好ましく、２０重量％以下であればさらに好ましい。得られる樹脂の色相および機械強度を考慮すれば、２．５重量％以上であると好ましい。【０２４４】
エポキシ化合物および／またはエピチオ化合物は、いずれか一方、もしくは両方を併用して使用することができ、その量比は特に限定されるものではない。また、エポキシ化合物同士であって異なるエポキシ化合物、または、エピチオ化合物同士であって異なるエピチオ化合物を複数併用することも可能である。ただし、高屈折率の樹脂を得るためには、エピチオ化合物の使用が好ましい。【０２４５】
重合性組成物がエポキシ化合物および／またはエピチオ化合物をさらに含むとき、本発明の重合性組成物中に含まれる重合性化合物の総重量に占める、上記一般式（１１０）（たとえば、上記一般式（１００））で表される化合物の含有量は、特に限定するものではなく、通常、１０重量％以上である。また、上記一般式（１１０）（たとえば、上記一般式（１００））で表される化合物の含有量が増加するにつれて高屈折率化材料が得られる傾向にあることから好ましくは、３０重量％以上であり、より好ましくは、５０重量％以上であり、さらに好ましくは、７０重量％以上である。【０２４６】
ただし、上記一般式（１１０）（たとえば、上記一般式（１００））で表される化合物の含有量が多すぎると相対的にチオール化合物およびエポキシ化合物および／またはエピチオ化合物の含有量が低下するため、樹脂の色相を改善し、機械強度の低下を抑制する観点では、重合性組成物中の上記一般式（１１０）（たとえば、上記一般式（１００））で表される化合物の含有量を９５重量％以下とすることが好ましい。【０２４７】
また、チオール化合物とエポキシ化合物および／またはエピチオ化合物とを併用するとき、チオール化合物の使用量としては、使用する化合物の構造および、エポキシ化合物および／またはエピチオ化合物の構造や使用量により異なるが、上記一般式（１１０）（たとえば、上記一般式（１００））で表される化合物は高い屈折率を有する樹脂を与えるため、一般的にチオール化合物の添加は得られる樹脂の屈折率の低下を意味する。従って、得られる樹脂の屈折率を考慮すれば、本発明の重合性組成物全体に対して、３５重量％以下含有することが好ましい。３０重量％以下であればより好ましく、２５重量％以下であればさらに好ましい。得られる樹脂の色相、機械強度を勘案すると、２．５重量％以上であると好ましい。【０２４８】
また、チオール化合物とエポキシ化合物および／またはエピチオ化合物とを併用するとき、チオール化合物とエポキシ化合物および／またはエピチオ化合物の使用量比としては、チオール化合物中のチオール基と、エポキシ化合物および／またはエピチオ化合物中のエポキシ基および／またはエピチオ基との官能基比（ＳＨ基／（エポキシ基＋エピチオ基））は、樹脂色相の観点からは、０．７以上が好ましい。さらに好ましくは０．９以上５以下であり、より好ましくは０．９以上３以下である。この官能基比が小さすぎると、得られる樹脂の機械強度が低下し好ましくない場合があり、大きすぎると得られる樹脂の耐熱性が低下するため好ましくない場合がある。【０２４９】
次に、非金属チエタン化合物について説明する。
非金属チエタン化合物は、分子内に１つ以上のチエタニル基を含有する。また、非金属チエタン化合物は、たとえば上記一般式（１００）または上記一般式（１１０）で表される化合物と相溶するものであればいかなる構造を有する化合物でも使用できるが、好ましくはチエタニル基を合計２つ以上含有する化合物である。【０２５０】
具体的には、チエタン化合物として、ビスチエタニルスルフィド、ビス（チエタニルチオ）メタン、３−（（（チエタニルチオ）メチルチオ）メチルチオ）チエタン等のスルフィド系チエタン化合物：
ビスチエタニルジスルフィド、ビスチエタニルトリスルフィド、ビスチエタニルテトラスルフィド、ビスチエタニルペンタスルフィド等のポリスルフィド系チエタン化合物等が挙げられる。【０２５１】
また、非金属チエタンとして、下記式（１３０）に示す化合物（１，３−ビス（チエタニルチオ）−２プロパノール）を用いてもよい。【０２５２】
【化４０】
2008102545.tif 000042
【０２５３】
また、このとき、重合性組成物が、上記一般式（１２０）および（１１０）に示した化合物として下記式（４）に示す金属チエタン化合物を含み、他の金属チエタン化合物として、下記式（１２）に示す化合物を含んでもよい。上記式（１３０）に示した化合物と、上記一般式（１２０）に示した化合物（たとえば、下記式（４）に示す化合物）とを組み合わせて用いることにより、重合性組成物を重合して得られる樹脂の高屈折率、機械強度および耐熱性のバランスにさらに優れる構成とすることができる。【０２５４】
【化４１】
2008102545.tif 000043
【０２５５】
【化４２】
2008102545.tif 000044
【０２５６】
非金属チエタン化合物の使用量としては、使用する化合物の構造や使用量により異なるが、得られる樹脂の屈折率を考慮すれば、本発明の重合性組成物全体に対して、たとえば２５重量％以下含有する構成とすることができ、２３重量％以下であれば好ましく、２０重量％以下であればより好ましい。一方、得られる樹脂の色相および機械強度を考慮すれば、非金属チエタン化合物の使用量を、たとえば２．５重量％以上とする。【０２５７】
また、本発明における重合性組成物は、上記一般式（１００）で表される金属チエタン化合物と、他の金属チエタン化合物を含んでもよい。他の金属チエタン化合物の具体例としては、
メチルチオトリス（チエタニルチオ）スズ、エチルチオトリス（チエタニルチオ）スズ、プロピルチオトリス（チエタニルチオ）スズ、イソプロピルチオトリス（チエタニルチオ）スズ等のアルキル（チエタニルチオ）スズ；
ビス（メチルチオ）ビス（チエタニルチオ）スズ、ビス（エチルチオ）ビス（チエタニルチオ）スズ、ビス（プロピルチオ）ビス（チエタニルチオ）スズ、ビス（イソプロピルチオ）ビス（チエタニルチオ）スズ等のビス（アルキルチオ）ビス（チエタニルチオ）スズ；
エチルチオ（メチルチオ）ビス（チエタニルチオ）スズ、メチルチオ（プロピルチオ）ビス（チエタニルチオ）スズ、イソプロピルチオ（メチルチオ）ビス（チエタニルチオ）スズ、エチルチオ（プロピルチオ）ビス（チエタニルチオ）スズ、エチルチオ（イソプロピルチオ）ビス（チエタニルチオ）スズ、イソプロピルチオ（プロピルチオ）ビス（チエタニルチオ）スズ等のアルキルチオ（アルキルチオ）ビス（チエタニルチオ）スズ；
ビス（チエタニルチオ）ジチアスタンネタン、ビス（チエタニルチオ）ジチアスタンノラン、ビス（チエタニルチオ）ジチアスタンニナン、ビス（チエタニルチオ）トリチアスタンノカン等のビス（チエタニルチオ）環状ジチオスズ化合物：
メチルトリス（チエタニルチオ）スズ、ジメチルビス（チエタニルチオ）スズ、ブチルトリス（チエタニルチオ）スズ等のアルキルスズ化合物：
テトラキス（チエタニルチオ）スズ、テトラキス（チエタニルチオ）ゲルマニウム、トリス（チエタニルチオ）ビスマス等の金属チエタン化合物等が挙げられる。【０２５８】
これら例示化合物のうち、ビスチエタニルジスルフィド、ビスチエタニルテトラスルフィド、ビス（チエタニルチオ）メタン、３−（（（チエタニルチオ）メチルチオ）メチルチオ）チエタン、テトラキス（チエタニルチオ）スズ、トリス（チエタニルチオ）ビスマス、ビス（チエタニルチオ）ジチアスタンノランからなる群から選択される一種以上を選択することが好ましい。【０２５９】
また、これら例示化合物のうち好ましい化合物としては、ビスチエタニルスルフィド、ビス（チエタニルチオ）メタン、ビスチエタニルジスルフィド、ビスチエタニルテトラスルフィド、ビス（チエタニルチオ）ジチアスタンノランおよびテトラキス（チエタニルチオ）スズであり、より好ましい化合物としてはビスチエタニルジスルフィド、ビス（チエタニルチオ）ジチアスタンノランおよびテトラキス（チエタニルチオ）スズである。【０２６０】
また、重合性組成物が上記一般式（１１０）に示した化合物を含むとき、他の重合性化合物の組み合わせの具体例として、チオール化合物が、３−メルカプトチエタン、１，２−エタンジチオール、４−メルカプトメチル−１，８−ジメルカプト−３，６−ジチアオクタン、４，８−ジメルカプトメチル−１，１１−ジメルカプト−３，６，９−トリチアウンデカンおよび２，５−ビス（メルカプトメチル）−１，４−ジチアンからなる群から選択される一種以上であり、エポキシ化合物が、ビス（２，３−エポキシプロピル）ジスルフィド、エチレングリコールジグリシジルエーテル、イソシアヌル酸トリグリシジルエーテル、ネオペンチルグリコールジグリシジルエーテル、１，４−シクロヘキサンジメタノールジグリシジルエーテル、トリメチロールプロパントリグリシジルエーテル、ビスフェノールＦジグリシジルエーテル、ビスフェノールＡジグリシジルエーテル、３，４−エポキシシクロヘキシルメチル−３'，４'−エポキシシクロヘキサンカルボキシレートからなる群から選択される一種以上であり、エピチオ化合物が、ビス（２，３−エピチオプロピル）スルフィド、ビス（２，３−エピチオプロピル）ジスルフィドからなる群から選択される一種以上であり、非金属チエタン化合物が、ビスチエタニルジスルフィド、ビスチエタニルテトラスルフィド、ビス（チエタニルチオ）メタン、３−（（（チエタニルチオ）メチルチオ）メチルチオ）チエタンからなる群から選択される一種以上である組み合わせが挙げられる。また、このとき、重合性組成物が、テトラキス（チエタニルチオ）スズ、トリス（チエタニルチオ）ビスマス、ビス（チエタニルチオ）ジチアスタンノランを含んでいてもよい。【０２６１】
重合性組成物において、上記一般式（１１０）で表される化合物に対するチオール化合物、エポキシ化合物、エピチオ化合物および非金属チエタン化合物の含有量は、屈折率の観点では、エポキシ化物の含有量は少なく、チオール化合物、エピチオ化合物およびチエタン化合物の含有量は多い方が好ましい場合がある。また樹脂色相の観点では、チオール化合物の含有量が多い方が好ましい場合がある。【０２６２】
重合性組成物において、上記一般式（１１０）で表される化合物、チオール化合物、エポキシ化合物、エピチオ化合物および非金属チエタン化合物の合計１００重量部に対する、チオール化合物、エポキシ化合物、エピチオ化合物および非金属チエタン化合物の合計は、たとえば１重量部以上５０重量部以下である。【０２６３】
また、本発明における重合性組成物に含まれる他の重合性化合物としては、公知の各種重合性モノマーまたは重合性オリゴマーが挙げられ、たとえば、（メタ）アクリル酸エステル化合物、ビニル化合物、オキセタン化合物などが挙げられる。【０２６４】
また、本発明の重合性組成物は、必要に応じて、重合速度を調整するため公知公用の重合触媒をさらに含んでいてもよい。【０２６５】
また、本発明の重合性組成物は、必要に応じて、ブルーイング剤を含んでもよい。ブルーイング剤は、可視光領域のうち橙色から黄色の波長域に吸収帯を有し、樹脂の色相を調整する機能を有する。ブルーイング剤は、さらに具体的には、青色から紫色を示す物質を含む。【０２６６】
本発明の重合性組成物に用いられるブルーイング剤は、特に限定されるものではなく、具体的には、染料、蛍光増白剤、蛍光顔料、無機顔料等が挙げられるが、ブルーイング剤として使用できるものの中からレンズに要求される物性や樹脂色相などに合わせて適宜選択される。これらのブルーイング剤は、それぞれ単独で用いても、２種類以上組み合わせて使用してもよい。【０２６７】
これらのブルーイング剤のうち、重合性組成物への溶解性の観点および得られる樹脂の透明性の観点からは、染料が好ましい。染料の中でも、ブルー系染料およびバイオレット系の染料から選ばれる１種または２種以上の染料を含む染料であることが好ましいが、場合によっては他の色の染料を混合して用いてもよい。たとえば、ブルー系やバイオレット系のほかに、グレー系やブラウン系やレッド系、オレンジ系の染料も使用することができる。こうしたブルーイング剤の組み合わせの具体例として、ブルー系染料とレッド系染料との組み合わせ、およびバイオレット系染料とレッド系染料の組み合わせ等が挙げられる。【０２６８】
吸収波長の観点からは、好ましくは、極大吸収波長が５２０ｎｍ以上６００ｎｍ以下の染料であり、さらに好ましくは極大吸収波長が５４０ｎｍ以上５８０ｎｍ以下の染料が挙げられる。
また、化合物の構造の観点からは、アントラキノン系染料が好ましい。【０２６９】
染料として、具体的には、「PS Blue RR」、「PS Violet RC」、「PET Blue 2000」、「PS Brilliant Red HEY」、「MLP RED V-1」（それぞれ、ダイスタージャパン社の商品名）等が挙げられる。【０２７０】
ブルーイング剤の使用量は、モノマーの種類、各種添加剤の使用の有無、使用する添加剤の種類や量、重合方法、重合条件によっても異なるが、一般にはモノマーの全体使用量、つまり重合組成物中に含まれる重合性化合物の総重量に対して０．００１ｐｐｍ以上５００ｐｐｍ以下の割合で、好ましくは０．００５ｐｐｍ以上１００ｐｐｍ以下の割合で、さらに好ましくは０．０１ｐｐｍ以上１０ｐｐｍ以下の割合で使用される。ブルーイング剤の添加量が多すぎると、レンズ全体が青くなりすぎて好ましくない場合があり、また少なすぎると、色相改善効果が十分に発揮されず好ましくない場合がある。【０２７１】
ブルーイング剤の添加方法については、特に限定されるものではなく、あらかじめモノマー系に添加しておくことが望ましいが、その方法として、モノマーに溶解させておく方法、あるいは、高濃度のブルーイング剤を含有したマスター溶液を調製しておき、そのマスター溶液を使用するモノマーや他の添加剤で希釈して添加する方法など、様々な方法が採用できる。【０２７２】
さらに、重合性組成物を硬化してなる樹脂の屈折率、アッベ数等の光学物性のさらなる調整や、色相、耐光性や耐候性、耐熱性、耐衝撃性、硬度、比重、線膨張係数、重合収縮率、吸水性、吸湿性、耐薬品性、粘弾性等の諸物性を調整、透過率や透明性の調整、重合性組成物の粘度、その他保存や輸送方法の取り扱い性を調整するためなど、樹脂の改良や取り扱い性を改良する目的で、本発明の重合性組成物に精製や洗浄、保温、保冷、ろ過、減圧処理などの有機化合物を合成する際に一般的に用いられる手法、操作を施したり、また、公知の化合物等を安定剤や樹脂改質剤として加えたりすることは良好な樹脂を得る目的で好ましい場合がある。長期の保存安定性や、重合安定性、熱安定性などの安定性向上のために加えられるものとしては、重合遅延剤や重合禁止剤、脱酸素剤、酸化防止剤などの化合物が挙げられる。【０２７３】
重合性組成物を精製するのは、硬化して得られる樹脂の透明性を改良したり、色相を改良するためや純度を上げるために用いられる手法である。本発明の重合性組成物を精製する際には、公知の方法、たとえば、再結晶、カラムクロマト法（シリカゲル法や活性炭法、イオン交換樹脂法など）、抽出などのいかなる手法をいかなるタイミングで行ってもよく、一般に精製して得られる組成物を硬化させて得られる樹脂の透明性や色相が改良されていればよい。【０２７４】
重合性組成物を洗浄する方法は、硬化して得られる樹脂の透明性を改良したり、色相を改良するのに用いられる手法であるが、重合性組成物を合成して取り出す際または合成後の取り出した後などのタイミングで極性および／または非極性溶媒で洗浄し、樹脂の透明性を阻害する物質、たとえば、重合性組成物を合成する際に使用されるまたは、副生する無機塩、たとえば、アンモニウム塩などを取り除くまたは減量する方法が挙げられる。用いる溶媒は、洗浄される重合性組成物そのものや重合性組成物を含有する溶液の極性等により一概に限定はできないが、取り除きたい成分を溶解可能で、かつ、洗浄される重合性組成物そのものや重合性組成物を含有する溶液と相溶しにくいものが好ましく、一種類のみならず、２種類以上を混合して使用してもよい。ここで取り除く成分は目的や用途に応じて異なるが、なるべく少なくしておくことが好ましく、通常５０００ｐｐｍ以下、より好ましくは１０００ｐｐｍ以下とすると良い結果が得られる場合がある。【０２７５】
重合性組成物を保温・保冷・ろ過する方法は、硬化して得られる樹脂の透明性を改良したり、色相を改良するのに用いられる手法であるが、重合性組成物を合成して取り出す際または合成後の取り出した後などのタイミングで行うのが一般的である。保温方法としては、たとえば、重合性組成物が保管中に結晶化し、ハンドリングが悪くなった場合に、重合性組成物および重合性組成物を硬化させてなる樹脂の性能が低下しない範囲で加熱溶解する方法が挙げられる。加熱する温度範囲や加熱溶解する方法は、取り扱われる重合性組成物を構成する化合物の構造により一概に限定できないが、通常、凝固点＋５０℃以内の温度で行われ、好ましくは＋２０℃以内であり、攪拌可能な装置で機械的に攪拌したり、組成物に不活性なガスでバブリングすることで内液を動かし溶解する方法などが挙げられる。保冷とは重合性組成物の保存安定性を高める目的で通常行われるが、たとえば重合性組成物の融点が高い場合には、結晶化後の取り扱い性を向上させるため、保管温度を考慮するとよい。保冷温度は取り扱われる重合性組成物を構成する化合物の構造、保存安定性により一概に限定できないが、通常は、本発明の重合性組成物の安定性が維持できる温度以下で保存する必要がある。【０２７６】
また、本発明の重合性組成物が、光学用途に用いる重合性組成物の場合、その非常に高い透明性を要求されることから、通常重合性組成物を孔径の小さいフィルターでろ過するとよい。ここで用いるフィルターの孔径は通常０．０５μｍ以上１０μｍ以下で行われるが、操作性や性能を考慮すれば、好ましくは、０．０５μｍ以上５μｍ以下であり、より好ましくは０．１μｍ以上５μｍ以下である。本発明の重合性組成物も例外でなくろ過すると良い結果が得られる場合が多い。ろ過する温度については、凝固点付近の低温で行うとさらに好ましい結果が得られる場合があるが、ろ過中に凝固が進行するような場合は、ろ過作業に支障を来さない温度で行うと良い場合がある。【０２７７】
減圧処理は、一般的に重合性組成物を硬化させてなる樹脂の性能を低下させる溶媒や溶存ガス、臭気を取り除くのに行われる手法である。溶存溶媒は一般に得られる樹脂の屈折率低下や耐熱性低下を招くことがあるため、可能な限り取り除くとよい。溶存溶媒の許容値は、取り扱われる重合性組成物を構成する化合物の構造、溶存する溶媒の構造により一概に限定できないが、通常１％以下とするのが好ましく、より好ましくは、５０００ｐｐｍ以下である。溶存ガスは重合の阻害を抑制する観点および得られる樹脂に気泡が混入するのを抑制する観点から、取り除く方が好ましい。特に、水蒸気などの水分を意味するガスについては、とりわけ乾燥ガスでバブリングするなどして除去した方が好ましい。溶存量については、重合性組成物を構成する化合物の構造、溶存するガスの物性および構造、種類に応じて設定できる。【０２７８】
本発明における重合性組成物の製造方法として、代表的には、上記一般式（１１０）（たとえば、上記一般式（１００））に示した化合物と、必要に応じて上記の他の各種重合性化合物、重合触媒、添加剤等を一括で仕込んだ混合物を加熱溶解調合すれば良い。ただし併用する重合性化合物、重合触媒、添加剤等の種類によっては一括で仕込んで加熱溶解させる過程で混合物が高粘度して、続く減圧濾過、脱気、成形用モールドへの注型操作が不可能になる場合がある。たとえば、重合性化合物として、エポキシ化合物とチオール化合物を併用する場合などは、上述の一括仕込み加熱溶解調合方法では、加熱溶解時に高粘度化する場合がある。
このような場合は、たとえば下記（ｉ）（ｉｉ）に示す段階的な調合方法により調合時の高粘度化を回避して重合性組成物の調製が可能である。
（ｉ）エポキシ化合物とチオール化合物を最初に仕込んで混合する。引き続いて、上記一般式（１１０）（たとえば、上記一般式（１００））に示した化合物を添加して加熱溶解する。
（ｉｉ）チオール化合物および上記一般式（１１０）（たとえば、上記一般式（１００））に示した化合物を最初に仕込んで加熱溶解させた後、モノマーが析出することのない温度付近まで冷却してエポキシ化合物を添加する。
段階的な調合方法は、これらに限られるものではないが、上述（ｉ）（ｉｉ）の調合方法を基本として併用する重合性化合物の物性に応じてモノマー仕込み比、加熱溶解温度、時間条件等を最適化することにより、調合時の高粘度化を回避して安定的に重合性組成物の調製が可能である。【０２７９】
また、上記一般式（２０１）に示した化合物を含む重合性組成物の製造方法として、代表的には、上記一般式（２０１）に示した化合物と、必要に応じて上記の他の各種重合性化合物とを併用して、さらに必要に応じて上記重合触媒を添加した後、混合、溶解させる方法などが挙げられる。【０２８０】
得られた重合性組成物は、たとえば極めて高い屈折率を有する透明樹脂用の原料モノマー組成物として有用である。【０２８１】
また、得られた重合性組成物は、通常、公知のチエタン基含有化合物を重合する際の方法に準じて重合し、硬化させることができる。
硬化樹脂を得るための重合触媒等の種類や量、単量体の種類や割合は、重合性組成物を構成する化合物の構造により設定される。【０２８２】
本発明の重合性組成物を硬化し成形する際には、目的に応じて、公知の成形法と同様に、安定剤、樹脂改質剤、鎖延長剤、架橋剤、ヒンダードアミン系光安定剤（ＨＡＬＳ）系を代表とする光安定剤、ベンゾトリアゾール系を代表とする紫外線吸収剤、ヒンダードフェノール系を代表とする酸化防止剤、着色防止剤、充填剤、シリコーン系を代表とする外部離型剤または酸性燐酸エステル、４級アンモニウム塩もしくは４級ホスホニウム塩等の界面活性剤を代表とする内部離型剤、密着性向上剤などの種々の物質を添加してもよい。ここで、内部離型剤は、前述の各種触媒のうち離型効果を示すものをも含む。【０２８３】
上記の添加可能な各種添加剤の添加量は、それぞれの添加剤の種類、構造、効果により異なり一概に限定することはできないが、通常、重合性組成物の総重量に対して０．００１重量％以上１０重量％以下の範囲で用いられ、好ましくは０．０１重量％以上５重量％以下の範囲で使用される。これらの範囲内とすることにより、さらに良好に硬化した樹脂の製造が可能であり、得られる樹脂の透明性、光学物性がさらに良好なものとなる場合がある。
たとえば、ヒンダードアミン系光安定剤（ＨＡＬＳ）やフェノール系、ホスファイト系、チオエーテル系の酸化防止剤を添加すると樹脂色相が改善される場合がある。特に、ヒンダードアミン系光安定剤（ＨＡＬＳ）を添加すると樹脂色相が大幅に改善される場合がある。このようなヒンダードアミン系光安定剤（ＨＡＬＳ）としては、たとえば、株式会社ＡＤＥＫＡ社製のアデカスタブＬＡ−７７、ＬＡ−５７、ＬＡ−５２、ＬＡ−６７、ＬＡ−６２、ＬＡ−６８、ＬＡ−６３Ｐ、ＬＡ−８７、ＬＡ−８２等が挙げられるがこれらに限定されるものではない。【０２８４】
上記重合性組成物を重合することにより、樹脂が得られる。重合方法としては、プラスチックレンズを製造する際に用いられる公知の各種方法が挙げられるが、代表的には、注型重合が挙げられる。【０２８５】
本発明の重合性組成物を注型重合する際には、必要に応じて、重合性組成物に対して減圧下での脱法処理やフィルターろ過を行った後、成型用モールドに注入し、必要に応じて加熱して重合を行う。この場合、低温から高温へ徐々に加熱して重合することが好ましい。【０２８６】
上述の成型用モールドは、たとえば、ポリエチレン、エチレン−酢酸ビニル共重合体、ポリ塩化ビニル等からなるガスケットを介した鏡面研磨した二枚の鋳型により構成される。鋳型は、代表的には、ガラスとガラスの組み合わせであり、他にガラスとプラスチック板、ガラスと金属板等の組み合わせの鋳型が挙げられるが、これらに限定されるものではない。また、成型用モールドは２枚の鋳型をポリエステル粘着テープなどのテープ等で固定したものであってもよい。必要に応じて、鋳型に対して離型処理など公知の処理方法を行ってもよい。【０２８７】
注型重合を行う場合、重合温度は重合開始剤の種類など重合条件によって影響されるので、限定されるものではないが、通常、−５０℃以上２００℃以下であり、好ましくは、−２０℃以上１７０℃以下であり、より好ましくは、０℃以上１５０℃以下である。【０２８８】
重合時間は、重合温度により影響されるが、通常、０．０１時間以上２００時間以下であり、好ましくは、０．０５時間以上１００時間以下である。また必要に応じて、定温や昇温、降温などを行っていくつかの温度を組み合わせて重合を行うことも可能である。【０２８９】
また、本発明の重合性組成物は、電子線、紫外線や可視光線などの活性エネルギー線を照射することによっても重合を行うことができる。この際には、必要に応じて、活性エネルギー線によって重合開始するラジカル重合触媒やカチオン重合触媒が用いられる。【０２９０】
得られた樹脂は、硬化後、必要に応じて、アニール処理を施されてもよい。さらに必要に応じて、反射防止、高硬度付与、耐摩耗性向上、防曇性付与あるいはファッション性付与の目的で、表面研磨、帯電防止処理、ハードコート処理、無反射コート処理、染色処理、調光処理（たとえば、フォトクロミックレンズ化処理など）など公知の各種物理的または化学的処理を施されてもよい。【０２９１】
本発明の重合性組成物を重合することにより得られる樹脂は、高い透明性、良好な耐熱性と機械的強度を有し、かつ、たとえば高屈折率を有しており、たとえば、プラスチックレンズなどの光学部品に用いられる樹脂として有用である。【０２９２】
光学部品としては、たとえば、視力矯正用眼鏡レンズ、撮像機器用レンズ、液晶プロジェクター用フレネルレンズ、レンチキュラーレンズ、コンタクトレンズなどの各種プラスチックレンズ；
発光ダイオード（ＬＥＤ）用封止材；
光導波路；
光学レンズや光導波路の接合に用いる光学用接着剤；
光学レンズなどに用いる反射防止膜；
基板、導光板、フィルム、シートなどの液晶表示装置部材に用いる透明性コーティングまたは透明性基板などが挙げられる。
【実施例】
【０２９３】
以下、製造例および実施例により本発明をさらに具体的に説明するが、本発明はこれらの例に限定されるものではない。【０２９４】
（参考製造例１）
特許文献２（特開２００３−３２７５８３号公報）に記載の方法に従って、３−チエタノールを合成した。さらに得られた３−チエタノールを用い、３−メルカプトチエタンを合成した。【０２９５】
すなわち、攪拌装置と温度計を備えた反応器中に、チオ尿素１９０ｇ（２．５０モル）、３５重量％塩酸水２５３ｇおよび水２５０ｇを装入して攪拌して反応液とした。反応液を攪拌しながら、反応液に３−チエタノール１５６ｇ（１．７３モル）を１時間かけて滴下した。滴下終了後、３０℃で２４時間、攪拌して反応を行った後、２４重量％アンモニア水１７７ｇを１時間かけて滴下した。さらに３０℃で１５時間反応を行った後、静置して有機層（下層）を取り出し、粗生成物１３４ｇを得た。得られた粗生成物を減圧下に蒸留して、沸点４０℃／１０６Ｐａの留分を集め、無色透明液体の目的物である３−メルカプトチエタンを得た。【０２９６】
（参考製造例２）
本製造例では、ジクロロ（エチレンジアミン）亜鉛（下記式（２１）に示す化合物）を合成した。【０２９７】
【化４３】
2008102545.tif 000045
【０２９８】
塩化亜鉛６．８ｇ（０．０５モル）をメタノール２００ｇに溶解し、撹拌しながらエチレンジアミン３．０ｇ（０．０５モル）をエタノール２７．０ｇに溶解した溶液を３０分間かけて滴下装入した。１０℃で一晩静置して晶析し、析出した結晶をろ取してメタノールで洗浄し、減圧乾燥して、上記式（２１）に示す化合物８．５ｇ（収率８７％）を得た。【０２９９】
以下に、得られた化合物の同定データを示す。
1Ｈ−ＮＭＲ（溶媒：ＤＭＳＯ−ｄ６、内部標準物質：ＴＭＳ）：δ２．６０（４Ｈ）、３．８０（４Ｈ）。
ＩＲ（ユニバーサルＡＴＲ法）：３２８１、１５７３、１４５４、１３３８、１１２８、１００５、６５６、６０８ｃｍ-1。【０３００】
（参考製造例３）
本製造例では、３−メルカプトチエタンナトリウム塩（下記式（２２）に示す化合物）を合成した。【０３０１】
【化４４】
2008102545.tif 000046
【０３０２】
３−メルカプトチエタン１０．８ｇ（０．１０モル）を水１０．３ｇと混合し、撹拌しながら１０℃まで冷却した。続いて３０重量％水酸化ナトリウム水溶液１３．３ｇ（０．１０モル）を３０分かけて滴下装入した。アセトン３５０ｇに排出し、撹拌、晶析をおこなった。結晶をろ取して１００ｇのアセトンで洗浄し、重量減少が無くなるまで減圧乾燥して目的の上記式（２２）に示す化合物１０．３ｇ（収率８１％）を得た。【０３０３】
以下に、得られた化合物の同定データを示す。
1Ｈ−ＮＭＲ（溶媒：ＤＭＳＯ−ｄ６、内部標準物質：ＴＭＳ）：δ３．１９（２Ｈ）、３．４３（２Ｈ）、４．５７（１Ｈ）。【０３０４】
（参考製造例４）
本製造例では、１，３−ビス（３−チエタニルチオ）−２−プロパノール（下記式（１３０）に示す化合物）を合成した。【０３０５】
【化４５】
2008102545.tif 000047
【０３０６】
参考製造例１で製造した３−メルカプトチエタン５０ｇ（０．４７モル）を水６４ｇと混合し、３１重量％水酸化ナトリウム水溶液２６ｇ（０．２０モル）を滴下装入した。３５℃まで昇温し、この温度を保ちながらエピクロロヒドリン１９ｇ（０．２１モル）を２時間かけて滴下し、１時間攪拌しながら熟成した。トルエン１００ｇを加えて抽出した後、有機層を水５０ｇで２回洗浄した。硫酸マグネシウムを加えて乾燥し、ろ過して塩を除去した後に減圧濃縮してトルエンを留去した。残った液をろ過して固形物を除去し、目的の上記式に示す化合物２５ｇを得た。
【０３０７】
以下に、得られた化合物の同定データを示す。
1Ｈ−ＮＭＲ（溶媒：ＣＤＣｌ３、内部標準物質：ＴＭＳ）：δ２．６〜２．８（４Ｈ）、２．９（１Ｈ）、δ３．２〜３．５（８Ｈ）、δ３．８（１Ｈ）、δ４．５（２Ｈ）。
13Ｃ−ＮＭＲ（溶媒：ＣＤＣｌ３）：δ３４、３７、４３、７０。
ＩＲ（ユニバーサルＡＴＲ法）：３４２９、６５１ｃｍ-1。
ＭＳ（ＥＩ法）：ｍ／ｅ計算値Ｃ9Ｈ16Ｓ4Ｏ（Ｍ+）２６８、実測値２６８。【０３０８】
（例Ａ１）
本例では、トリス（チエタニルチオ）アンチモン（トリス（３−チエタニルチオ）アンチモン、下記式（４）に示す化合物）を合成した。
参考製造例１で製造した３−メルカプトチエタン７１．３ｇ（０．６６モル）を純水１０６．９ｇ中に装入し、１５℃まで冷却した。続いて、３０重量％水酸化ナトリウム水溶液８７．７ｇ（０．６６モル）を１時間かけて滴下装入した。続いて、２０重量％三塩化アンチモンのエタノール溶液２５０．０ｇ（三塩化アンチモン０．２２モルに相当）を同温度で２時間かけて滴下装入した。滴下終了後、同温度でさらに２時間攪拌した。【０３０９】
この反応混合物をろ過して固形物をろ取し、２００ｇの水で洗浄を繰り返して副生した塩を除去した。４回洗浄を繰り返した後、固形物をメタノール２００ｇでさらに洗浄して固形物をろ取した。ろ取した固形物を減圧乾燥した。【０３１０】
乾燥後の反応混合物をクロロホルム５００ｇに溶解し、不溶物をろ過して除去した。ろ過後の有機層を濃縮してヘキサンを装入し、析出物をろ取した後に減圧乾燥して下記式（４）に示す化合物８７．６ｇ（収率９１％）を得た。【０３１１】
【化４６】
2008102545.tif 000048
【０３１２】
以下に、得られた化合物の同定データを示す。
1Ｈ−ＮＭＲ（溶媒：ＣＤＣｌ3、内部標準物質：ＴＭＳ）：δ３．４０（６Ｈ）、３．５４（６Ｈ）、４．７３（３Ｈ）。
13Ｃ−ＮＭＲ（溶媒：ＣＤＣｌ3）：δ３９．４、４３．３。
ＩＲ（ユニバーサルＡＴＲ法）：２９１６、１４４４、１４１４、１２５２、１２２７、１１７０、９４６、９３３ｃｍ-1。
ＦＤＭＳ：ｍ／ｅ計算値Ｃ9Ｈ15Ｓ6Ｓｂ（Ｍ+）４３６、実測値４３６。
元素分析：計算値Ｃ：２４．７％、Ｈ：３．５％、Ｓ：４４．０％、Ｓｂ：２７．８％、実測値：Ｃ：２４．３％、Ｈ：２．８％、Ｓ：４３．８％、Ｓｂ：２７．５％。【０３１３】
（例Ａ２）
本例では、トリス（チエタニルチオ）アンチモン（上記式（４）に示す化合物）を合成した。
参考製造例１で製造した３−メルカプトチエタン７１．３ｇ（０．６６モル）を純水１０６．９ｇ中に装入し、１５℃まで冷却した。続いて、３０重量％水酸化ナトリウム水溶液１０９．５ｇ（０．８２モル）を１時間かけて滴下装入した。続いて、６０．２重量％三塩化アンチモンの水溶液８３．０ｇ（三塩化アンチモン０．２２モルに相当）を同温度で２時間かけて滴下装入した。滴下終了後、同温度でさらに２時間攪拌した。【０３１４】
この反応混合物をろ過して固形物をろ取し、２００ｇの水で洗浄を繰り返して副生した塩を除去した。４回洗浄を繰り返した後、固形物をメタノール２００ｇでさらに洗浄して固形物をろ取した。ろ取した固形物を減圧乾燥した。【０３１５】
乾燥後の反応混合物をジクロロメタン７００ｇに溶解し、不溶物をろ過して除去した。ろ過後の有機層を濃縮してヘキサンを装入し、析出物をろ取した後に減圧乾燥して上記式（４）に示す化合物６０．７ｇ（収率６３％）を得た。得られた化合物の分析値は例Ａ１で得られた化合物の分析値と同じであった。【０３１６】
（例Ａ３）
本例では、トリス（チエタニルチオ）アンチモン（上記式（４）に示す化合物）を合成した。
三酸化アンチモン１０ｇ（０．０３モル）、参考製造例１で製造した３−メルカプトチエタン２４ｇ（０．２２モル）、酢酸１ｇ（０．０２モル）の混合物を４０℃で３時間さらに５０℃で５時間攪拌した。さらに、参考製造例１で製造した３−メルカプトチエタンを５ｇ追加して、５０℃で５時間攪拌した。【０３１７】
反応混合物をクロロホルム２００ｍｌ中に加えて希釈した後、水洗した。有機層中の不溶物をろ過で除去後してろ液を減圧濃縮した。濃縮物にクロロホルム１０ｍｌとヘキサン１００ｍｌを装入して晶析し、析出物をろ取して、上記式（４）に示した化合物２９．３ｇ（収率９７％）を得た。
以下に、得られた化合物の同定データを示す。
1Ｈ−ＮＭＲ（溶媒：ＣＤＣｌ3、内部標準物質：ＴＭＳ）：δ３．４０（６Ｈ）、３．５４（６Ｈ）、４．７３（３Ｈ）。【０３１８】
（例Ａ４）
本例では、ペンタキス（チエタニルチオ）アンチモン（下記式（５）に示す化合物）を合成した。【０３１９】
【化４７】
2008102545.tif 000049
【０３２０】
参考製造例１で製造した３−メルカプトチエタン２７．２ｇ（０．２５モル）を純水４０．８ｇ中に装入し、１５℃まで冷却した。続いて、３０重量％水酸化ナトリウム水溶液３３．３ｇ（０．２５モル）を１時間かけて滴下装入した。その後、１３．０重量％五塩化アンチモンのエタノール溶液１１５．０ｇ（五塩化アンチモン０．０５モルに相当）を同温度で１．５時間かけて滴下装入した。滴下終了後、同温度でさらに２時間攪拌した。【０３２１】
この反応混合物をろ過して固形物をろ取し、１００ｇの水で洗浄を繰り返して副生した塩を除去した。４回洗浄を繰り返した後、固形物をメタノール１００ｇでさらに洗浄して固形物をろ取した。ろ取した固形物は減圧乾燥した。【０３２２】
乾燥後の反応混合物をクロロホルム２７０ｇに溶解し、不溶物をろ過して除去した。ろ過後の有機層を濃縮してヘキサンを装入し、析出物をろ取した後に減圧乾燥して上記式（５）に示す化合物２６．３ｇ（収率８１％）を得た。【０３２３】
以下に、得られた化合物の同定データを示す。
1Ｈ−ＮＭＲ（溶媒：ＣＤＣｌ3、内部標準物質：ＴＭＳ）：δ３．２０（２Ｈ）、３．４０（８Ｈ）３．５４（１０Ｈ）、４．４５（１Ｈ）、４．７３（４Ｈ）。
13Ｃ−ＮＭＲ（溶媒：ＣＤＣｌ3）：δ３９．４、４３．２。
ＩＲ（ユニバーサルＡＴＲ法）：２９１６、１４４４、１４１４、１２５２、１２２７、１１７０、９４６、９３３ｃｍ-1。【０３２４】
（例Ａ５）
本例では、ビス（チエタニルチオ）（エチレンジアミン）亜鉛（下記式（２３）に示す化合物）を合成した。【０３２５】
【化４８】
2008102545.tif 000050
【０３２６】
参考製造例１で製造した３−メルカプトチエタン８．７ｇ（０．０８モル）を純水１３．０ｇ中に装入し、１５℃まで冷却した。続いて、３０重量％水酸化ナトリウム水溶液１０．７ｇ（０．０８モル）を１時間かけて滴下装入した。続いて、参考製造例２で製造したジクロロ（エチレンジアミン）亜鉛７．９ｇ（０．０４モル）を４回に分けて分割装入した。５時間の撹拌の後に、この反応混合物をろ過して固形物をろ取し、５０ｇの水で洗浄を繰り返して副生した塩を除去した。４回洗浄を繰り返した後、固形物をメタノール５０ｇでさらに洗浄して固形物をろ取した。ろ取した固形物を減圧乾燥し、目的のビスチエタニルチオ（エチレンジアミン）亜鉛１０．６ｇ（収率７９％）を得た。【０３２７】
以下に、得られた化合物の同定データを示す。
1Ｈ−ＮＭＲ（溶媒：ＤＭＳＯ−ｄ６、内部標準物質：ＴＭＳ）：δ２．５７（４Ｈ）、３．１２（４Ｈ）、３．２４（４Ｈ）、３．５２（４Ｈ）、４．４５（２Ｈ）。
13Ｃ−ＮＭＲ（溶媒：ＣＤＣｌ3）：δ４０．４、４０．７。
ＩＲ（ユニバーサルＡＴＲ法）：３２５０、１５７７、１４４５、１１５５、１０２０、９４３、６４１ｃｍ-1。
ＦＤＭＳ：ｍ／ｅ計算値Ｃ8Ｈ18Ｎ2Ｓ4Ｚｎ（Ｍ+）３３４、実測値３３４。【０３２８】
（例Ａ６）
本例では、トリス（チエタニルチオ）ビスマス（下記式（２４）に示す化合物）を合成した。【０３２９】
【化４９】
2008102545.tif 000051
【０３３０】
３−メルカプトチエタン８．０ｇ（０．０７５モル）を純水１２．０ｇ中に装入し、続いて、３０重量％水酸化ナトリウム水溶液９．８ｇ（０．０７５モル）を室温下、４５分かけて滴下装入した。続いて、１３．６重量％三塩化ビスマスのエタノール溶液５７．９ｇ（三塩化ビスマス０．０２５モルに相当）を同温度で１．５時間かけて滴下装入した。滴下終了後、同温度でさらに２時間攪拌した。
この反応混合物をろ過して固形物をろ取してジクロロメタン５００ｇに溶解し、不溶物をろ過して除去した。ろ過後の有機層を１００ｇの純水で２回洗浄した後、テフロン（登録商標）製フィルターでろ過をして不溶物を除去した。こうして得られた抽出物から溶媒を留去してヘキサンを装入し、上記式（２４）に示す化合物１０．６ｇ（収率８１％）を得た。【０３３１】
以下に、得られた化合物の同定データを示す。
1Ｈ−ＮＭＲ（溶媒：ＤＭＳＯ−ｄ６、内部標準物質：ＴＭＳ）：δ３．２８（１２Ｈ）、５．７７（３Ｈ）。
13Ｃ−ＮＭＲ（溶媒：ＤＭＳＯ−ｄ６）：δ４１．５。
ＩＲ（ユニバーサルＡＴＲ法）：２９１９、１４１０、１１９６、９３１ｃｍ-1。
ＦＤＭＳ：ｍ／ｅ計算値Ｃ9Ｈ15Ｓ6Ｂｉ（Ｍ+）５２４、実測値５２４。【０３３２】
（例Ａ７）
本例では、２−（３−チエタニルチオ−１、３−ジチアスティボラン（下記式（２５）に示す化合物）を合成した。【０３３３】
【化５０】
2008102545.tif 000052
【０３３４】
トリス（メルカプトチエタニル）アンチモン２．２ｇ（０．００５モル）と１，２−エタンジチオール０．５ｇ（０．００５モル）を混合し、室温で撹拌した。クロロホルム２０ｇを装入した後に生成した不溶物をろ過して除去し、濾液を濃縮した後にメタノールで洗浄を繰り返して副生した３−メルカプトチエタンを除去した。未反応のトリス（メルカプトチエタニル）アンチモンとの混合物として目的の２−チエタニルチオ−１、３−ジチアスティボランを含む無色オイルを３．０ｇ得た。【０３３５】
以下に、得られた化合物の同定データを示す。
1Ｈ−ＮＭＲ（溶媒：ＤＭＳＯ−ｄ６、内部標準物質：ＴＭＳ）：δ３．１７（４Ｈ）、３．３６（４Ｈ）、４．７２（１Ｈ）。
ＦＤＭＳ：ｍ／ｅ計算値Ｃ5Ｈ9Ｓ4Ｓｂ（Ｍ+）３１８、実測値３１８。【０３３６】
（例Ａ８）
本例では、２，２，２−トリス（チエタニルチオ）−１，３−ジチアスティボラン（下記式（２６）に示す化合物）を合成した。
ペンタ（メルカプトチエタニル）アンチモン６．５ｇ（０．０１モル）と１，２−エタンジチオール０．９ｇ（０．０１モル）を混合し、室温で撹拌した。続けてメタノールで洗浄を繰り返して副生した３−メルカプトチエタンを除去した。残った黄色オイルを減圧乾燥して目的の２，２，２−トリス（チエタニルチオ）−１，３−ジチアスティボランを４．５ｇ得た。【０３３７】
【化５１】
2008102545.tif 000053
【０３３８】
以下に、得られた化合物の同定データを示す。
1Ｈ−ＮＭＲ（溶媒：ＤＭＳＯ−ｄ６、内部標準物質：ＴＭＳ）：３．４０（１６Ｈ）、δ４．８０（３Ｈ）。
ＩＲ（ユニバーサルＡＴＲ法）：２９２４、１４４３、１４０８、１２３２、１１６１、９２１，８３３、７８０ｃｍ-1。【０３３９】
（例Ａ９）
本例では、テトラキス（チエタニルチオ）ジルコニウム（下記式（２７）に示す化合物）を合成した。
テトラキスジメチルアミドジルコニウム２．７ｇ（０．０１モル）を脱水テトラヒドロフラン５０ｇに溶解し、窒素下で撹拌しながら１０℃まで冷却した。３−メルカプトチエタン６．０ｇ（０．０６モル）を３０分かけて滴下装入し、室温に戻して５時間撹拌を続けた。析出した不溶物をろ過して除去し、溶媒を留去して、３−メルカプトチエタンとの混合物として目的のテトラキス（チエタニルチオ）ジルコニウムを含む黄色オイルを８．３ｇ得た。【０３４０】
【化５２】
2008102545.tif 000054
【０３４１】
以下に、得られた化合物の同定データを示す。
1Ｈ−ＮＭＲ（溶媒：ＣＤＣｌ3、内部標準物質：ＴＭＳ）：δ３．３０（８Ｈ）、３．４２（８Ｈ）、４．３９（４Ｈ）。
ＩＲ（ユニバーサルＡＴＲ法）：１４４８、１２５１、１１６６、９５０、６４０ｃｍ-1。
ＦＤＭＳ：ｍ／ｅ計算値Ｃ12Ｈ20Ｓ8Ｚｒ（Ｍ+）５１０、実測値５０９。【０３４２】
（例Ａ１０）
本例では、テトラキス（チエタニルオキシ）チタン（下記式（２８）に示す化合物）を合成した。
参考製造例１で製造した３−チエタノール４．０５ｇ（０．０４５モル）をテトラヒドロフラン５ｍｌに溶解後、テトラキス(ジメチルアミノ)チタン２．００ｇ（０．００９モル）のテトラヒドロフラン溶液（１０ｍｌ）を滴下し、室温で１２時間反応した。反応混合物をヘキサンに装入して析出した固体をろ集、乾燥して下記式（２８）に示す化合物２．３ｇ（収率６４％）を得た。【０３４３】
【化５３】
2008102545.tif 000055
【０３４４】
以下に、得られた化合物の同定データを示す。
1Ｈ−ＮＭＲ（溶媒：ＤＭＳＯ−ｄ６、内部標準物質：ＴＭＳ）：δ３．１３（８Ｈ），３．２３（８Ｈ），４．６４（４Ｈ）。
ＩＲ（ユニバーサルＡＴＲ法）：１４４７，１３２８，１１９５，１１６２，１０６１，６６７ｃｍ-1。
元素分析：計算値Ｃ：３５．６％、Ｈ：５．０％、Ｓ：３１．７％、Ｔｉ：１１．８％。
実測値Ｃ：３３．０％、Ｈ：５．７％、Ｓ：３０．０％、Ｔｉ：１１．０％。【０３４５】
（例Ａ１１）
本例では、テトラキス（チエタニルオキシ）ジルコニウム（下記式（２９）に示す化合物）を合成した。
テトラキスジメチルアミドジルコニウム２．７ｇ（０．０１モル）を脱水テトラヒドロフラン２５ｇに溶解し、窒素下で撹拌しながら１０℃まで冷却した。３−ヒドロキシチエタン５．６ｇ（０．０８モル）を３０分かけて滴下装入し、室温に戻して３時間撹拌を続けた。析出した不溶物をろ過して除去し、溶媒を留去して、３−ヒドロキシチエタンとの混合物として目的のテトラキス（チエタニルオキシ）ジルコニウムを含む薄黄色オイルを６．７ｇ得た。【０３４６】
【化５４】
2008102545.tif 000056
【０３４７】
以下に、得られた化合物の同定データを示す。
1Ｈ−ＮＭＲ（溶媒：ＣＤＣｌ3、内部標準物質：ＴＭＳ）：δ３．１３（８Ｈ）、３．２４（８Ｈ）、５．０３（４Ｈ）。【０３４８】
（例Ａ１２）
本例では、ペンタキス（チエタニルチオ）タンタル（下記式（３２）に示す化合物）を合成した。
３−メルカプトチエタン２．４ｇ（０．０２モル）と参考製造例３で作成した３−メルカプトチエタンナトリウム塩６．４ｇ（０．０５モル）を脱水テトラヒドロフラン５０ｇ中で混合し、窒素下で撹拌しながら１０℃まで冷却した。塩化タンタル３．６ｇ（０．０１モル）を脱水テトラヒドロフラン５０ｇに溶解した溶液を３０分間かけて滴下装入し、室温に戻して５時間撹拌を続けた。析出した不溶物をろ過して除去し、溶媒を留去して、３−メルカプトチエタンとの混合物として目的のペンタキス（チエタニルチオ）タンタルを含む無色オイルを５．１ｇ得た。【０３４９】
【化５５】
2008102545.tif 000057
【０３５０】
以下に、得られた化合物の同定データを示す。
1Ｈ−ＮＭＲ（溶媒：ＣＤＣｌ3、内部標準物質：ＴＭＳ）；δ３．４２（２０Ｈ）、４．３７（５Ｈ）。【０３５１】
（例Ａ１３）
本例ではテトラキス（３−チエタニルチオ）スズ（下記式（１２）に示す化合物）を合成した。
参考製造例１で製造した３−メルカプトチエタン１１．２ｇ（０．１１モル）を純水５０ｇ中に装入し、続いて、１０％水酸化ナトリウム水溶液４１．２ｇ（０．１０モル）を室温下、４０分かけて滴下装入した。続いて、反応液を３０℃まで昇温し、１０％四塩化スズの水溶液６５．２ｇ（四塩化スズ０．０２５モルに相当）を同温度で４時間かけて滴下装入した。滴下終了後、同温度でさらに２時間攪拌した。この反応混合物にクロロホルム１００ｍｌを加え、有機層と水層に分液した。有機層を１００ｍｌの純水で２回洗浄した後、無水硫酸ナトリウムを用いて乾燥した。この抽出物から溶媒を留去して、下記式（１２）に示される化合物１３．４ｇ（収率９９％）を得た。【０３５２】
【化５６】
2008102545.tif 000058
【０３５３】
（例Ａ１４）
本例では、下記（Ａ１４−１）〜（Ａ１４−４）の手順で（３−チエタニルチオ）ビス［２−（３−チエタニルチオ）エチルチオ］アンチモン（ＩＩＩ）（下記式（３３）に示す化合物）を合成した。【０３５４】
【化５７】
2008102545.tif 000059
【０３５５】
（Ａ１４−１）  ２−（３−チエタニルチオ）エタノールの合成【０３５６】
【化５８】
2008102545.tif 000060
【０３５７】
３−メルカプトチエタン（８４．７ｇ）のメタノール（４００ｍｌ）溶液に、冷却下（５℃）２８％ナトリウムメトキシドメタノール溶液（１５２ｇ）を装入した。次に２−ブロモエタノール（９８．６ｇ）を滴下装入し、さらに５時間反応した。反応混合物を減圧濃縮して溶媒（メタノール）を除去した後、酢酸エチルと水で分配した。有機層を水洗後に硫酸マグネシウムを加えて乾燥した。ろ過後減圧濃縮して、油状の目的物（１００ｇ）を得た。【０３５８】
以下に、得られた化合物の同定データを示す。
1Ｈ−ＮＭＲ（溶媒：ＣＤＣｌ３、内部標準物質：ＴＭＳ）δ：２．７６（２Ｈ），３．２６（２Ｈ），３．４６（２Ｈ），３．７３（２Ｈ），４．４２（１Ｈ）．
ＥＩ−ＭＳ：ｍ／Ｚ１５０（Ｍ+）．【０３５９】
（Ａ１４−２）  チオ酢酸２−（３−チエタニルチオ）エチルエステルの合成【０３６０】
【化５９】
2008102545.tif 000061
【０３６１】
２−（３−チエタニルチオ）エタノール（２１ｇ）のジクロロメタン（１３０ｍｌ）溶液にトリエチルアミン（Ｅｔ3Ｎ）（１８ｇ）を加えた。これを冷却下（−１５℃）、メタンスルホニルクロリド（ＭｓＣｌ）（１８ｇ）のジクロロメタン（３０ｍｌ）溶液を滴下装入し、０℃で１時間反応した。反応混合物に冷水を装入し分配後、有機層（ジクロロメタン溶液）をチオ酢酸カリウム（ＡｃＳＫ）（２１ｇ）のメタノール（２００ｍｌ）溶液へ冷却下（５℃）滴下装入し、１０時間反応を行った。反応混合物に酢酸エチルおよび水を装入して抽出を行い、有機層を水洗、硫酸マグネシウムで乾燥した。ろ過後減圧濃縮して、油状の目的物（２７ｇ）を得た。【０３６２】
以下に、得られた化合物の同定データを示す。
1Ｈ−ＮＭＲ（溶媒：ＣＤＣｌ３、内部標準物質：ＴＭＳ）δ：２．３６（３Ｈ），２．７０（２Ｈ），３．０３（２Ｈ），３．２８（２Ｈ），３．４６（２Ｈ），４．４８（１Ｈ）．
ＩＲ（ユニバーサルＡＴＲ法）：２９３３，１６８５，１４１７，１３５２，１１３０，１１０１，９５３，６２０ｃｍ-1．
ＥＩ−ＭＳ：ｍ／Ｚ２０８（Ｍ+）．【０３６３】
（Ａ１４−３）  ２−（３−チエタニルチオ）エタンチオールの合成【０３６４】
【化６０】
2008102545.tif 000062
【０３６５】
水酸化ナトリウム（１．６ｇ）をメタノール（３５ｍｌ）に溶解し、５℃まで冷却した。これにチオ酢酸２−（３−チエタニルチオ）エチルエステル（７ｇ）のテトラヒドロフラン（１０ｍｌ）溶液を滴下装入し、さらに１時間反応を行った。反応混合物を一旦減圧濃縮後に、ジクロロメタンと水を加え、さらに１規定塩酸を加えて中和を行った。分配後に有機層を水洗、硫酸マグネシウムで乾燥した。ろ過後減圧濃縮して、油状の目的物（５．６ｇ）を得た。【０３６６】
以下に、得られた化合物の同定データを示す。
1Ｈ−ＮＭＲ（溶媒：ＣＤＣｌ３、内部標準物質：ＴＭＳ）δ：１．７２（１Ｈ）、２．７２（２Ｈ），２．８０（２Ｈ），３．２５（２Ｈ），３．４６（２Ｈ），４．４１（１Ｈ）．
ＩＲ（ユニバーサルＡＴＲ法）：２９３２，２５４０，１４２６，１２５０，１２１０，１１６８，９５１，６９７，６５０ｃｍ-1．
ＥＩ−ＭＳ：ｍ／Ｚ１６６（Ｍ+）．【０３６７】
（Ａ１４−４）  （３−チエタニルチオ）ビス［２−（３−チエタニルチオ）エチルチオ］アンチモン（ＩＩＩ）の合成【０３６８】
【化６１】
2008102545.tif 000063
【０３６９】
２−（３−チエタニルチオ）エタンチオール（２ｇ）のジクロロメタン（１０ｍｌ）溶液に、氷冷下トリス（３−チエタニルチオ）アンチモン（ＩＩＩ）（例Ａ１と同様の方法で製造した化合物；２ｇ）を添加して１時間反応を行った。得られた溶液を一旦減圧濃縮してジクロロメタンを留去したのち、ヘキサン（１０ｍｌ）を加え攪拌、デカント分離操作を４回繰り返して行い、さらに減圧乾燥し溶媒を留去して、黄色油状の目的物（２．７ｇ）を得た。【０３７０】
以下に、得られた化合物の同定データを示す。
1Ｈ−ＮＭＲ（溶媒：ＣＤＣｌ３、内部標準物質：ＴＭＳ）δ：２．９０（４Ｈ），３．１８（４Ｈ），３．２９（４Ｈ），３．５０（８Ｈ），４．４５（２Ｈ），４．７５（１Ｈ）．
ＩＲ（ユニバーサルＡＴＲ法）：２９２８，１４２０，１２４７，１１６５，９４８，６４２ｃｍ-1．
ＦＤ−ＭＳ：ｍ／Ｚ４５１［（Ｍ−Ｃ３Ｈ５Ｓ２）+］，３９３［（Ｍ−Ｃ5Ｈ9Ｓ3）+］．【０３７１】
（例Ａ１５）
本例では、トリス［２−（３−チエタニルチオ）エチルチオ］アンチモン（ＩＩＩ）（下記式（３４）に示す化合物）を合成した。【０３７２】
【化６２】
2008102545.tif 000064
【０３７３】
【化６３】
2008102545.tif 000065
【０３７４】
チオ酢酸２−（３−チエタニルチオ）エチルエステル（２６．６ｇ；例Ａ１４と同様の方法で製造）をテトラヒドロフラン（１４０ｍｌ）およびメタノール（７０ｍｌ）に溶解した。氷冷下２８％ナトリウムメトキシド（ＮａＯＭｅ）メタノール（ＭｅＯＨ）溶液（２４．６ｇ）を滴下装入し、１２時間反応を行った。減圧下濃縮により一旦溶媒（テトラヒドロフランおよびメタノール）を留去した後、水（１９０ｇ）を加えた。これに氷冷下塩化アンチモン（ＳｂＣｌ3；９．９ｇ）のエタノール（３０ｇ）溶液を滴下装入し、さらに４時間反応を行った。デカントで上精（排水）を除いた後、クロロホルム（５００ｍｌ）に溶解し、さらに水洗を行った。クロロホルム抽出液をろ過して不溶物を除去した後、減圧濃縮を行って黄色油状の目的物（２０．３ｇ）を得た。【０３７５】
以下に、得られた化合物の同定データを示す。
1Ｈ−ＮＭＲ（溶媒：ＣＤＣｌ３、内部標準物質：ＴＭＳ）δ：２．９０（６Ｈ），３．１８（６Ｈ），３．２９（６Ｈ），３．４９（６Ｈ），４．４７（３Ｈ）．
ＩＲ（ユニバーサルＡＴＲ法）：２９３０，１４１７，１１６８，９５０，６９０，６４８．
ＦＤ−ＭＳ：ｍ／Ｚ６１８（Ｍ+）．【０３７６】
（例Ａ１６）
本例では、２−（３−チエタニルチオ）−１，３−ジチアスティボラン（下記式（２５）に示す化合物）を合成した。【０３７７】
【化６４】
2008102545.tif 000066
【０３７８】
【化６５】
2008102545.tif 000067
【０３７９】
トリス（３−チエタニルチオ）アンチモン（ＩＩＩ）（３０ｇ；例Ａ１と同様の方法で製造）のクロロホルム（４２０ｇ）溶液に、氷冷下１，２−エタンジチオール（６．５ｇ）を滴下装入し、さらに１時間反応を行った。減圧下濃縮により溶媒（クロロホルム）を留去した後、メタノール（２００ｍｌ）を加え攪拌、デカントした。再びメタノール（１００ｍｌ）を加えて氷冷下攪拌を行い、析出した固体をろ取、減圧乾燥して目的物（２２ｇ）を得た。【０３８０】
以下に、得られた化合物の同定データを示す。
1Ｈ−ＮＭＲ（溶媒：ＣＤＣｌ３、内部標準物質：ＴＭＳ）δ：３．２５（２Ｈ），３．５６（４Ｈ），３．７４（２Ｈ），４．４６（１Ｈ）．
ＦＴ−ＩＲ（ユニバーサルＡＴＲ法）：２９２７，２８９７，１４０７，１２５７，１１５４，９４４，９１７，８３５，７８５，６３９ｃｍ-1．
ＦＤ−ＭＳ：ｍ／Ｚ３２０（Ｍ+）．【０３８１】
（例Ａ１７）
本例では、トリス（３−チエタニルオキシ）アンチモン（ＩＩＩ）（下記式（３５）に示す化合物）を合成した。【０３８２】
【化６６】
2008102545.tif 000068
【０３８３】
三塩化アンチモン１１．６ｇ（０．０５モル）をテトラヒドロフラン５０ｇに溶解した溶液にトリエチルアミン１５．４ｇ（０．１５モル）を加えて攪拌、分散させた。この溶液に３−チエタノール１６．８ｇ（０．１７モル）を１時間かけて滴下装入した後に攪拌しながら３時間熟成をおこなった。析出したトリエチルアミン塩酸塩をろ過で除去し、溶媒のテトラヒドロフランを減圧留去して目的の上記式（３５）に示す化合物６４重量％と３−チエタノール３６重量％の混合物であるオイルを２１．８ｇ得た。【０３８４】
以下に、得られた化合物の同定データを示す。
1Ｈ−ＮＭＲ（溶媒：ピリジン−ｄ５）δ：３．２８（６Ｈ），３．５８（６Ｈ），５．４８（３Ｈ）．
１３Ｈ−ＮＭＲ（溶媒：ピリジン−ｄ５）δ：４２，６９
ＩＲ（ユニバーサルＡＴＲ法）：１４４５，１１９４，１１５６，１０４０，８９０，７２６，６０１ｃｍ-1．【０３８５】
（重合性組成物の調製とその重合による樹脂硬化物の製造）
以下の例では、以上の例で製造したチエタン化合物を用いて重合性組成物を調製し、これを重合することにより硬化させて樹脂を得た。
得られた樹脂または光学部品（レンズ）の物性評価を下記の方法により行った。
外観：目視により透明性を確認した。
屈折率：プルフリッヒ屈折計を用いて２０℃で測定した。【０３８６】
また、後述する例Ｂ１〜例Ｂ２９において製造した樹脂の光学物性（屈折率、アッベ数）、耐熱性、色相、機械物性は以下の試験方法により評価した。
屈折率（ｎｅ），アッベ数（νｅ）：プルフリッヒ屈折計を用い２０℃で測定した。
耐熱性：ＴＭＡペネトレーション法（５０ｇ荷重、ピン先０．５ｍｍφ、昇温速度１０℃／ｍｉｎ）で測定した測定チャートの変曲点の変形開始温度を「落ち込み開始温度」とし、変形前後の接線の交点をＴｇ（℃）とした。
色相：ミノルタ社製の色彩色差計（ＣＲ−２００）を用いて樹脂の黄色度（ＹＩ）を測定した。ＹＩ値は、厚さ５ｍｍの平板を作成して測定した。
３点曲げ試験：ＳＨＩＭＡＤＺＵ社製オートグラフＡＧＳ−Ｊにより測定した。厚さ３ｍｍ、幅２５ｍｍ、長さ約７０ｍｍの樹脂平板を支点間距離３４ｍｍの支持台上に設置して上部から１．２ｍｍ／ｍｉｎの速度で荷重を掛けて、樹脂が破断した時の応力および変位を最大点応力および最大点変位として試験値とした。
静圧荷重試験：ＳＨＩＭＡＤＺＵ社製オートグラフＡＧＳ−Ｊにより測定した。中心厚１．０ｍｍ、直径約８０ｍｍのレンズ形状の樹脂に、１００Ｎまでは１００ｍｍ／ｍｉｎの速度で荷重を掛けて、１００Ｎ以降は２．０ｍｍ／ｍｉｎの速度で荷重を掛けた。樹脂が破断した時の荷重（Ｎ）を試験値とした。【０３８７】
（例Ｂ１）
室温（２５℃）下、ガラスビーカーに例Ａ５で製造した化合物０．２０ｇを秤取し、続けて３−メルカプトチエタン０．５２ｇ、例Ａ１３で製造した化合物１．２５ｇを秤取した。重合触媒を加えずに６０℃に加熱して溶解させて、重合性組成物を得た。ガラスモールドとテープよりなるモールド中へ該重合性組成物を注入した後、加熱オーブン中へ入れ７０℃で２時間、８０℃で２０時間、９０℃で２時間、１００℃で４日間重合を行った。
透明な樹脂成型片が得られ、屈折率を測定したところ、屈折率ｎｅ＝１．７６７であった。【０３８８】
（例Ｂ２）
室温（２５℃）下、ガラスビーカーに例Ａ１で製造した化合物５ｇを秤取し、これを重合触媒を加えずに７５℃に加熱して溶解させた。そして３．９ｋＰａ以下の減圧下に発泡が認められなくなるまで十分脱気して重合性組成物を得た。
続いて、ガラスモールドとテープよりなるモールド中へ得られた重合性化合物を注入した後、加熱オーブン中へ入れ１００℃で６０時間重合を行った。
得られた樹脂の成型片は透明性良好であり、歪みのない外観良好なものであった。
また、得られた樹脂の屈折率を測定したところ、屈折率ｎｅ＝１．８５３であった。【０３８９】
（例Ｂ３）
室温（２５℃）下、ガラスビーカーに例Ａ１で製造した化合物７．２ｇを秤取し、続けてチオール化合物として参考製造例１で製造した３−メルカプトチエタン０．８ｇを秤取し加えた。これを重合触媒を加えずに７０℃に加熱して溶解させた。そして３．９ｋＰａ以下の減圧下に発泡が認められなくなるまで十分脱気した後、テフロン（登録商標）製フィルターでろ過し、重合性組成物を得た。
続いて、ガラスモールドとテープよりなるモールド中へ得られた重合性化合物を注入した後、加熱オーブン中へ入れ１００℃で２３時間重合を行った。【０３９０】
得られた樹脂の成型片は透明性良好であり、歪みのない外観良好なものであった。
また、得られた樹脂の屈折率を測定したところ、屈折率ｎｅ＝１．８３４であった。【０３９１】
（例Ｂ４）
室温（２５℃）下、ガラスビーカーに例Ａ１で製造した化合物６．９０ｇを秤取し、続けてチオール化合物として１，２−エタンジチオール０．７７ｇを秤取し加えた。これを、重合触媒を加えずに７０℃に加熱して溶解させた。これをテフロン（登録商標）製フィルターでろ過した後、３．９ｋＰａ以下の減圧下に発泡が認められなくなるまで十分脱気し、重合性組成物を得た。【０３９２】
続いて、ガラスモールドとテープよりなるモールド中へ得られた重合性化合物を注入した後、加熱オーブン中へ入れ２４時間重合を行った。重合中、オーブン内を９０℃から１２０℃まで多段階で昇温した。【０３９３】
得られた樹脂の成型片は透明性良好であり、歪みのない外観良好なものであった。
また、得られた樹脂の屈折率を測定したところ、屈折率ｎｅ＝１．８３８であった。【０３９４】
（例Ｂ５）
例Ａ６で製造したトリス（チエタニルチオ）ビスマス７５重量部、チオール化合物として３−メルカプトチエタン２５重量部を、８５℃にて加熱混合溶解させた後、３．９ｋＰａ以下の減圧下に発泡が認められなくなるまで十分脱気した。続いて、ガラスモールドとテープよりなるモールド中へ、脱気後の重合性組成物を注入した後、加熱オーブン中へ入れて７０℃で４６時間重合を行った。【０３９５】
得られた樹脂の成型片は透明性良好であり、歪みのない外観良好なものであった。
また、得られた樹脂の屈折率を測定したところ、屈折率ｎｅ＝１．８５５であった。【０３９６】
（例Ｂ６）
例Ａ７で製造した２−チエタニルチオ−１、３−ジチアスティボラン３７重量部、トリス（３−チエタニルチオ）アンチモン６０重量部、３−メルカプトチエタン３重量部の混合物を６０℃にて加熱混合溶解させた後、３．９ｋＰａ以下の減圧下に発泡が認められなくなるまで十分脱気した。続いて、ガラスモールドとテープよりなるモールド中へ、脱気後の重合性組成物を注入した後、加熱オーブン中へ入れて１００℃で４８時間重合を行った。【０３９７】
得られた樹脂の成型片は透明性良好であり、歪みのない外観良好なものであった。
また、得られた樹脂の屈折率を測定したところ、屈折率ｎｅ＝１．８７０であった。【０３９８】
（例Ｂ７）
例Ａ８で製造した上記式（２６）に示す化合物を７５℃にて加熱混合溶解させた後、３．９ｋＰａ以下の減圧下に発泡が認められなくなるまで十分脱気した。続いて、ガラスモールドとテープよりなるモールド中へ、脱気後の重合性組成物を注入した後、加熱オーブン中へ入れて１００℃で４８時間重合を行った。【０３９９】
得られた樹脂の成型片は透明性良好であり、歪みのない外観良好なものであった。
また、得られた樹脂の屈折率を測定したところ、屈折率ｎｅ＝１．８６５であった。【０４００】
（例Ｂ８）
室温（２５℃）下、ガラスビーカーに例Ａ１０で製造した化合物０．３３ｇを秤取し、続けて３−メルカプトチエタン０．５２ｇ、例Ａ１３で製造した化合物１．２５ｇを秤取した。重合触媒を加えずに６０℃に加熱して溶解させて、重合性組成物を得た。ガラスモールドとテープよりなるモールド中へ該重合性組成物を注入した後、加熱オーブン中へ入れ７０℃で６時間、８０℃で８時間、１００℃で５時間、１１０℃で５時間重合を行った。【０４０１】
透明な樹脂成型片が得られ、屈折率を測定したところ、屈折率ｎｅ＝１．７５８であった。【０４０２】
（例Ｂ９）
例Ａ１１で製造したテトラキス（チエタニルオキシ）ジルコニウム３１重量部、３−チエタノール６９重量部の混合物を６０℃にて加熱溶解させた後、３．９ｋＰａ以下の減圧下に発泡が認められなくなるまで十分脱気した。続いて、ガラスモールドとテープよりなるモールド中へ、脱気後の重合性組成物を注入した後、加熱オーブン中へ入れて１３０℃で４８時間重合を行った。【０４０３】
得られた樹脂の成型片は透明性良好であり、歪みのない外観良好なものであった。
また、得られた樹脂の屈折率を測定したところ、屈折率ｎｅ＝１．６５８であった。【０４０４】
（例Ｂ１０）
室温（２５℃）下、ガラスビーカーに例Ａ４で製造した化合物１．２ｇを秤取し、続けてチオール化合物として参考製造例１で製造した３−メルカプトチエタン０．８ｇを秤取し加えた。これを、重合触媒を加えずに７０℃に加熱して溶解させた。そして、これをテフロン（登録商標）製フィルターでろ過した後、３．９ｋＰａ以下の減圧下に発泡が認められなくなるまで十分脱気し、重合性組成物を得た。
続いて、ガラスモールドとテープよりなるモールド中へ得られた重合性化合物を注入した後、加熱オーブン中へ入れ１週間重合を行った。重合中、オーブン内を８０℃から１３０℃まで多段階で昇温した。
得られた樹脂の成型片は透明性良好であり、歪みのない外観良好なものであった。
また、得られた樹脂の屈折率を測定したところ、屈折率ｎｅ＝１．７６９であった。【０４０５】
（例Ｂ１１）
ガラスビーカーに例Ａ１４で製造した化合物（（３−チエタニルチオ）ビス［２−（３−チエタニルチオ）エチルチオ］アンチモン（ＩＩＩ））０．５０ｇを秤取し、続けて３−メルカプトチエタン０．５０ｇ、例Ａ１３で製造した化合物（テトラキス（３−チエタニルチオ）スズ）２．００ｇを秤取した。６０℃に加熱して溶解後、３．９ｋＰａ以下の減圧下に発泡が認められなくなるまで十分脱気して重合性組成物を得た。ガラスモールドとテープよりなるモールド中へ該重合性組成物を注入した後、加熱オーブン中へ入れ８０℃で１２時間、１００℃で１２時間、１２０℃で８時間重合を行った。【０４０６】
透明な樹脂成型片が得られ、屈折率を測定したところ、屈折率ｎｅ＝１．７７７であった。【０４０７】
（例Ｂ１２）
ガラスビーカーに例Ａ１５で製造した化合物（トリス［２−（３−チエタニルチオ）エチルチオ］アンチモン（ＩＩＩ））１．０９ｇを秤取し、続けて３−メルカプトチエタン０．５１ｇ、例Ａ１３で製造した化合物（テトラキス（３−チエタニルチオ）スズ）２．０１ｇを秤取した。６０℃に加熱して溶解後、３．９ｋＰａ以下の減圧下に発泡が認められなくなるまで十分脱気して重合性組成物を得た。ガラスモールドとテープよりなるモールド中へ該重合性組成物を注入した後、加熱オーブン中へ入れ８０℃で１２時間、１００℃で１２時間、１２０℃で２４時間、１３０℃で９時間重合を行った。【０４０８】
透明な樹脂成型片が得られ、屈折率を測定したところ、屈折率ｎｅ＝１．７７２であった。【０４０９】
（例Ｂ１３）
ガラスビーカーに例Ａ１６で製造した化合物（２−（３−チエタニルチオ）−１，３−ジチアスティボラン）１２．０ｇを秤取し、続けて３塩化アンチモン０．１７ｇを秤取した。７０℃に加熱して溶解後、３．９ｋＰａ以下の減圧下に発泡が認められなくなるまで十分脱気して重合性組成物を得た。ガラスモールドとテープよりなるモールド中へ該重合性組成物を注入した後、加熱オーブン中へ入れ１００℃で１２時間、１２０℃で１０時間、１３０℃で１０時間重合を行った。【０４１０】
透明な樹脂成型片が得られ、屈折率を測定したところ、屈折率ｎｅ＝１．９１６であった。【０４１１】
（例Ｂ１４）
ガラスビーカーに例Ａ１７で製造した混合物２．４０ｇと例Ａ１３で製造した化合物（テトラキス（３−チエタニルチオ）スズ）１．６０ｇを秤取した。これらを７０℃に加熱して均一になるまで撹拌、溶解し、重合性組成物を得た。ガラスモールドとテープよりなるモールド中へ該重合性組成物を注入した。加熱オーブン中へ入れ６０℃から１1０℃まで段階的に温度を上げながら２０時間重合を行った。【０４１２】
透明な樹脂成型片が得られ、屈折率を測定したところ、屈折率ｎｅ＝１．７２０であった。【０４１３】
（例Ｂ１５）
３−メルカプトチエタン（５．４ｇ）および水（５．４ｇ）の混合液に、１０℃にて３０％水酸化ナトリウム水溶液（６．７ｇ）を滴下装入した。次に、オキシ塩化アンチモン（８．７ｇ）を装入して１２時間反応をおこなった。析出した薄黄色固体をろ取して、水洗さらにメタノール（５０ｇ）で洗浄後、減圧乾燥して薄黄色固体（９．７ｇ）を得た。【０４１４】
ガラスビーカーに３−メルカプトチエタン１．０８ｇを秤量し、上記薄黄色固体０．４０ｇを秤取した。これらを７０℃に加熱して溶解後、例Ａ１３で製造した化合物（テトラキス（３−チエタニルチオ）スズ）２．５２ｇを装入した。均一になるまで撹拌、溶解し、重合性組成物を得た。ガラスモールドとテープよりなるモールド中へ該重合性組成物を注入した。加熱オーブン中へ入れ６０℃で１２時間、７０℃から１００℃まで段階的に温度を上げながら５時間重合を行った。【０４１５】
透明な樹脂成型片が得られ、屈折率を測定したところ、屈折率ｎｅ＝１．７８８であった。【０４１６】
（例Ｂ１６）
３−メルカプトチエタン（５．４ｇ）および水（５．４ｇ）の混合液に、３０％水酸化ナトリウム水溶液（６．７ｇ）を滴下装入し、続けてオキシ塩化ビスマス（１３．０ｇ）を装入して６時間反応をおこなった。析出した薄緑色固体をろ取して、水洗、次にメタノール（５０ｇ）で洗浄後、減圧乾燥して薄緑色固体（１５．５ｇ）を得た。
ガラスビーカーに３−メルカプトチエタン１．１４ｇを秤量し、上記薄緑色固体０．２０ｇを秤取した。６０℃に加熱して溶解後、例Ａ１３で製造した化合物（テトラキス（３−チエタニルチオ）スズ）２．６６ｇを装入した。均一になるまで撹拌、溶解し、重合性組成物を得た。ガラスモールドとテープよりなるモールド中へ該重合性組成物を注入した。加熱オーブン中へ入れ５５℃で１８時間、６５℃から１００℃まで段階的に温度を上げながら３時間重合を行った。【０４１７】
透明な樹脂成型片が得られ、屈折率を測定したところ、屈折率ｎｅ＝１．７７８であった。【０４１８】
（例Ｂ１７）
例Ａ１で製造した化合物（トリス（３−チエタニルチオ）アンチモン）２８重量部、例Ａ１３で製造した化合物（テトラキス（３−チエタニルチオ）スズ）６０重量部、３−メルカプトチエタン１２重量部を７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ６０〜１５０℃まで徐々に昇温し１６時間重合を行った。【０４１９】
得られた樹脂の成型片は透明性良好であり、歪みのない外観良好なものであった。樹脂物性評価結果を表１に示す。【０４２０】
（例Ｂ１８）
例Ａ１で製造した化合物４０重量部、例Ａ１３で製造した化合物５０重量部、ビス（２−メルカプトエチル）スルフィド４．３重量部、２，５−ビス（イソシアナトメチル）ビシクロ−［２，２，１］−ヘプタン５．７重量部を７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ７０〜１２０℃まで徐々に昇温し２２時間重合を行った。【０４２１】
得られた樹脂の成型片は透明性良好であり、歪みのない外観良好なものであった。樹脂物性評価結果を表１に示す。【０４２２】
（例Ｂ１９）
３−メルカプトチエタン１．８重量部、２，５−ビス（イソシアナトメチル）ビシクロ−［２，２，１］−ヘプタン３．６重量部、ジ−ｎ−ブチルスズジクロリド０．００５重量部を６０℃で６時間反応させた後、ビス（２−メルカプトエチル）スルフィド４．６重量部、ジ−ｎ−ブチルスズジクロリド０．００４重量部を添加してさらに６０℃で６時間反応させた。得られたチオウレタンプレポリマーのＮＣＯ転化率は９８．６％であった。これに例Ａ１で製造した化合物４０重量部、例Ａ１３で製造した化合物５０重量部を添加して７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ７０〜１２０℃まで徐々に昇温し２２時間重合を行った。【０４２３】
得られた樹脂の成型片は透明性良好であり、歪みのない外観良好なものであった。樹脂物性評価結果を表１に示す。【０４２４】
（例Ｂ２０）
例Ａ１で製造した化合物４５．７重量部、例Ａ１３で製造した化合物３８．２重量部、３−メルカプトチエタン５．１重量部を７５℃にて加熱混合溶解させた後、３．９ｋＰａ以下の減圧下で脱気させた後、４０℃まで冷却した。続いて、特開平１０−１３０２５０号公報に記載の１，８−ビス（２，３−エポキシプロピルチオ）−４−（２，３−エポキシプロピルチオメチル）−３，６−ジチアオクタンを主成分とする化合物１１重量部を添加し、５０℃、３．９ｋＰａ以下の減圧下で脱気させ、重合性組成物を得た。ガラスモールドとテープよりなるモールド中へ該重合性組成物を注入した後、加熱オーブン中へ入れ５０〜１３０℃まで徐々に昇温し７８時間重合を行った。【０４２５】
得られた樹脂の成型片は透明性良好であり、歪みのない外観良好なものであった。樹脂物性評価結果を表１に示す。【０４２６】
（例Ｂ２１）
例Ａ１で製造した化合物３９．７重量部、例Ａ１３で製造した化合物４６．５重量部、４−メルカプトメチル−１，８−ジメルカプト−３，６−ジチアオクタン４．８重量部を７５℃にて加熱混合溶解させた後、３．９ｋＰａ以下の減圧下で脱気させた後、４０℃まで冷却した。続いて、特開平１０−１３０２５０号公報に記載の１，８−ビス（２，３−エポキシプロピルチオ）−４−（２，３−エポキシプロピルチオメチル）−３，６−ジチアオクタンを主成分とする化合物９重量部を添加し、５０℃、３．９ｋＰａ以下の減圧下で脱気させ、重合性組成物を得た。ガラスモールドとテープよりなるモールド中へ該重合性組成物を注入した後、加熱オーブン中へ入れ５０〜１３０℃まで徐々に昇温し７８時間重合を行った。【０４２７】
得られた樹脂の成型片は透明性良好であり、歪みのない外観良好なものであった。樹脂物性評価結果を表１に示す。【０４２８】
（例Ｂ２２）
例Ａ１で製造した化合物６２．２重量部、例Ａ１３で製造した化合物１７．７重量部、３−メルカプトチエタン９．１重量部、ビス（２，３−エポキシプロピル）ジスルフィド１１重量部を７０℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ６０〜１１０℃まで徐々に昇温し６７時間重合を行った。【０４２９】
得られた樹脂の成型片は透明性良好であり、歪みのない外観良好なものであった。樹脂物性評価結果を表１に示す。【０４３０】
（例Ｂ２３）
例Ａ１で製造した化合物５８．４重量部、例Ａ１３で製造した化合物２３．６重量部、４−メルカプトメチル−１，８−ジメルカプト−３，６−ジチアオクタン７重量部、ビス（２，３−エポキシプロピル）ジスルフィド１１重量部を７０℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ２０〜１１０℃まで徐々に昇温し７０時間重合を行った。
得られた樹脂の成型片は透明性良好であり、歪みのない外観良好なものであった。樹脂物性評価結果を表１に示す。【０４３１】
（例Ｂ２４）
例Ａ１で製造した化合物４２．８重量部、例Ａ１３で製造した化合物２６．９重量部、３−メルカプトチエタン８．３重量部、ビス（２，３−エピチオプロピル）ジスルフィド２２重量部を６５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ５０〜１３０℃まで徐々に昇温し８０時間重合を行った。【０４３２】
得られた樹脂の成型片は透明性良好であり、歪みのない外観良好なものであった。樹脂物性評価結果を表１に示す。【０４３３】
（例Ｂ２５）
例Ａ１で製造した化合物２９．２重量部、例Ａ１３で製造した化合物５１．４重量部、４−メルカプトメチル−１，８−ジメルカプト−３，６−ジチアオクタン７．４重量部、ビス（２，３−エピチオプロピル）ジスルフィド１２重量部を７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ５０〜１３０℃まで徐々に昇温し１０４時間重合を行った。【０４３４】
得られた樹脂の成型片は透明性良好であり、歪みのない外観良好なものであった。樹脂物性評価結果を表１に示す。【０４３５】
【表１】
2008102545.tif 000069
【０４３６】
（例Ｂ２６）
例Ａ１で製造した化合物４２．８重量部、例Ａ１３で製造した化合物２６．９重量部、３−メルカプトチエタン８．３重量部、ビス（２，３−エピチオプロピル）ジスルフィド２２重量部およびアデカ社製ヒンダードアミン（製品名：アデカスタブＬＡ−６３Ｐ）０．５重量部を７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ５０〜１３０℃まで徐々に昇温し４２時間重合を行った。【０４３７】
得られた樹脂の成型片は透明性良好であり、歪みのない外観良好なものであった。樹脂物性評価結果を表２に示す。【０４３８】
（例Ｂ２７）
例Ａ１で製造した化合物４２．８重量部、例Ａ１３で製造した化合物２６．９重量部、３−メルカプトチエタン８．３重量部、ビス（２，３−エピチオプロピル）ジスルフィド２２重量部を７５℃にて加熱混合溶解させた後、３．９ｋＰａ以下の減圧下に発泡が認められなくなるまで十分脱気させ、重合性組成物を得た。続いて、ガラスモールドとテープよりなるモールド中へ該重合性組成物を注入した後、加熱オーブン中へ入れ５０〜１３０℃まで徐々に昇温し４２時間重合を行った。【０４３９】
得られた樹脂の成型片は透明性良好であり、歪みのない外観良好なものであった。樹脂物性評価結果を表２に示す。【０４４０】
【表２】
2008102545.tif 000070
【０４４１】
（例Ｂ２８）
例Ａ１３で製造した化合物６０重量部、例Ａ１で製造した化合物２８重量部、１，３−ビス（３−チエタニルチオ）−２−プロパノール（参考製造例４で製造した化合物）１２重量部を７５℃にて加熱混合溶解させた後、３．９ｋＰａ以下の減圧下で脱気させた後、７５℃、３．９ｋＰａ以下の減圧下で脱気させ、重合性組成物を得た。ガラスモールドとテープよりなるモールド中へ該重合性組成物を注入した後、加熱オーブン中へ入れ７０〜１３０℃まで徐々に昇温し８６時間重合を行った。【０４４２】
得られた樹脂の成型片は透明性良好であり、歪みのない外観良好なものであった。樹脂物性評価結果を以下に示す。
屈折率ｎｅ：１．７９７
アッベ数νｅ：２４．４
Ｔｇ：１４９．９℃
落ち込み開始温度：１３８．７℃
３点曲げ最大点応力：１０１．７Ｎ／ｍｍ２
３点曲げ最大点変位：１．３７ｍｍ
また、例Ｂ２６で得られた樹脂は、例Ｂ２７で得られた樹脂に比べてＹＩ値が８．５小さかった（ΔＹＩ（例Ｂ２７のＹＩに対する例Ｂ２６のＹＩ）＝−８．５）。【０４４３】
（例Ｂ２９）
例Ａ１３で製造した化合物４５重量部、例Ａ１で製造した化合物４０重量部、１，３−ビス（３−チエタニルチオ）−２−プロパノール１５重量部を７５℃にて加熱混合溶解させた後、３．９ｋＰａ以下の減圧下で脱気させた後、７５℃、３．９ｋＰａ以下の減圧下で脱気させた。ガラスモールドとテープよりなるモールド中へ該重合性組成物を注入した後、加熱オーブン中へ入れ７０〜１３０℃まで徐々に昇温し８６時間重合を行った。【０４４４】
得られた樹脂の成型片は透明性良好であり、歪みのない外観良好なものであった。樹脂物性評価結果を以下に示す。
屈折率ｎｅ：１．７９８
アッベ数νｅ：２４．２
Ｔｇ：１３３．９℃
落ち込み開始温度：１１９．６℃
３点曲げ最大点応力：１２２．８Ｎ／ｍｍ２
３点曲げ最大点変位：１．８６ｍｍ
【国際調査報告】
2008102545.tif 000084
2008102545.tif 000085
2008102545.tif 000086
2008102545.tif 000087
2008102545.tif 000088
2008102545.tif 000089